【事件の表示】
　上記当事者間の特許第３８２８１５８号発明「液晶表示デバイス」の特許無効審判事件について、次のとおり審決する。
【結　論】
　特許第３８２８１５８号の明細書、特許請求の範囲、及び図面を訂正請求書に添付された訂正明細書、及び特許請求の範囲のとおり、訂正後の請求項１、〔２、３、２３、２４〕、４、５、〔６、７〕、８ないし１４、〔１５ないし２２〕、２５ないし３４について、訂正することを認める。
　特許第３８２８１５８号の請求項１、４ないし１４、２５ないし３４に記載された発明についての特許を無効とする。
　審判費用は、被請求人の負担とする。
【理　由】
第１　手続の経緯 
　本件特許第３８２８１５８号は、１９９７年６月１８日（パリ条約による優先権主張外国庁受理　１９９６年７月１日　欧州特許庁（ＥＰ））を国際出願日とする出願であって、平成１８年７月１４日に設定登録がなされたものである。
　そして、本件無効審判請求に係る手続の経緯は、以下のとおりである。
　平成２６年４月１１日　　無効審判請求書提出
　平成２６年５月１５日　　補正書提出（請求人） 
　平成２６年８月２０日　　審判事件答弁書、訂正請求書提出 
　平成２６年１０月６日　　弁駁書提出（請求人）
　平成２７年２月２７日　　口頭審理陳述要領書提出（請求人）
　平成２７年２月２７日　　口頭審理陳述要領書提出（被請求人）
　平成２７年３月１３日　　上申書提出（被請求人） 
　平成２７年３月１３日　　口頭審理
　平成２７年３月１６日　　上申書提出（請求人）
　平成２７年３月２７日　　上申書提出（請求人）
　平成２７年３月２７日　　上申書提出（被請求人）
　平成２７年４月１７日　　上申書、証拠説明書提出（被請求人）
　平成２７年１１月４日　　審決の予告
　平成２８年２月８日　　　訂正請求書、上申書提出（被請求人）
　平成２８年３月２８日　　弁駁書提出（請求人）
　平成２８年５月２０日　　審尋
　平成２８年５月３１日　　上申書提出（被請求人）
　平成２８年６月２０日　　回答書提出（請求人）
　平成２８年７月１９日　　上申書、証拠説明書提出（被請求人）
　平成２８年１２月３日　　審決の予告
　平成２９年３月２１日　　訂正請求書、上申書、証拠説明書提出（被請求人）
　平成２９年５月１日　　　弁駁書提出（請求人）
　
　
第２　訂正請求について
１．訂正の内容
　被請求人が平成２９年３月２１日付けの訂正請求書により請求する訂正（以下「本件訂正」という。）は、本件特許の明細書（含む特許請求の範囲）を、訂正請求書に添付した訂正明細書（含む特許請求の範囲）のとおり、訂正後の請求項１〜３４に訂正しようとするものであって、その請求の内容は以下のとおりである。
　
（１）訂正事項１ 
ア．訂正事項１−１
　特許請求の範囲の請求項１の
　「組合せを含み」を、
　「組合せを含
む液晶表示デバイスであって
　「少なくとも１つのアニソトロピックポリマー層を含む液晶表示デバイスであって」を、
　「少なくとも１つのアニソトロピックポリマー層を含
み、
　
イ．訂正事項１−２
　特許請求の範囲の請求項１の
　「ａ）少なくとも１個の重合性官能基を有する少なくとも１種のメソゲン」を、
　「
式Ｉ
Ｐ−（Ｓｐ−Ｘ）
ｎ
−ＭＧ−Ｒ  Ｉ
式中、
Ｐは、重合性基であり、
Ｓｐは、炭素原子１〜２０個を有する直鎖状または分枝鎖状アルキレン基であって、この基中、少なくとも１個のＣＨ
２
基を残すことを条件として、さらに、１個のＣＨ
２
基または隣接していない２個以上のＣＨ
２
基が、−Ｏ−、−Ｓ−、−ＮＨ−、−Ｎ（ＣＨ
３
）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ
１
−Ｚ
１
）
ｍ
−Ａ
２
−Ｚ
２
−Ａ
３
−  ＩＩ
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ
２
基または隣接していない２個のＣＨ
２
基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ
１
およびＺ
２
はそれぞれ独立して、−ＣＯＯ−、−ＯＣＯ−、−ＣＨ
２
ＣＨ
２
−、−ＯＣＨ
２
−、−ＣＨ
２
Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ
２
基または隣接していない２個以上のＣＨ
２
基はまたそれぞれ相互に独立して、酸素原子が相互に直接結合しない様相で、−Ｏ−、−Ｓ−、−ＮＨ−、−Ｎ（ＣＨ
３
）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、
２
　
（２）訂正事項２
　特許請求の範囲の請求項２の
　「広帯域反射型偏光板を含むことを特徴とする、請求項１に記載の液晶表示デバイス。」を
　「
液晶セルおよび少なくとも１枚の補償膜または偏光板と少なくとも１枚の補償膜を有する光学補償板との組合わせを含む液晶表示デバイスであって、該補償膜は
ａ）少なくとも１個の重合性官能基を有する少なくとも１種のメソゲンを
ｂ）開始剤
ｃ）必要に応じて、２個または３個以上の重合性官能基を有する非メソゲン化合物、および
ｄ）必要に応じて、安定剤、
の存在下において含む、
重合性メソゲン物質の混合物の重合あるいは共重合によって得られる少なくとも１つのアニソトロピックポリマー層を含み、上記アニソトロピックポリマー層がホメオトロピックまたは傾斜したホメオトロピック分子配向を有するものであって、
前記
　
（３）訂正事項３
　特許請求の範囲の請求項４の
　「補償膜が２枚または３枚以上のアニソトロピックポリマー層を含み、これらの層の少なくとも１枚がホメオトロピック配向または傾斜したホメオトロピック配向を有する複合補償膜であることを特徴とする、請求項１、２または３に記載の液晶表示デバイス。」を、
　「液
晶セルおよび少なくとも１枚の補償膜また　は偏光板と少なくとも１枚の補償膜を有する光学補償板との組合わせを含む液晶表示デバイスであって、該補償膜は
　ａ）式Ｉ
Ｐ−（Ｓｐ−Ｘ）
ｎ
−ＭＧ−Ｒ  Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、一Ｓ一、−ＮＨ−、−Ｎ（ＣＨ３）−、一ＣＯ一、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ
１
−Ｚ
１
）
ｍ
−Ａ
２
−Ｚ
２
−Ａ
３
−  ＩＩ
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ
１
およびＺ
２
はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨー、−Ｃ≡Ｃ−、−ＣＨ＝ＣＨ−ＣＯＯ−、−ＯＣＯ−ＣＨ＝ＣＨ−または単結合であり、
そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、一Ｓ一、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）
ｎ
−について示されている意味の一つを有する、
で表される化合物から選択される、少なくとも１個の重合性官能基を有する少なくとも１種のメソゲンを
　ｂ）開始剤
　ｃ）必要に応じて、２個または３個以上の重合性官能基を有する非メソゲン化合物、および
　ｄ）必要に応じて、安定剤、
の存在下において含む、
重合性メソゲン物質の混合物の重合あるいは共重合によって得られる少なくとも１つのアニソトロピックポリマー層を含み、上記アニソトロピックポリマー層がホメオトロピックまたは傾斜したホメオトロピック分子配向を有することを特徴とし、
し、
該重合性メソゲン物質の混合物が、本質的に
　ａ１）１個の重合性官能基を有する少なくとも１種の式ＩおよびＩＩに従うメソゲンを１５〜８５重量％、
　ａ２）２個または３個以上の重合性官能基を有する少なくとも１種の式ＩおよびＩＩに従うメソゲンを１０〜８０重量％、
　ｂ）開始剤を０．０１〜５重量％、
　ｃ）２個または３個以上の重合性官能基を有する非メソゲン化合物を０〜２０重量％、および
　ｄ）安定剤を０〜１０００ｐｐｍ
　からなることを特徴とする、
前記
（４）訂正事項４
　特許請求の範囲の請求項４の
　「請求項１、２または３に記載の液晶表示デバイス。」を、
　訂正前の請求項２および３を引用しないものとすること（訂正事項３）に伴い、訂正前の請求項４のうち、請求項２および３を引用するものを、「
補償膜が２枚または３枚以上のアニソトロピックポリマー層を含み、これらの層の少なくとも１枚がホメオトロピック配向または傾斜したホメオトロピック配向を有する複合補償膜であることを特徴とする、請求項２または３に記載の液晶表示デバイス
　
（５）訂正事項５
　特許請求の範囲の請求項５の
　「複合補償膜の少なくとも１層が、これらの層の少なくとも１つの別の層の光学対称軸とは異なる配向の光学対称軸を有することを特徴とする、請求項４に記載の液晶表示デバイス。」を、
「
液晶セルおよび少なくとも１枚の補償膜または偏光板と少なくとも１枚の補償膜を有する光学補償板との組合わせを含む液晶表示デバイスであって、該補償膜は
　ａ）式Ｉ
Ｐ−（Ｓｐ−Ｘ）
ｎ
−ＭＧ−Ｒ  Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、一Ｓ一、−ＮＨ−、−Ｎ（ＣＨ３）−、一ＣＯ一、−Ｏ−ＣＯ−、−Ｓ−ＣＯ−、−Ｏ−ＣＯＯ−、−ＣＯ−Ｓ−、−ＣＯ−Ｏ−、−ＣＨ　（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ
１
−Ｚ
１
）
ｍ
−Ａ
２
−Ｚ
２
−Ａ
３
−  ＩＩ
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ
１
およびＺ
２
はそれぞれ独立して、−ＣＯＯ−、−ＯＣＯ−、−ＣＨ２ＣＨ２−、−ＯＣＨ２−、ーＣＨ２Ｏ−、−ＣＨ＝ＣＨー、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、一Ｓ一、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、少なくとも１個の重合性官能基を有する少なくとも１種のメソゲンを
　ｂ）開始剤
　ｃ）必要に応じて、２個または３個以上の重合性官能基を有する非メソゲン化合物、および
　ｄ）必要に応じて、安定剤、
の存在下において含む、
重合性メソゲン物質の混合物の重合あるいは共重合によって得られる少なくとも１つのアニソトロピックポリマー層を含み、上記アニソトロピックポリマー層がホメオトロピックまたは傾斜したホメオトロピック分子配向を有することを特徴とし、補償膜が２枚または３枚以上のアニソトロピックポリマー層を含み、これらの層の少なくとも１枚がホメオトロピック配向または傾斜したホメオトロピック配向を有する複合補償膜であることを特徴とし、
複合補償膜の少なくとも１層が、これらの層の少なくとも１つの別の層の光学対称軸とは異なる配向の光学対称軸を有することを特徴と
し、
該重合性メソゲン物質の混合物が、本質的に
　ａ１）１個の重合性官能基を有する少なくとも２種の式ＩおよびＩＩに従うメソゲンを７５〜９９重量％、
　ｂ）開始剤を０．０１〜５重量％、
　ｃ）２個または３個以上の重合性官能基を有する非メソゲン化合物を０〜２０重量％、および
　ｄ）安定剤０〜１０００ｐｐｍ
からなることを特徴とする、
　
前記
（６）訂正事項６
　特許請求の範囲の請求項５の
　訂正前の請求項２および３を引用する訂正前の請求項４を引用するものを、
　訂正前の請求項４のうち請求項２および３を引用するものを新たな請求項２３として書き改めた訂正事項４に伴い、「
複合補償膜の少なくとも１層が、これらの層の少なくとも１つの別の層の光学対称軸とは異なる配向の光学対称軸を有することを特徴とする、請求項２３に記載の液晶表示デバイス
（７）訂正事項７
　特許請求の範囲の請求項６の
　「ａ）少なくとも１個の重合性官能基を有する少なくとも１種のメソゲン」を、
　「ａ）
式Ｉ
Ｐ−（Ｓｐ−Ｘ）
ｎ
−ＭＧ−Ｒ  Ｉ
Ｐは、重合性基であり、
Ｓｐは、炭素原子１〜３個を有する直鎖状または分枝鎖状アルキレン基であって、この基中、少なくとも１個のＣＨ２基を残すことを条件として、さらに、１個のＣＨ２基または隣接していない２個のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ
１
−Ｚ
１
）
ｍ
−Ａ
２
−Ｚ
２
−Ａ
３
−  ＩＩ
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ
１
およびＺ
２
はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨー、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、Ｐ−（Ｓｐ−Ｘ）
ｎ
−について示されている意味の一つを有する、で表される化合物から選択される
２
　
（８）訂正事項８
　特許請求の範囲の請求項８の
　「重合性メソゲン物質の混合物が、１個の重合性官能基を有する少なくとも１種のメソゲンおよび２個または３個以上の重合性官能基を有する少なくとも１種のメソゲンを含有することを特徴とする、請求項６または７に記載の補償膜。」を、
　「
ホメオトロピック分子配向または傾斜したホメオトロピック分子配向を有する少なくとも１つのアニソトロピックポリマー層を含む補償膜であって、
Ａ）
ａ）式Ｉ’
Ｐ−（Ｓｐ−Ｘ）
ｎ
−ＭＧ−Ｒ　Ｉ’
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、一Ｓ一、−ＮＨ−、−Ｎ（ＣＨ３）−、一ＣＯ一、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ
１
−Ｚ
１
）
ｍ
−Ａ
２
−Ｚ
２
−Ａ
３
−  ＩＩ
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ
１
およびＺ
２
はそれぞれ独立して、−ＣＯＯ−、−ＯＣＯ−、−ＣＨ２ＣＨ２−、−ＯＣＨ２−、ーＣＨ２Ｏ−、−ＣＨ＝ＣＨー、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種のメソゲン
および
式Ｉ
　Ｐ−（Ｓｐ−Ｘ）
ｎ
−ＭＧ−Ｒ　Ｉ
式中、
Ｐは、重合性基であり、
Ｓｐは、炭素原子１〜３個を有する直鎖状または分枝鎖状アルキレン基であって、この基中、少なくとも１個のＣＨ２基を残すことを条件として、さらに、１個のＣＨ２基または隣接していない２個のＣＨ２基が、−Ｏ−、一Ｓ一、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ
１
−Ｚ
１
）
ｍ
−Ａ
２
−Ｚ
２
−Ａ
３
−  ＩＩ
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレンー２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ
１
およびＺ
２
はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨー、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、Ｐ−（Ｓｐ−Ｘ）
ｎ
−について示されている意味の一つを有する、で表される化合物から選択される、２個または３個以上の重合性官能基
を有する少なくとも１種のメソゲンを
ｂ）開始剤、
ｃ）必要に応じて、２個または３個以上の重合性官能基を有する非メソゲン化合物、および
ｄ）必要に応じて、安定剤、の存在下において含む、
重合性メソゲン物質の混合物を、少なくとも１つの基板上に層形態で塗布し、
Ｂ）この混合物を、ホメオトロピック配向または傾斜したホメオトロピック配向に配向させ、
Ｃ）この混合物を熱または活性照射線にさらすことによって重合させ、
Ｄ）必要に応じて、工程Ａ）、Ｂ）およびＣ）を少なくとも１回以上反復し、次いで、
Ｅ）必要に応じて、重合した材料から基板の一方または両方を取り除く、
ことによって得られる
前記
　
（９）訂正事項９
　特許請求の範囲の請求項９の
　「重合性メソゲン物質の混合物が、１個の重合性官能基を有する少なくとも２種のメソゲンを含有することを特徴とする、請求項６または７に記載の補償膜。」を、
　「
ホメオトロピック分子配向または傾斜したホメオトロピック分子配向を有する少なくとも１つのアニソトロピックポリマー層を含む補償膜であって、
　Ａ）
　ａ）式Ｉ
Ｐ−（Ｓｐ−Ｘ）
ｎ
−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、一Ｓ一、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ
１
−Ｚ
１
）
ｍ
−Ａ
２
−Ｚ
２
−Ａ
３
−  ＩＩ
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ
１
およびＺ
２
はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨー、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、一Ｓ一、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される
７５〜９９重量％
　
ｂ）開始剤、
　ｃ）必要に応じて、２個または３個以上の重合性官能基を有する非メソゲン化合物、および
　ｄ）必要に応じて、安定剤、の存在下において含有する重合性メソゲン物質の混合物を、少なくとも１つの基板上に層形態で塗布し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られる
前記
　
（１０）訂正事項１０
　特許請求の範囲の請求項１０の
　「重合した材料が、三次元網状構造体を形成していることを特徴とする、請求項６〜９のいずれかに記載の補償膜。」を、
　「
ホメオトロピック分子配向または傾斜したホメオトロピック分子配向を有する少なくとも１つのアニソトロピックポリマー層を含む補償膜であって、
該補償膜が、
Ａ）
　ａ１）式Ｉ’
Ｐ−（Ｓｐ−Ｘ）
ｎ
−ＭＧ−Ｒ　Ｉ’
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ　（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩ’に従い選択され：
−（Ａ
１
−Ｚ
１
）
ｍ
−Ａ
２
−Ｚ
２
−Ａ
３
−  ＩＩ’
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ
１
およびＺ
２
はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種のメソゲン１５〜８５重量％、および
ａ２）式Ｉ
Ｐ−（Ｓｐ−Ｘ）
ｎ
−ＭＧ−Ｒ　Ｉ
式中、
Ｐは、重合性基であり、
Ｓｐは、炭素原子１〜３個を有する直鎖状または分枝鎖状アルキレン基であって、この基中、少なくとも１個のＣＨ２基を残すことを条件として、さらに、１個のＣＨ２基または隣接していない２個のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ
１
−Ｚ
１
）
ｍ
−Ａ
２
−Ｚ
２
−Ａ
３
−  ＩＩ
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣ１により置換されていてもよく、
Ｚ
１
およびＺ
２
はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、Ｐ−（Ｓｐ−Ｘ）
ｎ
−について示されている意味の一つを有する、で表される化合物から選択される、少なくとも２個の重合性官能基を有する少なくとも１種のメソゲン１０〜８０重量％を
ｂ）開始剤０．０１〜５重量％、
ｃ）２個または３個以上の重合性官能基を有する非メソゲン化合物０〜２０重量％、および
ｄ）安定剤０〜１０００ｐｐｍ、の存在下において含む、
重合性メソゲン物質の混合物を、少なくとも１つの基板上に層形態で塗布し、
Ｂ）この混合物を、ホメオトロピック配向または傾斜したホメオトロピック配向に配向させ、
Ｃ）この混合物を熱または活性照射線にさらすことによって重合させ、
Ｄ）必要に応じて、工程Ａ）、Ｂ）およびＣ）を少なくとも１回以上反復し、次いで、
Ｅ）必要に応じて、重合した材料から基板の一方または両方を取り除く、ことによって得られ
該
前記
　
（１１）訂正事項１１
　特許請求の範囲の請求項１１の
　「重合性メソゲン物質が、下記式Ｉで表わされる化合物であることを特徴とする、請求項６〜１０のいずれかに記載の補償膜：
Ｐ−（Ｓｐ−Ｘ）ｎ−ＭＧ−Ｒ  Ｉ
式中、
Ｐは、重合性基であり、
Ｓｐは、炭素原子１〜２０個を有するスペーサー基であり、
Ｘは、−Ｏ−、−Ｓ−、−ＣＯ−、−ＣＯＯ−、−ＯＣＯ−、−ＯＣＯＯ−または単結合であり、
ｎは、０または１であり、
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３−  ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味の一つを有する。」を
　「
ホメオトロピック分子配向または傾斜したホメオトロピック分子配向を有する少なくとも１つのアニソトロピックポリマー層を含む補償膜であって、
Ａ）
ａ）式Ｉ
Ｐ−（Ｓｐ−Ｘ）ｎ−ＭＧ−Ｒ　Ｉ
式中、
Ｐは、重合性基であり、
Ｓｐは、
炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−
により置き換えられていてもよく
Ｘは、−Ｏ−、−Ｓ−、−ＣＯ−、−ＣＯＯ−、−ＯＣＯ−、−ＯＣＯＯ−または単結合であり、
ｎは、
１
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３−  ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、一Ｓ一、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味の一つを有する、
で表される化合物から選択される、少なくとも１個の重合性官能基を有する少なくとも１種のメソゲンを、
　ｂ）開始剤
　ｃ）必要に応じて、２個または３個以上の重合性官能基を有する非メソゲン化合物、および
　ｄ）必要に応じて、安定剤の存在下において含む、
重合性メソゲン物質の混合物を、配向層を担持しない少なくとも１つの基板上に層形態で塗布することにより、ホメオトロピック配向または傾斜したホメオトロピック配向に配向させ、
Ｃ）この混合物を熱または活性照射線にさらすことによって重合させ、
Ｄ）必要に応じて、工程Ａ）、Ｂ）およびＣ）を少なくとも１回以上反復し、次いで、
Ｅ）必要に応じて、重合した材料から基板の一方または両方を取り除く、ことによって得られることを特徴とする、前記補償膜
　
（１２）訂正事項１２
　訂正前の請求項１１について、訂正前の請求項６を引用する請求項９を引用するものを、書き下すとともに減縮し、新たな請求項２８に書き改める。
　
（１３）訂正事項１３
　特許請求の範囲の請求項１２の
　「重合性メソゲン物質の混合物が本質的に下記成分からなることを特徴とする請求項６〜１１のいずれかに記載の補償膜：」を
　「
ホメオトロピック分子配向または傾斜したホメオトロピック分子配向を有する少なくとも１つのアニソトロピックポリマー層を含む補償膜であって、
該補償膜が、
Ａ）
ａ）式Ｉ
Ｐ−（Ｓｐ−Ｘ）
ｎ
−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ
１
−Ｚ
１
）
ｍ
−Ａ
２
−Ｚ
２
−Ａ
３
−  ＩＩ
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレンー２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ
１
およびＺ
２
はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）
ｎ
−について示されている意味の一つを有する、
で表される化合物から選択される、少なくとも１個の重合性官能基を有する少なくとも１種のメソゲンを
ｂ）開始剤、
ｃ）必要に応じて、２個または３個以上の重合性官能基を有する非メソゲン化合物、および
ｄ）必要に応じて、安定剤、の存在下において含む、
重合性メソゲン物質の混合物を、少なくとも１つの基板上に層形態で塗布し、
Ｂ）この混合物を、ホメオトロピック配向または傾斜したホメオトロピック配向に配向させ、
Ｃ）この混合物を熱または活性照射線にさらすことによって重合させ、
Ｄ）必要に応じて、工程Ａ）、Ｂ）およびＣ）を少なくとも１回以上反復し、次いで、
Ｅ）必要に応じて、重合した材料から基板の一方または両方を取り除く、ことによって得られ、
該重合性メソゲン物質の混合物が本質的に下記成分からなることを特徴とする、前記補償膜：
　
（１４）訂正事項１４
　訂正前の請求項１２について、訂正前の請求項６を引用する訂正前の請求項１１を引用するものを、書き下すとともに減縮し、新たな請求項２５に書き改める。
　
（１５）訂正事項１５
　訂正前の請求項１２について、訂正前の請求項６を引用する訂正前の請求項１０を引用するものを、書き下すとともに減縮し、新たな請求項２６に書き改める。
　
（１６）訂正事項１６
　特許請求の範囲の請求項１３の
　「重合性メソゲン物質の混合物が、本質的に下記成分からなることを特徴とする請求項６〜１１のいずれかに記載の補償膜：」を
　「
ホメオトロピック分子配向または傾斜したホメオトロピック分子配向を有する少なくとも１つのアニソトロピックポリマー層を含む補償膜であって、
　Ａ）
　ａ）式Ｉ
Ｐ−（Ｓｐ−Ｘ）
ｎ
−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ
１
−Ｚ
１
）
ｍ
−Ａ
２
−Ｚ
２
−Ａ
３
−  ＩＩ
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ
１
およびＺ
２
はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも２種のメソゲンを
　ｂ）開始剤、
　ｃ）必要に応じて、２個または３個以上の重合性官能基を有する非メソゲン化合物、および
　ｄ）必要に応じて、安定剤、
の存在下において含有する重合性メソゲン物質の混合物を、少なくとも１つの基板上に層形態で塗布し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られることを特徴とし、
重合性メソゲン物質の混合物が、本質的に下記成分からなることを特徴とする
前記
　
（１７）訂正事項１７
　訂正前の請求項１３について、訂正前の請求項６を引用する請求項１１を引用するものを、書き下すとともに減縮し、新たな請求項２７に書き改める。
　
（１８）訂正事項１８
　特許請求の範囲の請求項１４の
　「請求項６〜１３のいずれかに記載の重合性メソゲン物質の混合物。」を
　「
ホメオトロピック分子配向または傾斜したホメオトロピック分子配向を有する少なくとも１つのアニソトロピックポリマー層を含む補償膜の調製に用いられるため
であって、
　ａ）式Ｉ
　Ｐ−（Ｓｐ−Ｘ）
ｎ
−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ
１
−Ｚ
１
）
ｍ
−Ａ
２
−Ｚ
２
−Ａ
３
−  ＩＩ
（式中、
Ａ
１
、Ａ
２
およびＡ
３
は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ
１
およびＺ
２
はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、一Ｓ一、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）
ｎ
−について示されている意味の一つを有する、
で表される化合物から選択される、少なくとも１個の重合性官能基を有する少なくとも１種のメソゲン、
　ｂ）開始剤
　ｃ）必要に応じて、２個または３個以上の重合性官能基を有する非メソゲン化合物、および
　ｄ）必要に応じて、安定剤
を含む、前記混合物
　
（１９）訂正事項１９
　訂正前の請求項１４について、訂正前の請求項６を引用する請求項１１を引用するものを、書き下すとともに減縮し、新たな請求項２９に書き改める。
　
（２０）訂正事項２０
　訂正前の請求項１４について、訂正前の請求項６を引用する請求項９を引用するものを、書き下すとともに減縮し、新たな請求項３０に書き改める。
　
（２１）訂正事項２１
　訂正前の請求項１４について、訂正前の請求項６を引用する請求項８を引用する請求項１１を引用するものを、書き下すとともに減縮し、新たな請求項３１に書き改める。
　
（２２）訂正事項２２
　訂正前の請求項１４について、訂正前の請求項６を引用する請求項９を引用する請求項１１を引用するものを、書き下すとともに減縮し、新たな請求項３２に書き改める。
　
（２３）訂正事項２３
　訂正前の請求項１４について、訂正前の請求項６を引用する請求項１２を引用するものを、書き下すとともに減縮し、新たな請求項３３に書き改める。
　
（２４）訂正事項２４
　訂正前の請求項１４について、訂正前の請求項６を引用する請求項１３を引用するものを、書き下すとともに減縮し、新たな請求項３４に書き改める。
（２５）訂正事項２５
　特許請求の範囲の請求項１５の
　「広帯域反射型偏光板により透過される光の位相リターデーションの視角角度依存性を補償するための、請求項６〜１３のいずれかに記載の補償膜の使用。」とあるのを、「広帯域反射型偏光板により透過される光の位相リターデーションの視角角度依存性を補償するための、
ホメオトロピック分子配向または傾斜したホメオトロピック分子配向を有する少なくとも１つのアニソトロピックポリマー層を含む補償膜であって、
　Ａ）
　ａ）少なくとも１個の重合性官能基を有する少なくとも１種のメソゲンを
　ｂ）開始剤、
　ｃ）必要に応じて、２個または３個以上の重合性官能基を有する非メソゲン化合物、および
　ｄ）必要に応じて、安定剤、の存在下において含む、
重合性メソゲン物質の混合物を、少なくとも１つの基板上に層形態で塗布し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られることを特徴とする、前記補償膜
　
（２６）訂正事項２６
　訂正前の請求項１５のうち、訂正前の請求項７〜１３を引用するものを、それぞれ新たな請求項１６〜２２として書き改める。
　
（２７）訂正事項２７
　願書に添付した明細書（本件特許公報第１３頁第２１〜２３行）に「Ｐは特に好ましくは、ビニル基、アクリレート基、メタアクリレート基、プロペニル基またはエポキシ基であり、非常に特に好ましくは、アクリレート基である。」とある誤訳を
　「Ｐは特に好ましくは、ビニル基、アクリレート基、メタアクリレート基、プロペニル
エーテル
　
（２８）訂正事項２８
　願書に添付した明細書（本件特許公報第１４頁第４２行〜第１５頁第１行）に「本発明の好適態様において、補償膜は、下記成分からなる重合性メソゲン物質の混合物から得られる：ａ１）少なくとも１個の重合性官能基を有する少なくとも１種の式ＩおよびＩＩに従うメソゲンの１０〜９９重量％、ａ２）２個または３個以上の重合性官能基を有する少なくとも１種の式ＩおよびＩＩに従うメソゲンの０〜９０重量％、ｂ）０．０１〜５重量％の開始剤、ｃ）２個または３個以上の重合性官能基を有する非メソゲン化合物の０〜２０重量％、およびｄ）０〜１０００ｐｐｍの安定剤。」とある誤訳を
　「本発明の好適態様において、補償膜は、下記成分
を含む
１
　
（２９）訂正事項２９
　願書に添付した明細書（本件特許掲載公報第１６頁第３２〜３４行）に「このポリマーフイルムは、光学的に透明であり、垂直入射で見た場合、複屈折を伴わないメソゲン基のホメオトロピック配向を示し、また偏光光学顕微鏡下で視角の増大に従う複屈折率の増加を示した。」とある誤訳を
　「このポリマーフイルムは、
偏光光学顕微鏡下で、
複屈折を伴わず、かつ視角の増大とともに増加する複屈折率を伴う、メソゲン基のホメオトロピック配向
　
２．訂正の適否についての判断
（１）訂正事項１について
ア．訂正事項１−１について
　訂正事項１−１は、請求項１において、訂正前の「液晶セルおよび少なくとも１枚の補償膜または偏光板と少なくとも１枚の補償膜を有する光学補償板との組合わせを含み、該補償膜は・・・重合性メソゲン物質の混合物の重合あるいは共重合によって得られる少なくとも１つのアニソトロピックポリマー層を含む液晶表示デバイスであって」との記載を、訂正後の「液晶セルおよび少なくとも１枚の補償膜または偏光板と少なくとも１枚の補償膜を有する光学補償板との組合わせを含む液晶表示デバイスであって、該補償膜は・・・重合性メソゲン物質の混合物の重合あるいは共重合によって得られる少なくとも１つのアニソトロピックポリマー層を含み」との記載として、液晶デバイスの構成と補償膜の構成をそれぞれ明瞭にすると共に両者の関係を明瞭にしたものであるから、明瞭でない記載の釈明を目的としたものである。
　そして、訂正事項１−１は、上記のとおりであるから、願書に添付した明細書、特許請求の範囲又は図面に記載した事項の範囲において訂正をするものであり、また実質上特許請求の範囲を拡張し、又は変更するものでもない。
　
イ．訂正事項１−２について
　訂正事項１−２は、訂正前の請求項１の少なくとも１個の重合性官能基を有する少なくとも１種のメソゲンに関して、具体的に限定するものであるから、特許請求の範囲の減縮を目的とするものである。
　そして、訂正事項１−２は、願書に添付した明細書（特許第３８２８１５８号公報（以下「本件特許公報」という。）の第９頁第２０行〜第１０頁第３行、第１３頁第２３〜３０、４０行、第１４頁第４４〜４５行、第１５頁第２〜５行）、特許請求の範囲又は図面に記載した事項の範囲において訂正をするものであり、また実質上特許請求の範囲を拡張し、又は変更するものでもない。
　
（２）訂正事項２について
　訂正事項２は、訂正前の請求項２が請求項１の記載を引用した記載であったものを、請求項１の記載を引用しない独立形式の記載としたものであって、請求項間の引用関係を解消すると共に、上記「（１）ア．」のとおり、訂正前の明瞭でない記載を明瞭としたものであるから、他の請求項の記載を引用する請求項の記載を当該他の請求項の記載を引用しないものとすること、及び明瞭でない記載の釈明を目的とするものである。
　そして、訂正事項２は、上記のとおりであるから、願書に添付した明細書、特許請求の範囲又は図面に記載した事項の範囲において訂正をするものであり、また実質上特許請求の範囲を拡張し、又は変更するものでもない。
　
（３）訂正事項３について
　訂正事項３は、訂正前の請求項４が請求項１〜３の記載を引用した記載であったものを、請求項２、及び３を引用しない独立形式の記載としたものであって、請求項間の引用関係を解消すると共に、上記「（１）ア．」のとおり、訂正前の明瞭でない記載を明瞭とし、少なくとも１個の重合性官能基を有する少なくとも１種のメソゲンに関して、具体的に限定するものであるから、他の請求項の記載を引用する請求項の記載を当該他の請求項の記載を引用しないものとすること、明瞭でない記載の釈明、及び特許請求の範囲の減縮を目的とするものである。
　そして、訂正事項３は、願書に添付した明細書（本件特許公報の第９頁第２０行〜第１０頁第３行、第１３頁第２３〜３０、４０行、第１４頁第４９〜第１５頁第１行、第１５頁第１９〜２５行）、特許請求の範囲又は図面に記載した事項の範囲において訂正をするものであり、また実質上特許請求の範囲を拡張し、又は変更するものでもない。
　
（４）訂正事項４について
　訂正事項４は、訂正前の請求項４が請求項１〜３の記載を引用した記載であったものを、上記訂正事項２、３に伴い、上記請求項４を訂正後の請求項２、及び３に従属する新たな請求項２３とするものであるから、他の請求項の記載を引用する請求項の記載を当該他の請求項の記載を引用しないものとすること、及び特許請求の範囲の減縮を目的とするものである。
　そして、訂正事項４は、上記のとおりであるから、願書に添付した明細書、特許請求の範囲又は図面に記載した事項の範囲において訂正をするものであり、また実質上特許請求の範囲を拡張し、又は変更するものでもない。
　
（５）訂正事項５について
　訂正事項５は、訂正前の請求項５が請求項１〜３の記載を引用した請求項４を引用した記載であったものを、請求項２、及び３を引用する請求項４の記載を引用しない独立形式の記載としたものであって、請求項間の引用関係を解消すると共に、少なくとも１個の重合性官能基を有する少なくとも１種のメソゲン、及び重合性メソゲンの混合物に関して、具体的に限定するものであるから、他の請求項の記載を引用する請求項の記載を当該他の請求項の記載を引用しないものとすること、及び特許請求の範囲の減縮を目的とするものである。
　そして、訂正事項５は、願書に添付した明細書（本件特許公報の第９頁第２０行〜第１０頁第３行、第１３頁第２３〜３０、４０行、第１４頁第４８〜第１５頁第５行）、特許請求の範囲又は図面に記載した事項の範囲において訂正をするものであり、また実質上特許請求の範囲を拡張し、又は変更するものでもない。
　
（６）訂正事項６について
　訂正事項６は、訂正前の請求項５が請求項１〜３の記載を引用した請求項４を引用した記載であったものを、上記訂正事項４、及び５に伴い、上記請求項５を請求項２３に従属する新たな請求項２４とするものであるから、他の請求項の記載を引用する請求項の記載を当該他の請求項の記載を引用しないものとすること、及び特許請求の範囲の減縮を目的とするものである。
　そして、訂正事項６は、上記のとおりであるから、願書に添付した明細書、特許請求の範囲又は図面に記載した事項の範囲において訂正をするものであり、また実質上特許請求の範囲を拡張し、又は変更するものでもない。
　
（７）訂正事項７について
　訂正事項７は、訂正前の請求項６の少なくとも１個の重合性官能基を有する少なくとも１種のメソゲンに関して、具体的に限定するものであるから、特許請求の範囲の減縮を目的とするものである。
　そして、訂正事項７は、願書に添付した明細書（本件特許公報の第９頁第２０行〜第１０頁第５行、第１３頁第２３〜３０、４０行）、特許請求の範囲又は図面に記載した事項の範囲において訂正をするものであり、また実質上特許請求の範囲を拡張し、又は変更するものでもない。
　
（８）訂正事項８について
　訂正事項７は、訂正前の請求項８が請求項６、及び７の記載を引用した記載であったものを、請求項６の記載を引用しない独立形式の記載としたものであって、請求項間の引用関係を解消すると共に、１個の重合性官能基を有する少なくとも１種のメソゲン、及び２個または３個以上の重合性官能基を有する少なくとも１種のメソゲンに関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項８は、願書に添付した明細書（本件特許公報の第９頁第２０行〜第１０頁第３行、第１３頁第２３〜３０、４０行）、特許請求の範囲又は図面に記載した事項の範囲において訂正をするものであり、また実質上特許請求の範囲を拡張し、又は変更するものでもない。
　
（９）訂正事項９について
　訂正事項９は、訂正前の請求項９が請求項６、及び７の記載を引用した記載であったものを、請求項６の記載を引用しない独立形式の記載としたものであって、請求項間の引用関係を解消すると共に、１個の重合性官能基を有する少なくとも２種のメソゲンに関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項９は、願書に添付した明細書（本件特許公報の第９頁第２０行〜第１０頁第３行、第１３頁第２３〜３０行、第１５頁第２〜５行）、特許請求の範囲又は図面に記載した事項の範囲において訂正をするものであり、また実質上特許請求の範囲を拡張し、又は変更するものでもない。
　
（１０）訂正事項１０について
　訂正事項１０は、訂正前の請求項１０が請求項６〜９の記載を引用した記載であったものを、請求項６の記載を引用しない独立形式の記載としたものであって、請求項間の引用関係を解消すると共に、重合性メソゲン物質の混合物に関して、具体的に限定するものであるから、他の請求項の記載を引用する請求項の記載を当該他の請求項の記載を引用しないものとすること、及び特許請求の範囲の減縮を目的とするものである。
　そして、訂正事項１０は、願書に添付した明細書（本件特許公報の第９頁第２０行〜第１０頁第３行、第１３頁第２３〜３０、４０行、第１４頁第４９行〜第１５頁第１行、第１５頁第１９〜２５行）、特許請求の範囲又は図面に記載した事項の範囲において訂正をするものであり、また実質上特許請求の範囲を拡張し、又は変更するものでもない。
　
（１１）訂正事項１１について
　訂正事項１１は、訂正前の請求項１１が請求項６〜１０の記載を引用した記載であったものを、請求項６の記載を引用しない独立形式の記載としたものであって、請求項間の引用関係を解消すると共に、Ｓｐ、ｎ、及び重合性メソゲン物質の混合物の基板上への塗布に関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項１１は、願書に添付した明細書（本件特許公報の第１３頁第２３〜３０、４０行、第７頁第３〜４、１７〜１９行）、特許請求の範囲又は図面に記載した事項の範囲において訂正をするものであり、また実質上特許請求の範囲を拡張し、又は変更するものでもない。
　
（１２）訂正事項１２について
　訂正事項１２は、訂正前の請求項１１が請求項６〜１０の記載を引用した記載であったものを、上記訂正事項１１に伴い、請求項６を引用する請求項９の記載を引用しない独立形式の記載として新たな請求項２８とするものであって、請求項間の引用関係を解消すると共に、Ｓｐ、ｎ、Ｍｇ、Ｒ、及び重合性メソゲン物質の混合物に関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項１２は、願書に添付した明細書（本件特許公報の第１３頁第２３〜３０、４０行、第１４頁第４８〜第１５頁第５行）、特許請求の範囲又は図面に記載した事項の範囲において訂正をするものであり、また実質上特許請求の範囲を拡張し、又は変更するものでもない。
　
（１３）訂正事項１３について
　訂正事項１３は、訂正前の請求項１２が請求項６〜１１の記載を引用した記載であったものを、請求項６の記載を引用しない独立形式の記載としたものであって、請求項間の引用関係を解消すると共に、少なくとも１個の重合性官能基を有する少なくとも１種のメソゲンに関して、具体的に限定するものであるから、他の請求項の記載を引用する請求項の記載を当該他の請求項の記載を引用しないものとすること、及び特許請求の範囲の減縮を目的とするものである。
　そして、訂正事項１３は、願書に添付した明細書（本件特許公報の第９頁第２０行〜第１０頁第３行、第１３頁第２３〜３０行）、特許請求の範囲又は図面に記載した事項の範囲において訂正をするものであり、また実質上特許請求の範囲を拡張し、又は変更するものでもない。
　
（１４）訂正事項１４について
　訂正事項１４は、訂正前の請求項１２が請求項６〜１１の記載を引用した記載であったものを、上記訂正事項１３に伴い、請求項６を引用する請求項１１の記載を引用しない独立形式の記載として新たな請求項２５とするものであって、請求項間の引用関係を解消すると共に、Ｓｐ、ｎ、Ｍｇ、及び重合性メソゲン物質の混合物の基板上への塗布に関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項１４は、願書に添付した明細書（本件特許公報の第１３頁第２３〜３０、４０行、第７頁第３〜４、１７〜１９行）、特許請求の範囲又は図面に記載した事項の範囲において訂正をするものであり、また実質上特許請求の範囲を拡張し、又は変更するものでもない。
　
（１５）訂正事項１５について
　訂正事項１５は、訂正前の請求項１２が請求項６〜１１の記載を引用した記載であったものを、上記訂正事項１３に伴い、請求項６を引用する請求項１０の記載を引用しない独立形式の記載として新たな請求項２６とするものであって、請求項間の引用関係を解消すると共に、１個の重合性官能基を有する少なくとも１種の式ＩおよびＩＩに従うメソゲン、及び２個または３個以上の重合性官能基を有する少なくとも１種の式ＩおよびＩＩに従うメソゲンに関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項１５は、願書に添付した明細書（本件特許公報の第１３頁第２３〜３０、４０行）、特許請求の範囲又は図面に記載した事項の範囲において訂正をするものであり、また実質上特許請求の範囲を拡張し、又は変更するものでもない。
　
（１６）訂正事項１６について
　訂正事項１６は、訂正前の請求項１３が請求項６〜１１の記載を引用した記載であったものを、上記訂正事項１３に伴い、請求項６の記載を引用しない独立形式の記載としたものであって、請求項間の引用関係を解消すると共に、Ｓｐ、ｎ、Ｍｇ、及びＲに関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項１６は、願書に添付した明細書（本件特許公報の第１３頁第２３〜３０、４０行）、特許請求の範囲又は図面に記載した事項の範囲において訂正をするものであり、また実質上特許請求の範囲を拡張し、又は変更するものでもない。
　
（１７）訂正事項１７について
　訂正事項１７は、訂正前の請求項１３が請求項６〜１１の記載を引用した記載であったものを、上記訂正事項１６に伴い、請求項６を引用する請求項１１の記載を引用しない独立形式の記載として新たな請求項２７とするものであって、請求項間の引用関係を解消すると共に、Ｓｐ、ｎ、Ｍｇ、Ｒ、及び重合性メソゲン物質の混合物の基板上への塗布に関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項１７は、願書に添付した明細書（本件特許公報の第１３頁第２３〜３０、４０行、第７頁第３〜４、１７〜１９行）、特許請求の範囲又は図面に記載した事項の範囲において訂正をするものであり、また実質上特許請求の範囲を拡張し、又は変更するものでもない。
　
（１８）訂正事項１８について
　訂正事項１８は、訂正前の請求項１４が請求項６〜１３の記載を引用した記載であったものを、請求項６の記載を引用しない独立形式の記載としたものであって、請求項間の引用関係を解消すると共に、重合性メソゲン物質の混合物、及び少なくとも１個の重合性官能基を有する少なくとも１種のメソゲンに関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項１８は、願書に添付した明細書（本件特許公報の第６頁第３〜１８行、第９頁第２０行〜第１０頁第３行、第１３頁第２３〜３０、４０行）、特許請求の範囲又は図面に記載した事項の範囲において訂正をするものであり、また実質上特許請求の範囲を拡張し、又は変更するものでもない。
　
（１９）訂正事項１９について
　訂正事項１９は、訂正前の請求項１４が請求項６〜１３の記載を引用した記載であったものを、上記訂正事項１８に伴い、請求項６を引用する請求項１１の記載を引用しない独立形式の記載として新たな請求項２９とするものであって、請求項間の引用関係を解消すると共に、重合性メソゲン物質の混合物、Ｓｐ、ｎ、Ｒ、及び重合性メソゲン物質の混合物の基板上への塗布に関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項１９は、願書に添付した明細書（本件特許公報の第６頁第３〜１８行、第１３頁第２３〜３０、４０行、第７頁第３〜４、１７〜１９行）、特許請求の範囲又は図面に記載した事項の範囲において訂正をするものであり、また実質上特許請求の範囲を拡張し、又は変更するものでもない。
　
（２０）訂正事項２０について
　訂正事項２０は、訂正前の請求項１４が請求項６〜１３の記載を引用した記載であったものを、上記訂正事項１８に伴い、請求項６を引用する請求項９の記載を引用しない独立形式の記載として新たな請求項３０とするものであって、請求項間の引用関係を解消すると共に、重合性メソゲン物質の混合物、及び１個の重合性官能基を有する少なくとも２種のメソゲンに関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項２０は、願書に添付した明細書（本件特許公報の第６頁第３〜１８行、第１３頁第２３〜３０、４０行、第１５頁第２〜４行）、特許請求の範囲又は図面に記載した事項の範囲において訂正をするものであり、また実質上特許請求の範囲を拡張し、又は変更するものでもない。
　
（２１）訂正事項２１について
　訂正事項２１は、訂正前の請求項１４が請求項６〜１３の記載を引用した記載であったものを、上記訂正事項１８に伴い、請求項６を引用する請求項８を引用する請求項１１の記載を引用しない独立形式の記載として新たな請求項３１とするものであって、請求項間の引用関係を解消すると共に、重合性メソゲン物質の混合物、１個の重合性官能基を有する少なくとも１種の式ＩおよびＩＩに従うメソゲン、及び２個または３個以上の重合性官能基を有する少なくとも１種の式ＩおよびＩＩに従うメソゲンに関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項２１は、願書に添付した明細書（本件特許公報の第６頁第３〜１８行、第１３頁第２３〜３０、４０行）、特許請求の範囲又は図面に記載した事項の範囲において訂正をするものであり、また実質上特許請求の範囲を拡張し、又は変更するものでもない。
　
（２２）訂正事項２２について
　訂正事項２２は、訂正前の請求項１４が請求項６〜１３の記載を引用した記載であったものを、上記訂正事項１８に伴い、請求項６を引用する請求項９を引用する請求項１１の記載を引用しない独立形式の記載として新たな請求項３２とするものであって、請求項間の引用関係を解消すると共に、重合性メソゲン物質の混合物、Ｓｐ、ｎ、Ｍｇ、及びＲに関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項２２は、願書に添付した明細書（本件特許公報の第１３頁第２３〜３０、４０行、第１４頁第４８〜第１５頁第５行）、特許請求の範囲又は図面に記載した事項の範囲において訂正をするものであり、また実質上特許請求の範囲を拡張し、又は変更するものでもない。
　
（２３）訂正事項２３について
　訂正事項２３は、訂正前の請求項１４が請求項６〜１３の記載を引用した記載であったものを、上記訂正事項１８に伴い、請求項６を引用する請求項１２の記載を引用しない独立形式の記載として新たな請求項３３とするものであって、請求項間の引用関係を解消すると共に、重合性メソゲン物質の混合物、１個の重合性官能基を有する少なくとも１種の式ＩおよびＩＩに従うメソゲン、及び２個または３個以上の重合性官能基を有する少なくとも１種の式ＩおよびＩＩに従うメソゲンに関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項２３は、願書に添付した明細書（本件特許公報の第９頁第２０行〜第１０頁第３行、第１３頁第２３〜３０、４０行）、特許請求の範囲又は図面に記載した事項の範囲において訂正をするものであり、また実質上特許請求の範囲を拡張し、又は変更するものでもない。
　
（２４）訂正事項２４について
　訂正事項２４は、訂正前の請求項１４が請求項６〜１３の記載を引用した記載であったものを、上記訂正事項１８に伴い、請求項６を引用する請求項１３の記載を引用しない独立形式の記載として新たな請求項３４とするものであって、請求項間の引用関係を解消すると共に、重合性メソゲン物質の混合物、Ｓｐ、ｎ、Ｍｇ、及びＲに関して、それぞれ具体的に限定するものであるから、他の請求項の記載を引用する請求項の記載を当該他の請求項の記載を引用しないものとすること、及び特許請求の範囲の減縮を目的とするものである。
　そして、訂正事項２４は、願書に添付した明細書（本件特許公報の第９頁第２０行〜第１０頁第３行、第１３頁第２３〜３０、４０行）、特許請求の範囲又は図面に記載した事項の範囲において訂正をするものであり、また実質上特許請求の範囲を拡張し、又は変更するものでもない。
　
（２５）訂正事項２５について
　訂正事項２５は、訂正前の請求項１５が請求項６〜１３の記載を引用した記載であったものを、請求項６の記載を引用しない独立形式の記載としたものであって、請求項間の引用関係を解消するものであるから、他の請求項の記載を引用する請求項の記載を当該他の請求項の記載を引用しないものとすることを目的とするものである。
　そして、訂正事項２５は、願書に添付した明細書、特許請求の範囲又は図面に記載した事項の範囲において訂正をするものであり、また実質上特許請求の範囲を拡張し、又は変更するものでもない。
　
（２６）訂正事項２６について
　訂正事項２６は、訂正前の請求項１５が請求項６〜１３の記載を引用した記載であったものを、上記訂正事項２５に伴い、上記請求項７〜１３を訂正後の請求項１５に直接または間接的に従属する新たな請求項１６〜２２とするものであるから、他の請求項の記載を引用する請求項の記載を当該他の請求項の記載を引用しないものとすること、及び特許請求の範囲の減縮を目的とするものである。
　そして、訂正事項２６は、上記のとおりであるから、願書に添付した明細書、特許請求の範囲又は図面に記載した事項の範囲において訂正をするものであり、また実質上特許請求の範囲を拡張し、又は変更するものでもない。
　
（２７）訂正事項２７について
　本件特許法第１８４条の４第１項の国際出願日における国際出願の明細書、請求の範囲又は図面（以下、「外国語書面」という。）における訂正事項２７の該当箇所に対応す
る箇所（乙第７号証第２６頁第１１〜１３行）には、「P is particularly preferably a vinyl group， an acrylate group，a methacrylate group，a propenyl ether group or an epoxy group，very particularly preferably an acrylate group．」と記載されている。
 　そして、この記載は、本来、「Ｐは特に好ましくは、ビニル基、アクリレート基、メタアクリレート基、プロペニルエーテル基またはエポキシ基であり、非常に特に好ましくは、アクリレート基である。」と翻訳されるべきものであると判断される。
 　これに対して、外国語書面についての特許法第１８４条の４第１項所定の翻訳文は、「Ｐは特に好ましくは、ビニル基、アクリレート基、メタアクリレート基、プロペニル基またはエポキシ基であり、非常に特に好ましくは、アクリレート基である。」と記載されている（なお、この記載は、本件特許明細書にも同様に記載されている。）。 
 　以上のことから、訂正事項２７に係る訂正前の明細書の上記記載は、誤訳であるといえる。 
 　したがって、訂正事項２７は、訂正前の明細書の誤訳を訂正するものであるから、誤訳の訂正を目的とする訂正に該当するものである。
　そして、訂正事項２７は、上記のとおりであるから、特許請求の範囲又は図面に記載した事項の範囲において訂正をするものであり、また実質上特許請求の範囲を拡張し、又は変更するものでもない。
　
（２８）訂正事項２８について
　本件特許法第１８４条の４第１項の国際出願日における国際出願の明細書、請求の範囲又は図面（以下、「外国語書面」という。）における訂正事項２８の該当箇所に対応する箇所（乙第７号証第２２頁第２２行〜第２３頁１行）には、「In a preferred embodiment of the present invention, the compensation film is obtainable from a mixture of a polymerizable mesogenic material comprising the following components a1) 10 to 99% by weight of at least one mesogen according to formula I and II having one polymerizable functional group，a2) 0 to 90 % by weight of at least one mesogen according to formula I and II having two or more polymerizable functional groups, b) 0.01 to 5 % by weight of an initiator, c) 0 to 20 % by weight of a non-mesogenic compound having two or more polymerizable functional groups, and d) 0 to 1000 ppm of a stabilizer.」と記載されている。
　そして、この記載は、本来、「本発明の好適態様において、補償膜は、下記成分を含む重合性メソゲン物質の混合物から得られる：ａ１）１個の重合性官能基を有する少なくとも１種の式ＩおよびＩＩに従うメソゲンの１０〜９９重量％、ａ２）２個または３個以上の重合性官能基を有する少なくとも１種の式ＩおよびＩＩに従うメソゲンの０〜９０重量％、ｂ）０．０１〜５重量％の開始剤、ｃ）２個または３個以上の重合性官能基を有する非メソゲン化合物の０〜２０重量％、およびｄ）０〜１０００ｐｐｍの安定剤。」と翻訳されるべきものであると判断される。
 　これに対して、外国語書面についての特許法第１８４条の４第１項所定の翻訳文は、「本発明の好適態様において、補償膜は、下記成分からなる重合性メソゲン物質の混合物から得られる：ａ１）少なくとも１個の重合性官能基を有する少なくとも１種の式ＩおよびＩＩに従うメソゲンの１０〜９９重量％、ａ２）２個または３個以上の重合性官能基を有する少なくとも１種の式ＩおよびＩＩに従うメソゲンの０〜９０重量％、ｂ）０．０１〜５重量％の開始剤、ｃ）２個または３個以上の重合性官能基を有する非メソゲン化合物の０〜２０重量％、およびｄ）０〜１０００ｐｐｍの安定剤。」と記載されている（なお、この記載は、本件特許明細書にも同様に記載されている。）。 
 　以上のことから、訂正事項２８に係る訂正前の明細書の上記記載は、誤訳であるといえる。 
 　したがって、訂正事項２８は、訂正前の明細書の誤訳を訂正するものであるから、誤訳の訂正を目的とする訂正に該当するものである。
　そして、訂正事項２８は、上記のとおりであるから、特許請求の範囲又は図面に記載した事項の範囲において訂正をするものであり、また実質上特許請求の範囲を拡張し、又は変更するものでもない。
　
（２９）訂正事項２９について
　本件特許法第１８４条の４第１項の国際出願日における国際出願の明細書、請求の範囲又は図面（以下、「外国語書面」という。）における訂正事項２９の該当箇所に対応する箇所（乙第５号証第２６頁第１０〜１３行）には、「The polymer film was optically cler and showed homeotropic orientation of the mesogenic groups with no birefringence when viewed at normal incidence and increasing birefringence with increasing viewing angle inder a polarising optical microscope.」と記載されている。
 　そして、この記載は、本来、「このポリマーフィルムは、偏光光学顕微鏡下で、光学的に透明であり、垂直入射で見た場合に複屈折を伴わず、かつ視野の増大とともに増加する複屈折率を伴う、メソゲン基のホメオトロピック配向を示した。」と翻訳されるべきものであると判断される。
 　これに対して、外国語書面についての特許法第１８４条の４第１項所定の翻訳文は、「このポリマーフィルムは、光学的に透明であり、垂直入射で見た場合、複屈折を伴わないメソゲン基のホメオトロピック配向を示し、また偏光光学顕微鏡下で視野の増大に従う複屈折率の増加を示した。」と記載されている（なお、この記載は、本件特許明細書にも同様に記載されている。）。 
 　以上のことから、訂正事項２９に係る訂正前の明細書の上記記載は、誤訳であるといえる。 
 　したがって、訂正事項２９は、訂正前の明細書の誤訳を訂正するものであるから、誤訳の訂正を目的とする訂正に該当するものである。
　そして、訂正事項２９は、上記のとおりであるから、特許請求の範囲又は図面に記載した事項の範囲において訂正をするものであり、また実質上特許請求の範囲を拡張し、又は変更するものでもない。
　
（３０）一群の請求項について
　訂正前の請求項１〜５は、請求項２〜４が、訂正の請求の対象である請求項１の記載を直接又は間接的に引用する関係にあるから、訂正前において一群の請求項に該当するものである。
　また、訂正前の請求項６〜１５は、請求項７〜１５が、訂正の請求の対象である請求項６の記載を直接又は間接的に引用する関係にあるから、訂正前において一群の請求項に該当するものである。
　したがって、訂正の請求は、一群の請求項ごとにされたものである。
　そして、訂正後の請求項２〜５、２３、及び２４に係る訂正事項２〜６は、引用関係の解消を目的の一つとする訂正であって、その訂正は認められるものである。そして、被請求人から、訂正後の請求項２〜５、２３、及び２４について訂正が認められるときは請求項１とは別の訂正単位として扱われることの求めがあったことから、訂正後の請求項２〜５、２３、及び２４について請求項ごとに訂正することを認める。
　訂正後の請求項８〜２２、及び２５〜３４に係る訂正事項８〜２６は、引用関係の解消を目的の一つとする訂正であって、その訂正は認められるものである。そして、被請求人から、訂正後の請求項８〜２２、及び２５〜３４について訂正が認められるときは請求項６、及び７とは別の訂正単位として扱われることの求めがあったことから、訂正後の請求項８〜２２、及び２５〜３４について請求項ごとに訂正することを認める。
　また、訂正後の請求項２、３、２３、及び２４は、上記訂正事項を含む請求項２の記載を請求項３、２３、及び２４が直接又は間接的に引用するものであるから、一群の請求項である。
　訂正後の請求項６、及び７は、上記訂正事項を含む請求項６の記載を請求項７が直接的に引用するものであるから、一群の請求項である。
　訂正後の請求項１５〜２２は、上記訂正事項を含む請求項１５の記載を請求項１６〜２２が直接又は間接的に引用するものであるから、一群の請求項である。
　
　また、願書に添付した明細書を訂正する訂正事項２７〜２９は、訂正後の請求項１、４〜１４、２５〜３４に対応する記載であって、願書に添付した明細書を訂正である当該訂正事項２７〜２９と関係する一群の全てが請求の対象とされている。
　
（２１）小括
　したがって、本件訂正は、特許法第１３４条の２第１項ただし書き第１号〜第４号に掲げる事項を目的とし、かつ、特許法第１３４条の２第９項の規定によって準用する特許法第１２６条第３項、第４項、第５項及び第６項の規定に適合するので、当該訂正を認める。
　
　
第３　本件訂正後の特許発明
 　上記のとおり、本件訂正は認められるから、本件特許の請求項１ないし３４発明は、訂正明細書の特許請求の範囲の請求項１ないし３４に記載された事項により特定される以下のとおりのものである（以下、それぞれ「本件訂正発明１」、「本件訂正発明２」、・・・及び「本件訂正発明３４」という。また、これらを総称して「本件訂正発明」という。）。 
「１．液晶セルおよび少なくとも１枚の補償膜または偏光板と少なくとも１枚の補償膜を有する光学補償板との組合せを含む液晶表示デバイスであって、該補償膜は
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、1個の重合性官能基を有する少なくとも２種のメソゲン７５〜９９重量％を
　ｂ）開始剤
　ｃ）必要に応じて、２個または３個以上の重合性官能基を有する非メソゲン化合物、および
　ｄ）必要に応じて、安定剤、
の存在下において含む、
重合性メソゲン物質の混合物の重合あるいは共重合によって得られる少なくとも１つのアニソトロピックポリマ−層を含み、上記アニソトロピックポリマ−層がホメオトロピックまたは傾斜したホメオトロピック分子配向を有することを特徴とする、前記液晶表示デバイス。
２．液晶セルおよび少なくとも１枚の補償膜または偏光板と少なくとも１枚の補償膜を有する光学補償板との組合わせを含む液晶表示デバイスであって、該補償膜は
　ａ）少なくとも1個の重合性官能基を有する少なくとも１種のメソゲンを
　ｂ）開始剤
　ｃ）必要に応じて、２個または３個以上の重合性官能基を有する非メソゲン化合物、および
　ｄ）必要に応じて、安定剤、
の存在下において含む、
重合性メソゲン物質の混合物の重合あるいは共重合によって得られる少なくとも１つのアニソトロピックポリマ−層を含み、上記アニソトロピックポリマ−層がホメオトロピックまたは傾斜したホメオトロピック分子配向を有するものであって、広帯域反射型偏光板を含むことを特徴とする、前記液晶表示デバイス。
３．補償膜の位相リタ−デ−ションが広範囲の視角範囲にわたり広帯域反射型偏光板の位相リタ−デ−ションに対して、符号で反対であり、また大きさで実質的に同等であることを特徴とする、請求項２に記載の液晶表示デバイス。
４．液晶セルおよび少なくとも１枚の補償膜または偏光板と少なくとも１枚の補償膜を有する光学補償板との組合わせを含む液晶表示デバイスであって、該補償膜は
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ2基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ2基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味の一つを有する、
で表される化合物から選択される、少なくとも１個の重合性官能基を有する少なくとも１種のメソゲンを
　ｂ）開始剤
　ｃ）必要に応じて、２個または３個以上の重合性官能基を有する非メソゲン化合物、および
　ｄ）必要に応じて、安定剤、
の存在下において含む、
重合性メソゲン物質の混合物の重合あるいは共重合によって得られる少なくとも１つのアニソトロピックポリマ−層を含み、上記アニソトロピックポリマ−層がホメオトロピックまたは傾斜したホメオトロピック分子配向を有することを特徴とし、補償膜が２枚または３枚以上のアニソトロピックポリマ−層を含み、これらの層の少なくとも１枚がホメオトロピック配向または傾斜したホメオトロピック配向を有する複合補償膜であることを特徴とし、
該重合性メソゲン物質の混合物が、本質的に
　ａ１）１個の重合性官能基を有する少なくとも１種の式ＩおよびＩＩに従うメソゲンを１５〜８５重量％、
　ａ２）２個または３個以上の重合性官能基を有する少なくとも１種の式ＩおよびＩＩに従うメソゲンを１０〜８０重量％、
　ｂ）開始剤を０．０１〜５重量％、
　ｃ）２個または３個以上の重合性官能基を有する非メソゲン化合物を０〜２０重量％、および
　ｄ）安定剤を０〜１０００ｐｐｍ
からなることを特徴とする、
前記液晶表示デバイス。
５．液晶セルおよび少なくとも１枚の補償膜または偏光板と少なくとも１枚の補償膜を有する光学補償板との組合わせを含む液晶表示デバイスであって、該補償膜は
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−，−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３3−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、少なくとも１個の重合性官能基を有する少なくとも１種のメソゲンを
　ｂ）開始剤
　ｃ）必要に応じて、２個または３個以上の重合性官能基を有する非メソゲン化合物、および
　ｄ）必要に応じて、安定剤、
の存在下において含む、
重合性メソゲン物質の混合物の重合あるいは共重合によって得られる少なくとも１つのアニソトロピックポリマー層を含み、上記アニソトロピックポリマー層がホメオトロピックまたは傾斜したホメオトロピック分子配向を有することを特徴とし、補償膜が２枚または３枚以上のアニソトロピックポリマー層を含み、これらの層の少なくとも１枚がホメオトロピック配向または傾斜したホメオトロピック配向を有する複合補償膜であることを特徴とし、
複合補償膜の少なくとも１層が、これらの層の少なくとも１つの別の層の光学対称軸とは異なる配向の光学対称軸を有することを特徴とし、
該重合性メソゲン物質の混合物が、本質的に
　ａ１）１個の重合性官能基を有する少なくとも２種の式ＩおよびＩＩに従うメソゲンを７５〜９９重量％、
　ｂ）開始剤を０．０１〜５重量％、
　ｃ）２個または３個以上の重合性官能基を有する非メソゲン化合物を０〜２０重量％、および
　ｄ）安定剤を０〜１０００ｐｐｍ
からなることを特徴とする、
前記液晶表示デバイス。
６．ホメオトロピック分子配向または傾斜したホメオトロピック分子配向を有する少なくとも１つのアニソトロピックポリマ−層を含む補償膜であって、
　Ａ）
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜３個を有する直鎖状または分枝鎖状アルキレン基であって、この基中、少なくとも１個のＣＨ２基を残すことを条件として、さらに、１個のＣＨ２基または隣接していない２個のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、Ｐ−（Ｓｐ−Ｘ）ｎ−について示されている意味の一つを有する、
で表される化合物から選択される、少なくとも２個の重合性官能基を有する少なくとも１種のメソゲンを
　ｂ）開始剤、
　ｃ）必要に応じて、２個または３個以上の重合性官能基を有する非メソゲン化合物、および
　ｄ）必要に応じて、安定剤、の存在下において含む、
重合性メソゲン物質の混合物を、少なくとも１つの基板上に層形態で塗布し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の−方または両方を取り除く、ことによって得られることを特徴とする、前記補償膜。
７．少なくとも１つの基板がプラスティックフィルムであることを特徴とする、請求項６に記載の補償膜。
８．ホメオトロピック分子配向または傾斜したホメオトロピック分子配向を有する少なくとも１つのアニソトロピックポリマー層を含む補償膜であって、
　Ａ）
　ａ）式Ｉ’
Ｐ−（Ｓｐ−Ｘ）ｎ−ＭＧ−Ｒ　Ｉ’
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ1およびＺ2はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種のメソゲン、
および
式Ｉ
Ｐ−（Ｓｐ−Ｘ）ｎ−ＭＧ−Ｒ　Ｉ
式中、
Ｐは、重合性基であり、
Ｓｐは、炭素原子１〜３個を有する直鎖状または分枝鎖状アルキレン基であって、この基中、少なくとも１個のＣＨ２基を残すことを条件として、さらに、１個のＣＨ２基または隣接していない２個のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、Ｐ−（Ｓｐ−Ｘ）ｎについて示されている意味の一つを有する、
で表される化合物から選択される、２個または３個以上の重合性官能基を有する少なくとも１種のメソゲンを
　ｂ）開始剤、
　ｃ）必要に応じて、２個または３個以上の重合性官能基を有する非メソゲン化合物、および
　ｄ）必要に応じて、安定剤、の存在下において含む、
重合性メソゲン物質の混合物を、少なくとも１つの基板上に層形態で塗布し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られることを特徴とする、前記補償膜。
９．ホメオトロピック分子配向または傾斜したホメオトロピック分子配向を有する少なくとも１つのアニソトロピックポリマー層を含む補償膜であって、
　Ａ）
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−，−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上ＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも２種のメソゲン７５〜９９重量％を
　ｂ）開始剤、
　ｃ）必要に応じて、２個または３個以上の重合性官能基を有する非メソゲン化合物、および
　ｄ）必要に応じて、安定剤、の存在下において含有する重合性メソゲン物質の混合物を、少なくとも１つの基板上に層形態で塗布し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られることを特徴とする、前記補償膜。
１０．ホメオトロピック分子配向または傾斜したホメオトロピック分子配向を有する少なくとも１つのアニソトロピックポリマ−層を含む補償膜であって、
該補償膜が、
　Ａ）
　ａ１）式Ｉ’
Ｐ−（Ｓｐ−Ｘ）ｎ−ＭＧ−Ｒ　Ｉ’
式中、
Ｐは、重合性基であり、
Ｓｐは、炭素原子１〜２０個を有する直鎖状または分枝鎖状アルキレン基であって、この基中少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩ’に従い選択され：
−（Ａ１−Ｚ１）ｍ−Ａ２−Ｚ２−Ａ３−　ＩＩ’
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２、６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種のメソゲン１５〜８５重量％、および
　ａ２）式Ｉ
Ｐ−（Ｓｐ−Ｘ）ｎ−ＭＧ−Ｒ　Ｉ
式中、
Ｐは、重合性基であり、
Ｓｐは、炭素原子１〜３個を有する直鎖状または分枝鎖状アルキレン基であって、この基中、少なくとも１個のＣＨ２基を残すことを条件として、さらに、１個のＣＨ２基または隣接していない２個のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、Ｐ−（Ｓｐ−Ｘ）ｎ−について示されている意味の一つを有する、
で表される化合物から選択される、少なくとも２個の重合性官能基を有する少なくとも１種のメソゲン１０〜８０重量％を
　ｂ）開始剤０．０１〜５重量％、
　ｃ）２個または３個以上の重合性官能基を有する非メソゲン化合物０〜２０重量％、および
　ｄ）安定剤０〜１０００ｐｐｍ、の存在下において含む、
重合性メソゲン物質の混合物を、少なくとも１つの基板上に層形態で塗布し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、こと
によって得られ、
該重合した材料が、三次元網状構造体を形成していることを特徴とする、前記補償膜。
１１．ホメオトロピック分子配向または傾斜したホメオトロピック分子配向を有する少なくとも１つのアニソトロピックポリマー層を含む補償膜であって、
　Ａ）
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であってこの基中、少なくとも１個のＣＨ２基を残すことを条件として、さらに、１個のＣＨ2基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味の一つを有する、
で表される化合物から選択される、少なくとも１個の重合性官能基を有する少なくとも１種のメソゲンを、
　ｂ）開始剤
　ｃ）必要に応じて、２個または３個以上の重合性官能基を有する非メソゲン化合物、および
　ｄ）必要に応じて、安定剤の存在下において含む、
重合性メソゲン物質の混合物を、配向層を担持しない少なくとも１つの基板上に層形態で塗布することにより、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られることを特徴とする、前記補償膜。
１２．ホメオトロピツク分子配向または傾斜したホメオトロピツク分子配向を有する少なくとも１つのアニソトロピックポリマー層を含む補償膜であって、
該補償膜が、
　Ａ）
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個ＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味の一つを有する、
で表される化合物から選択される、少なくとも１個の重合性官能基を有する少なくとも１種のメソゲンを
　ｂ）開始剤、
　ｃ）必要に応じて、２個または３個以上の重合性官能基を有する非メソゲン化合物、および
　ｄ）必要に応じて、安定剤、の存在下において含む、
重合性メソゲン物質の混合物を、少なくとも１つの基板上に層形態で塗布し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られ、
該重合性メソゲン物質の混合物が本質的に下記成分からなることを特徴とする、前記補償膜：
　ａ１）１個の重合性官能基を有する少なくとも１種の式ＩおよびＩＩに従うメソゲンを１５〜８５重量％、
　ａ２）２個または３個以上の重合性官能基を有する少なくとも１種の式ＩおよびＩＩによるメソゲンを１０〜８０重量％、
　ｂ）開始剤を０．０１〜５重量％、
　ｃ）２個または３個以上の重合性官能基を有する非メソゲン化合物を０〜２０重量％、および
　ｄ）安定剤を０〜１０００ｐｐｍ。
１３．ホメオトロピック分子配向または傾斜したホメオトロピック分子配向を有する少なくとも１つのアニソトロピックポリマー層を含む補償膜であって、
　Ａ）
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単
結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも２種のメソゲンを
　ｂ）開始剤、
　ｃ）必要に応じて、２個または３個以上の重合性官能基を有する非メソゲン化合物、および
　ｄ）必要に応じて、安定剤、
の存在下において含有する重合性メソゲン物質の混合物を、少なくとも１つの基板上に層形態で塗布し、
　Ｂ）この混合物を、ホメオトロピツク配向または傾斜したホメオトロピツク配向に転向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られることを特徴とし、
重合性メソゲン物質の混合物が、本質的に下記成分からなることを特徴とする前記補償膜：
　ａ１）１個の重合性官能基を有する少なくとも２種の式ＩおよびＩＩに従うメソゲンを７５〜９９重量％、
　ｂ）開始剤を０．０１〜５重量％、
　ｃ）２個または３個以上の重合性官能基を有する非メソゲン化合物を０〜２０重量％、および
　ｄ）安定剤を０〜１０００ｐｐｍ。
１４．ホメオトロピック分子配向または傾斜したホメオトロピック分子配向を有する少なくとも１つのアニソトロピックポリマー層を含む補償膜の調製に用いられるための重合性メソゲン物質の混合物であって、
　ａ）式Ｉ
　Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味のーつを有する、
で表される化合物から選択される、少なくとも１個の重合性官能基を有する少なくとも１種のメソゲン、
　ｂ）開始剤
　ｃ）必要に応じて、２個または３個以上の重合性官能基を有する非メソゲン化合物、および
　ｄ）必要に応じて、安定剤
を含む、前記混合物。
１５．広帯域反射型偏光板により透過される光の位相リターデーションの視角角度依存性を補償するための、
ホメオトロピック分子配向または傾斜したホメオトロピック分子配向を有する少なくとも１つのアニソトロピックポリマー層を含む補償膜であって、
　Ａ）
　ａ）少なくとも１個の重合性官能基を有する少なくとも１種のメソゲンを
　ｂ）開始剤、
　ｃ）必要に応じて、２個または３個以上の重合性官能基を有する非メソゲン化合物、および
　ｄ）必要に応じて、安定剤、の存在下において含む、
重合性メソゲン物質の混合物を、少なくとも１つの基板上に層形態で塗布し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られることを特徴とする、前記補償膜の使用。
１６．少なくとも１つの基板がプラスティックフィルムであることを特徴とする、請求項１５に記載の使用。
１７．重合性メソゲン物質の混合物が、１個の重合性官能基を有する少なくとも１種のメソゲンおよび２個または３個以上の重合性官能基を有する少なくとも１種のメソゲンを含有することを特徴とする、請求項１５または１６に記載の使用。
１８．重合性メソゲン物質の混合物が、１個の重合性官能基を有する少なくとも２種のメソゲンを含有することを特徴とする、請求項１５または１６に記載の使用。
１９．重合した材料が三次元網状構造体を形成していることを特徴とする、請求項１５〜１８のいずれかに記載の使用。
２０．重合性メソゲン物質が、下記式Ｉで表わされる化合物であることを特徴とする、請求項１５〜１９のいずれかに記載の使用：
Ｐ−（Ｓｐ−Ｘ）ｎ−ＭＧ−Ｒ　Ｉ
式中、
Ｐは、重合性基であり、
Ｓｐは、炭素原子１〜２０個を有するスペーサー基であり、
Ｘは、−Ｏ−、−Ｓ−、−ＣＯ−、−ＣＯＯ−、−ＯＣＯ−、−ＯＣＯＯ−または単結合であり、
ｎは、０または１であり、
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＣＯＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味の一つを有する。
２１．重合性メソゲン物質の混合物が本質的に下記成分からなることを特徴とする請求項１５〜２０のいずれかに記載の使用：
　ａ１）１個の重合性官能基を有する少なくとも１種の式ＩおよびＩＩに従うメソゲンを１５〜８５重量％、
　ａ２）２個または３個以上の重合性官能基を有する少なくとも１種の式ＩおよびＩＩによるメソゲンを１０〜８０重量％、
　ｂ）開始剤を０．０１〜５重量％、
　ｃ）２個または３個以上の重合性官能基を有する非メソゲン化合物を０〜２０重量％、および
　ｄ）安定剤を０〜１０００ｐｐｍ。
２２．重合性メソゲン物質の混合物が、本質的に下記成分からなることを特徴とする請求項１５〜２０のいずれかに記載の使用：
　ａ１）１個の重合性官能基を有する少なくとも２種の式ＩおよびＩＩに従うメソゲンを７５〜９９重量％、
　ｂ）開始剤を０．０１〜５重量％、
　ｃ）２個または３個以上の重合性官能基を有する非メソゲン化合物を０〜２０重量％、および
　ｄ）安定剤０〜１０００ｐｐｍ。
２３．補償膜が２枚または３枚以上のアニソトロピックポリマー層を含み、これらの層の少なくとも１枚がホメオトロピック配向または傾斜したホメオトロピック配向を有する複合補償膜であることを特徴とする、請求項２または３に記載の液晶表示デバイス。
２４．複合補償膜の少なくとも１層が、これらの層の少なくとも１つの別の層の光学対称軸とは異なる配向の光学対称軸を有することを特徴とする、請求項２３に記載の液晶表示デバイス。
２５．ホメオトロピック分子配向または傾斜したホメオトロピック分子配向を有する少なくとも１つのアニソトロピックポリマー層を含む補償膜であって、
該補償膜が、
　Ａ）
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味の一つを有する、
で表される化合物から選択される、少なくとも１個の重合性官能基を有する少なくとも１種のメソゲンを
　ｂ）開始剤、
　ｃ）必要に応じて、２個または３個以上の重合性官能基を有する非メソゲン化合物、および
　ｄ）必要に応じて、安定剤、の存在下において含む、
重合性メソゲン物質の混合物を、配向層を担持しない少なくとも１つの基板上に層形態で塗布することにより、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られ、
該重合性メソゲン物質の混合物が本質的に下記成分からなることを特徴とする、前記補償膜：
　ａ１）１個の重合性官能基を有する少なくとも１種の式ＩおよびＩＩに従うメソゲンを１５〜８５重量％、
　ａ２）２個または３個以上の重合性官能基を有する少なくとも１種の式ＩおよびＩＩによるメソゲンを１０〜８０重量％、
　ｂ）開始剤を０．０１〜５重量％、
　ｃ）２個または３個以上の重合性官能基を有する非メソゲン化合物を０〜２０重量％、および
　ｄ）安定剤を０〜１０００ｐｐｍ。
２６．ホメオトロピック分子配向または傾斜したホメオトロピック分子配向を有する少なくとも１つのアニソトロピックポリマー層を含む補償膜であって、
該補償膜が
　Ａ）本質的に
　ａ１）式Ｉ’
Ｐ−（Ｓｐ−Ｘ）ｎ−ＭＧ−Ｒ　Ｉ’
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩ’に従い選択され：
−（Ａ１−Ｚ１）ｍ−Ａ２−Ｚ２−Ａ３−　ＩＩ’
（式中、
Ａ１、Ａ２およびＡ３は相互に独立して、１,４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種の式Ｉ’およびＩＩ’に従うメソゲン１５〜８５重量％、および
ａ２）式Ｉ
Ｐ−（Ｓｐ−Ｘ）ｎ−ＭＧ−Ｒ　Ｉ
式中、Ｐは、重合性基であり、
Ｓｐは、炭素原子１〜３個を有する直鎖状または分枝鎖状アルキレン基であって、この基中、少なくとも１個のＣＨ２基を残すことを条件として、さらに、１個のＣＨ２基または隣接していない２個のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、Ｐ−（Ｓｐ−Ｘ）ｎ−について示されている意味の一つを有する、
で表される化合物から選択される、２個または３個以上の重合性官能基を有する少なくとも１種の式ＩおよびＩＩによるメソゲンを１０〜８０重量％
　ｂ）開始剤０．０１〜５重量％、
　ｃ）２個または３個以上の重合性官能基を有する非メソゲン化合物０〜２０重量％、および
　ｄ）安定剤０〜１０００ｐｐｍからなる、
重合性メソゲン物質の混合物を、少なくとも１つの基板上に層形態で塗布し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られ、
重合した材料が、三次元網状構造体を形成していることを特徴とする、前記補償膜。
２７．ホメオトロピック分子配向または傾斜したホメオトロピック分子配向を有する少なくとも１つのアニソトロピックポリマー層を含む補償膜であって、
該補償膜が、
　Ａ）
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも２種のメソゲンを
　ｂ）開始剤、
　ｃ）必要に応じて、２個または３個以上の重合性官能基を有する非メソゲン化合物、および
　ｄ）必要に応じて、安定剤、
の存在下において含有する重合性メソゲン物質の混合物を、配向層を担持しない少なくとも１つの基板上に層形態で塗布することにより、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の−方または両方を取り除く、ことによって得られることを特徴とし、
重合性メソゲン物質の混合物が、本質的に下記成分からなることを特徴とする前記補償膜：
　ａ１）１個の重合性官能基を有する少なくとも２種の式ＩおよびＩＩに従うメソゲンを７５〜９９重量％、
　ｂ）開始剤を０．０１〜５重量％、
　ｃ）２個または３個以上の重合性官能基を有する非メソゲン化合物を０〜２０重量％、および
　ｄ）安定剤０〜１０００ｐｐｍ。
２８．ホメオトロピック分子配向または傾斜したホメオトロピック分子配向を有する少なくとも１つのアニソトロピックポリマ−層を含む補償膜であって、
該補償膜が、
　Ａ）
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも２種のメソゲンを、
　ｂ）開始剤
　ｃ）必要に応じて、２個または３個以上の重合性官能基を有する非メソゲン化合物、および
　ｄ）必要に応じて、安定剤の存在下において含む、
重合性メソゲン物質の混合物を、少なくとも１つの基板上に層形態で塗布し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られることを特徴とし、
　重合性メソゲン物質の混合物が、下記成分を含有することを特徴とする前記補償膜：
　ａ１）１個の重合性官能基を有する少なくとも２種の式ＩおよびＩＩに従うメソゲンを７５〜９９重量％、
　ｂ）開始剤を０．０１〜５重量％、
　ｃ）２個または３個以上の重合性官能基を有する非メソゲン化合物を０〜２０重量％、および
　ｄ）安定剤を０〜１０００ｐｐｍ。
２９．ホメオトロピック分子配向または傾斜したホメオトロピック分子配向を有する少なくとも１つのアニソトロピックポリマー層を含む補償膜の調製に用いられるための、重合性メソゲン物質の混合物であって、
該補償膜が、
　Ａ）
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ１−Ｚ１1）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味の一つを有する、
で表される化合物から選択される、少なくとも１個の重合性官能基を有する少なくとも１種のメソゲンを、
　ｂ）開始剤
　ｃ）必要に応じて、２個または３個以上の重合性官能基を有する非メソゲン化合物、および
　ｄ）必要に応じて、安定剤の存在下において含む、
重合性メソゲン物質の混合物を、配向層を担持しない少なくとも１つの基板上に層形態で塗布することにより、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られることを特徴とする、
前記混合物。
３０．ホメオトロピック分子配向または傾斜したホメオトロピック分子配向を有する少なくとも１つのアニソトロピックポリマー層を含む補償膜の調製に用いられるための重合性メソゲン物質の混合物であって、
　ａ）式Ｉ
　Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも２種のメソゲン７５〜９９重量％、
　ｂ）開始剤
　ｃ）必要に応じて、２個または３個以上の重合性官能基を有する非メソゲン化合物、および
　ｄ）必要に応じて、安定剤
を含む、前記混合物。
３１．ホメオトロピック分子配向または傾斜したホメオトロピック分子配向を有する少なくとも１つのアニソトロピックポリマー層を含む補償膜の調製に用いられるための重合性メソゲン物質の混合物であって、
　ａ１）式Ｉ’
　Ｐ−（Ｓｐ−Ｘ）ｎ−ＭＧ−Ｒ　Ｉ’
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩ’に従い選択され：
−（Ａ１−Ｚ１）ｍ−Ａ２−Ｚ２−Ａ３−　ＩＩ’
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種のメソゲン、および
　ａ２）式Ｉ
　Ｐ−（Ｓｐ−Ｘ）ｎ−ＭＧ−Ｒ　Ｉ
式中、
Ｐは、重合性基であり、
Ｓｐは、炭素原子１〜３個を有する直鎖状または分枝鎖状アルキレン基であって、この基中、少なくとも１個のＣＨ２基を残すことを条件として、さらに、１個のＣＨ２基または隣接していない２個のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、Ｐ−（Ｓｐ−Ｘ）ｎ−について示されている意味の一つを有する、
で表される化合物から選択される、２個または３個以上の重合性官能基を有する少なくとも１種のメソゲン、
ｂ）開始剤、
ｃ）必要に応じて、２個または３個以上の重合性官能基を有する非メソゲン化合物、および
ｄ）必要に応じて、安定剤
を含む、前記混合物。
３２．ホメオトロピック分子配向または傾斜したホメオトロピック分子配向を有する少なくとも１つのアニソトロピックポリマー層を含む補償膜の調製に用いられるための重合性メソゲン物質の混合物であって、
　ａ）式Ｉ
　Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも２種のメソゲン７５〜９９重量％、
　ｂ）開始剤０．０１〜５重量％
　ｃ）２個または３個以上の重合性官能基を有する非メソゲン化合物０〜２０重量％、および
　ｄ）安定剤０〜１０００ｐｐｍを含む、
前記混合物。
３３．ホメオトロピック分子配向または傾斜したホメオトロピック分子配向を有する少なくとも１つのアニソトロピックポリマー層を含む補償膜の調製に用いられるための重合性メソゲン物質の混合物であって、本質的に
ａ）式Ｉ’
Ｐ−（Ｓｐ−Ｘ）ｎ−ＭＧ−Ｒ　Ｉ’
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩ’に従い選択され：
−（Ａ１−Ｚ１）ｍ−Ａ２−Ｚ２−Ａ３−　ＩＩ’
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種の式Ｉ’およびＩＩ’に従うメソゲン１５〜８５重量％、
　ａ２）式Ｉ
Ｐ−（Ｓｐ−Ｘ）ｎ−ＭＧ−Ｒ　Ｉ
式中、
Ｐは、重合性基であり、
Ｓｐは、炭素原子１〜３個を有する直鎖状または分枝鎖状アルキレン基であって、この基中、少なくとも１個のＣＨ２基を残すことを条件として、さらに、１個のＣＨ２基または隣接していない２個のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、Ｐ−（Ｓｐ−Ｘ）ｎ−について示されている意味の一つを有する、
で表される化合物から選択される、２個または３個以上の重合性官能基を有する少なくとも１種の式ＩおよびＩＩによるメソゲンを１０〜８０重量％、
　ｂ）開始剤を０．０１〜５重量％、　
　ｃ）２個または３個以上の重合性官能基を有する非メソゲン化合物を０〜２０重量％、および
　ｄ）安定剤を０〜１０００ｐｐｍ。
からなることを特徴とする、
前記混合物。
３４．ホメオトロピック分子配向または傾斜したホメオトロピック分子配向を有する少なくとも１つのアニソトロピックポリマー層を含む補償膜の調製に用いられるための重合性メソゲン物質の混合物であって、本質的に、
　ａ）式Ｉ
　Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも２種のメソゲン７５〜９９重量％、
　ｂ）開始剤０．０１〜５重量％、
　ｃ）２個または３個以上の重合性官能基を有する非メソゲン化合物０〜２０重量％、および
　ｄ）安定剤０〜１０００ｐｐｍ、
からなることを特徴とする、前記混合物。」
　
　
第３　請求人の主張及び証拠方法 
　請求人は、「特許第３８２８１５８号発明の請求項１、４〜１４に記載された発明についての特許を無効とする。審判費用は被請求人の負担とする。」との審決を求め、無効理由の概要は以下の１ないし３のとおりであって、本件特許は無効とすべきである旨主張している。
　
１．本件訂正発明１、１４、及び２９は、甲第１号証に記載された発明であるから、特許法第２９条第１項第３号の規定により特許を受けることができないものであり、本件訂正発明１及び１４の特許は同法第１２３条第１項第２号に該当し、無効とすべきである。（以下「無効理由１」という。）
　
２．本件訂正発明１、４〜１４、及び２５〜３４は、甲第１号証ないし甲第１１号証、甲第１５号証、甲第１６号証、甲第１８号証、甲第１９号証、及び甲第２２号証ないし甲第２６号証に記載された発明に基づいて、当業者が容易に発明をすることができたものであるから、特許法第２９条第２項の規定により特許を受けることができないものであり、本件訂正発明１、４〜１４、及び２５〜３４の特許は同法第１２３条第１項第２号の規定に該当し、無効とすべきものである（以下「無効理由２」という。）。
　
３．本件訂正発明の解決しようとする課題は、「高融点を有し、従って配向および重合に高温を要」することのない重合性液晶組成物から製造される等の性質を有する補償膜を備えた液晶デバイスを提供することにあり、本件訂正発明における「少なくとも１個の重合性官能基を有する少なくとも１種のメソゲン」および本件訂正発明の「式Ｉで表される化合物」のいずれにも明らかに高融点のものがあると推認されるし、全文訂正明細書の発明の詳細な説明の記載に接した当業者には、本件訂正発明１、４〜１４、及び２５〜３４における「少なくとも１個の重合性官能基を有する少なくとも１種のメソゲン」の混合物がいずれも低融点混合物であるとは推認されないから、本件訂正発明１、４〜１４及び２５〜３４は、上記課題を解決できると当業者が認識する範囲を超えているというべきである。
　したがって、本件訂正発明１、４〜１４、及び２５〜３４は、本件特許の発明の詳細な説明の記載されたものとはいえず、本件訂正発明１、４〜１４、及び２５〜３４の特許は特許法第３６条第６項第１号の規定する要件を満たしていない特許出願に対してされたものであり、本件特許は同法第１２３条第１項第４号の規定に該当し、無効とすべきものである。（以下「無効理由３」という。）
　
　また、上記無効理由を立証するための証拠方法は、以下のとおりである。
（証拠方法） 
［書証］ 
甲第１号証：欧州特許出願公開第６５９８６５号明細書
甲第２号証：特開平６−３３１８２６号公報
甲第３号証：特開平２−２５６０２３号公報
甲第４号証：特開平５−２４１０１９号公報
甲第５号証：特開平７−１３０２２号公報
甲第６号証：特開平５−２１５９２１号公報
甲第７号証：特開平６−１８８６４号公報
甲第８号証：特開平８−５０２７０号公報
甲第９号証：Ｍａｋｒｏｍｏｌ．Ｃｈｅｍ，１９２，Ｐａｇｅ　５９〜７４（１９９１）
甲第１０号証：特開平５−１７８７９４号公報
甲第１１号証：特開平８−２３１９５８号公報
甲第１２号証：化学大辞典編集委員会編「化学大辞典９」、共立出版株式会社、１９９７年９月２０日、縮刷版第３６版、第３５７頁
甲第１３号証：Ｊｏｕｒｎａｌ　ｏｆ　Ｐｏｌｙｍｅｒ　Ｓｃｉｅｎｃｅ　Ｐａｒｔ　Ａ：Ｐｏｌｙｍｅｒ　Ｃｈｅｍｉｓｔｒｙ，Ｖｏｌｅｍｅ　２９，Ｐａｇｅ　２５１−２５９（１９９１）
甲第１４号証：Ｊｏｕｒｎａｌ　ｏｆ　Ｐｏｌｙｍｅｒ　Ｓｃｉｅｎｃｅ　Ｐａｒｔ　Ａ：Ｐｏｌｙｍｅｒ　Ｃｈｅｍｉｓｔｒｙ，Ｖｏｌｅｍｅ　３１，Ｐａｇｅ　２４２３−２４３６
（以上、審判請求書に添付して提出された。）
甲第１号証抄訳：甲第１号証の抄訳
甲第９号証抄訳：甲第９号証の抄訳
甲第１３号証抄訳：甲第１３号証の抄訳
甲第１４号証抄訳：甲第１４号証の抄訳
（以上、平成２６年５月１５日付け手続補正書に添付して提出された。）
甲第１５号証：特開平３−１４０９２１号公報
甲第１６号証：特開昭６２−７０４０６号公報
甲第１７号証：特開昭５８−１０２２０５号公報
（以上、平成２６年１０月６日付け弁駁書に添付して提出された。）
甲第１８号証：化学大辞典編集委員会編「化学大辞典１」、共立出版株式会社、昭和５６年１０月１５日、縮刷版第２６版、第３０１〜３０２頁
甲第１９号証：社団法人日本化学会編「新実験化学講座１９　高分子化学Ｉ」、丸善株式会社、第２刷、昭和５５年１１月２０日、第２７５〜２８９頁
（以上、平成２７年２月２７日付け口頭審理陳述要領書に添付して提出された。）
甲第１号証全訳：甲第１号証の全訳
甲第９号証全訳：甲第９号証の全訳
甲第１３号証全訳：甲第１３号証の全訳
甲第１４号証全訳：甲第１４号証の全訳
（以上、平成２７年３月２７日付け上申書に添付して提出された。）
甲第２０号証：大木道則ほか３名編「化学事典」、株式会社東京化学同人、第１版第１刷、１９９４年１０月１日発行、第７２頁
甲第２１号証：平成２８年３月２３日に中央大学教授池田富樹が作成した陳述書
甲第２２号証：ＪＯＵＲＮＡＬ　ＯＦ　ＭＡＴＥＲＩＡＬＳ　ＳＣＩＥＮＣＥ、ｐ．４１０７−４１１４、１９９２
甲第２２号証抄訳：甲第２２号証の抄訳
甲第２３号証：ＪＯＵＲＮＡＬ　ＯＦ　ＣＨＥＭＩＣＡＬ　ＳＯＣＩＥＴＹ，ＣＨＥＭＩＣＡＬ　ＣＯＭＭＵＮＩＣＡＴＩＯＮ、ｐ．２１９５−２１９６、１９９５
甲第２３号証抄訳：甲第２３号証の抄訳
甲第２４号証：ＰＯＬＹＭＥＲ　ＰＲＥＰＩＮＴＳ、Ｖｏｌ．３４、Ｎｏ．１、ｐ．７０１−７０２、１９９３
甲第２４号証抄訳：甲第２４号証の抄訳
（以上、平成２８年３月２８日付け弁駁書に添付して提出された。）
甲第１号証全訳：甲第１号証の全訳
甲第２２号証全訳：甲第２２号証の全訳
甲第２３号証全訳：甲第２３号証の全訳
甲第２４号証全訳：甲第２４号証の全訳
甲第２５号証：松本正一　角田市良著「液晶の最新技術化学」、株式会社工業調査会、１９８３年９月１５日２版発行、第５１−５３頁
甲第２６号証：岡野光治　小林駿介編「液晶　応用編」、株式会社培風館、昭和６１年１１月１０日初版第２刷発行、第５４−６１頁
（以上、平成２８年６月２０日付け回答書に添付して提出された。）
甲第２７号証：特開平３−２１９０４号公報
甲第２８号証：岡野光治、小林駿介編「液晶　基礎編」、株式会社培風館、昭和６１年９月２５日初版第２刷発行、第２０６−２０９頁
甲第２９号証：井口洋夫編「液晶」、共立出版株式会社、昭和５７年９月２０日初版第１０刷発行、第１４−１５頁
甲第３０号証：特開平２−６９２７号公報
（以上、平成２９年５月１日付け弁駁書に添付して提出された。）
　なお、被請求人は、甲第１ないし１９号証の成立を認めている。 　 
　
　
第４　被請求人の主張及び証拠方法
　被請求人は、「本件審判請求は成り立たない、審判費用は請求人の負担とする」との審決を求め、上記請求人の主張に対し、概略、以下の１、及び２のとおり主張して、本件特許を無効とすべき理由はない旨の主張をしている。
１．無効理由１、２について
　甲第１号証発明の重合性液晶組成物に甲第９号証に記載のモノマー６ｍのジアクリレート化合物をさらに含むようにしてみることや、また該化合物を含ませた重合性液晶組成物を用いてホメオトロピック配向補償膜を形成することの十分な「動機付け」はないし、「阻害事由」も存在する。（平成２８年７月１９日付け上申書（被請求人）２頁下から３行〜８頁９行）
　
２．無効理由３について
　本件訂正発明の課題は、とくに光波長帯域反射偏光板の補償膜として用いたときに、透過される光の位相リタデーションの視野角依存性を補償する補償膜を形成することにあり、前記の課題を解決するために、ホメオトロピックまたは傾斜したホメオトロピック分子配向したアニソトロピックポリマーで補償膜を形成することを見出したものである。そして、本件訂正発明の「少なくとも１個の重合性官能基を有する少なくとも１種のメソゲン」を「ｎが１」である、式１で表される化合物に具体的に特定することで上記課題を野解決のために十分に効果を奏することのできるものとしたから、本件訂正発明は、明細書に十分にサポートされている（審判事件答弁書１５頁２行〜１９頁１４行）。
　
　また、上記無効理由に反論するための証拠方法は、以下のとおりである。
（証拠方法） 
［書証］ 
乙第１号証：Ｍａｋｒｏｍｏｌ．Ｃｈｅｍ，１７９，Ｐａｇｅ　２５４１〜２５４４（１９７８）
乙第２号証：Ｈ．Ｆｉｎｅｋｅｌｍａｎｎ，Ｔｈｅｒｍｏｔｒｏｐｉｃ　Ｌｉｑｕｉｄ　Ｃｒｙｓｔａｌｓ，Ｃｒｉｔｉｃａｌ　Ｒｅｐｏｒｔｓ　ｏｎ　Ａｐｐｌｉｅｄ　Ｃｈｅｍｉｓｔｒｙ　Ｖｏｌｕｍｅ　２２，Ｓｏｃｉｅｔｙ　ｏｆ　Ｃｈｅｍｉｃａｌ　Ｉｎｄｕｓｔｒｙ　（１９８７），ｐ１４５〜１７０
乙第３号証：Ｈｉｒｏｓｈｉ　Ｈａｓｅｂｅ，Ｋｉｙｏｆｕｍｉ　Ｔａｋｅｕｃｈｉ，Ｈａｒｕｙｏｓｈｉ　Ｔａｋａｔｓｕ，「Ｐｒｏｐｅｒｔｉｅｓ　ａｎｄ　Ａｐｐｌｉｃａｔｉｏｎ　ｏｆ　ＵＶ　ｃｕｒａｂｌｅ　Ｌｉｑｕｉｄ　Ｃｒｙｓｔａｌｓ」，Ｊｏｕｒｎａｌ　ｏｆ　Ｐｈｏｔｏｐｏｌｙｍｅｒ　Ｓｃｉｅｎｃｅ　ａｎｄ　Ｔｅｃｈｎｏｌｏｇｙ，Ｖｏｌｕｍｅ　１０，Ｎｏ．１，１９９７年１１月１日，ｐ２５〜３０
乙第１〜３号証抄訳：乙第１〜３号証の抄訳
（以上、平成２７年３月２７日付け上申書に添付して提出された。）
 乙第４号証：２０１５年４月１５日にＰＭ−Ｄ／ＭＥＲＣＫのＳｔｅｈｅｎ　Ｍｕｌｃａｈｙが作成した「Ｅｘｐｅｒｉｍｅｎｔａｌ　Ｒｅｐｏｒｔ　１」、「Ｅｘｐｅｒｉｍｅｎｔａｌ　Ｒｅｐｏｒｔ　２」
 乙第４号証全訳：乙第４号証の全訳：
（以上、平成２７年４月１７日付け上申書に添付して提出された。）
 乙第５号証：国際公開第９８／００４７５号、表紙　第２６頁
（以上、平成２８年２月８日付け訂正請求書に添付して提出された。）
 乙第６号証：特許第４２００１９５号公報
（以上、平成２８年７月１９日付け回答書に添付して提出された。）
 乙第７号証：国際公開第９８／００４７５号、表紙　第２０、２２、２３頁
（以上、平成２９年３月１日付け訂正請求書に添付して提出された。）
　
　
第５　主な各甲号証に記載されている事項 
１．甲第１号証
　請求人が提出した平成２８年６月２０日付けの回答書に添付された甲第１号証全文翻訳文に基づいて記載する。
　甲第１号証には、以下のとおり記載されている。
ア．「特開平４−１４０９２１号公報には、一般式（Ｒ−２）で表される２官能性のアクリレート化合物を重合させた光学異方フィルムが記載されている。
式中、Ｒ５は水素原子又はメチル基を表し、液晶化合物は重合体ネットワークを形成する重合性基を有している。また、該公報には、一般式（Ｒ−２）の重合性組成物にカイラル化合物を添加することによって光学異方フィルム中にメソゲンの螺旋構造を導入し、ＳＴＮ型液晶ディスプレイに好適な光学補償板（位相差板）を得る技術も記載されている。
　一般式（Ｒ−２）の化合物によって、機械的強度と耐熱性の問題を有利にできる。しかしながら、該公報に例示されているように、一般式（Ｒ−２）においてＲ５がメチル基の化合物８０重量部及びＲ５が水素原子の化合物２０重量部から成る液晶組成物は、８０〜１２１℃と室温よりかなり高い温度範囲でネマチック液晶相を示し、また予期しない熱重合に起因してこのような重合性液晶組成物を用いて作製される光学異方性フィルムのメソゲンの配向が不均一になるという欠点があった。」（１頁末行〜２頁１３行）
イ．「本発明が解決しようとする課題は、機械的強度及び耐熱性に優れ、均一でムラのない光学異方フィルムを得るために有用な、重合性化合物及び室温付近で液晶相を示す重合性液晶組成物を提供することにある。・・・
　本発明の重合性液晶組成物は、従来の重合性液晶組成物とは異なり、室温付近の温度で液晶相を示すという特徴を有し、これにより液晶状態での光重合の際に、望まない熱重合を誘起することがなく、均一な配向状態を固定化することができ、これまでにない優れた光学異方フィルム提供することができる。」（４頁１５〜３３行）
ウ．「本発明の重合性液晶組成物は、第１の単官能（メタ）アクリレート化合物以外の重合性官能基を有する液晶化合物を含んでいてもよい。
　このような化合物としては、Ｄｉｒｋ　Ｊ．　Ｂｒｏｅｒ等が報告（Ｍａｋｒｏｍｏｌ．Ｃｈｅｍ．１９９１年１９２巻５９〜７４頁）ジアクリレート化合物、又は、上記特許で開示されているようなアクリレート化合物を挙げることができる。そのような液晶化合物の具体的な例は、以下の一般式（ＩＩ）で表される第２の単官能（メタ）アクリレートである：・・・
　さらに、本発明の重合性液晶組成物は、２，６−置換ナフタレン骨格を有する第３の単官能（メタ）アクリレート化合物を含んでいてもよい。第３の単官能（メタ）アクリレート化合物の例は、以下の一般式（Ｎ）で表される化合物を含む。・・・
　一般式（ＩＩ）で表される第２の単官能（メタ）アクリレート化合物は、好ましくは本発明の重合性液晶組成物中に重量で５０％以下の量含まれる。」（１０頁８行〜１２頁２行）
エ．「更に、本発明で使用する重合性液晶組成物には、その重合反応性を向上させることを目的として、光重合開始剤や増感剤を添加してもよい。ここで、使用することができる光重合開始剤としては、例えば、公知のベンゾインエーテル類、ベンゾフェノン類、アセトフェノン類、ベンジルケタール類等を挙げることができる。その添加量は、重合性液晶組成物に対して１０重量％以下が好ましく、５重量％以下が特に好ましい。
　本発明で使用する重合性液晶組成物には、その保存安定性を向上させるために、安定剤を添加してもよい。ここで使用することができる安定剤としては公知のヒドロキノン、ヒドロキノンモノアルキルエーテル類、第三ブチルカテコール等を挙げることができる。その安定剤の添加量は０．０５重量％以下が好ましい。・・・
　本発明はまた、前述の本発明における重合性液晶組成物を光重合および硬化することにより得られる光学異方フィルムを提供する。」（１４頁９〜２６行）
オ．「基板は、有機材料、無機材料を問わずに用いることができる。具体的な例を挙げると有機材料としては、ポリエチレンテレフタレート、ポリカーボネート、ポリイミド、ポリメタクリル酸メチル、ポリスチレン、ポリエチレン、ポリ塩化ビニル、ポリテトラフルオロエチレン、ポリクロロトリフルオロエチレン、ポリアリレート、ポリスルホン、セルロース、ポリエーテルエーテルケトン等、また無機材料としてはシリコン、ガラス等を挙げることができる。
　また、使用することができる基板は、堅固な材料であってもよく、また柔軟性を有する材料であってもよい。堅固な材料としては、上記したようなポリカーボネートやガラス基板等を挙げることができる。柔軟性を有する材料としては、透明性を有するフィルム状のものを挙げることができ、このような基板として偏光フィルムを用いた場合、光学異方フィルムを有する偏光フィルムを得ることができ、これは、液晶表示装置の構成部品として有用である。・・・ 
　重合性液晶組成物を意図する方向に配向させる方法を例示すると、布などによってラビングした基板やＳｉＯ２を斜方蒸着した配向膜を形成した基板を用いて、重合性液晶組成物を液晶状態のまま侠持したり、基板に塗工する（審決注：上記の甲第１号証全文翻訳文においては、「担持する」と訳されているが、原文（甲第１号証）には、「ｃｏａｔｉｎｇ」とあるので、「塗工する」と訳した。）等の方法が用いられる。布等によってラビングした基板を用いる方法は単純で優れている。・・・
　ホメオトロピック配向は、例えば垂直配向が得られる２枚の基板を一定の間隔をもって対向させ、この間に重合性液晶組成物を挟持させることによって得ることができる。
　重合性液晶組成物を２枚の基板の間に介在させる方法として、（ｉ）２枚の基板の間隔を制御した後に注入する方法、（ｉｉ）柔軟性を有する基板の場合には、この基板の上に重合性液晶組成物及びスペーサーからなる混合物を塗布して、その上に他方の基板を配置する方法がある。」（１５頁９行〜１６頁２５行）
カ．「その配向構造は光学異方フィルムの用途によって、適当な配向状態を示すことが好ましい。そのような配向構造の例としては、前記水平配向、垂直配向、キラルネマチック配向、コレステリック俳句（審決注：「配向」の誤記。）、ホメオトロピック配向、ホモジニアス配向、及び、ハイブリッド配向を含む。」（２１頁３２〜３５行）
　「種々の重合性液晶組成物から適当な製造方法により製造された本発明の光学異方フィルムは、光学表示素子、特に液晶表示素子の位相差板又は配向膜として使用することができる。」（２６頁１４〜１６行）
キ．「本発明の液晶表示素子は、通常上記光学異方フィルム及び２枚の偏光板を含む。光学異方フィルムは、通常偏光板及び液晶セルの間に位置する。前述のような電極層を有する光学異方フィルムは、液晶セル内に配置して用いることができる。」（２６頁３２〜３４行）
ク．「実施例１
　式（ａ）の化合物５０重量部及び式（ｃ）５０重量部からなる重合性液晶組成物（Ａ）を調製した。
・・・
得られた組成物は室温でネマチック相を示した。ネマチック相から等方性液体相への相転移温度は５５℃であった。」（２７頁１０〜１６行）
ケ．「実施例４
　式（ａ）の化合物１０重量部、式（ｃ）の化合物１０重量部及び式（ｄ）の化合物からなる重合性液晶組成物（Ｄ）を調製した。
得られた組成物は室温でネマチック相を示した。ネマチック相から等方性液体相への相転移温度は４９℃であった。２５℃における異常光屈折率（ｎｅ）と常光屈折率（ｎｏ）は各々１．６１と１．５０だった。」（２７頁下から３行〜２８頁４行）
コ．「実施例７
　式（ａ）の化合物５０重量部及び式（ｄ）の化合物５０重量部からなる重合性液晶組成物（Ｅ）を調製した。得られた組成物は室温でネマチック相を示した。ネマチック相から等方性液体相への相転移温度は４７℃であった。また、２５℃におけるｎｅ（異常光屈折率）は１．６５であり、ｎｏ（常光屈折率）は１．５２であった。」（２８頁下から５〜末行）
サ．「参考例１：化合物（Ｉ）の合成
・・・化合物（Ｉ）６．２５ｇを得た。・・・
参考例２：化合物（ｍ）の合成
・・・５．６０ｇの化合物（ｍ）を得た。」（３２頁１１行〜３３頁１１行）
シ．「実施例１５：重合性液晶組成物の調製
　式（Ｉ）の化合物２５重量部、式（ｍ）の化合物２５重量部及び式（ａ）の化合物５０重量部からなる重合性液晶組成物（Ｆ）を調製した。」（３３頁１５〜１７行）
ス．「実施例１６
　実施例１５で得られた重合性液晶組成物（Ｆ）９９重量部と光重合開始剤「ＩＲＧ−６５１」（チバガイギー社製）１重量部からなる重合性液晶組成物（Ｆ−１）を調製した。
次に、ポリイミド配向膜を形成し、ラビング処理した２枚のガラス基板を、ポリイミド配向膜の面が内側になるように１００μｍの間隔をもって対向させ、この間に重合性液晶組成物（Ｆ−１）を挟持させた。この時の２枚のガラス基板のラビング方向は互いに１８０度の角度をなすようにした。この２枚のガラス基板の間に挟持された重合性液晶組成物（Ｆ−１）を、２枚の直交する偏光板の間に置いて観察したところ、均一なホモジニアス配向していることが確認できた。この重合性液晶組成物（Ｆ−１）にＵＶランプ（ＵＶＰ社製、ＵＶＧＬ−２５）を用いて、１６０ｍＪ／ｃｍ２の光量の紫外線を照射して光重合を行い、２枚のガラス基板に挟持された光学異方フィルムを得た。これを１５０℃で１０分間保った後、室温において冷却した。室温まで冷却後、光学異方フィルムから２枚のガラス基板を剥離して光学異方フィルムを得た。この光学異方フィルムを２枚の直交する偏光板の間に置いて観察したところ、光重合前の均一なホモジニアス配向が光重合によって固定化されていることが確認できた。
この光学異方フィルムを１２０℃の温度に保っても、均一なホモジニアス配向は維持されており、耐熱性も何ら問題がなかった。またこの光学異方フィルムは可とう性も良く、多少曲げてもひびが入ることがなかった。」  （３３頁２１行〜３４頁７行）
セ．「実施例２１
　実施例７で得られた重合性液晶組成物（Ｅ）９５．６重量部、光重合開始剤「ＩＲＧ−６５１」（チバガイギー社製）１重量部、及び右巻きの螺旋構造を誘起する光学活性化合物　「Ｒ−８１１」（メルク社製）４．４重量部からなり、螺旋ピッチが１．６μｍの重合性液晶組成物（Ｅ−４）を得た。次にポリイミド配向剤「ＡＬ−１２５４」（日本合成ゴム社製）をガラス基板に塗布後、１２０℃で１時間乾燥させてポリイミド配向膜を形成し、これにレーヨン布でラビング処理を施した。このラビング処理したポリイミド配向膜を有する２枚のガラス基板を、ラビング方向が右回りに９０度の角度をなすように１０μｍの間隔をもって対向させ、この間に重合性液晶組成物（Ｅ−４）を挟持させた。このガラス基板間に挟持された重合性液晶組成物に、室温において紫外線ランプ（メタルハライドランプ、８０Ｗ）を用いて、３５０ｍＪ／ｃｍ２の光量の紫外線を照射して、重合性液晶組成物を光重合させて硬化させた。得られた重合体から一方のガラス基板を剥離して光学異方フィルムを得た。この光学異方体フィルムを偏光顕微鏡を用いて観察したところ、均一で欠陥がなかった。また光学異方フィルムをコノスコープ観察したところ、明瞭なアイソジャイヤーが視野の中心に見られ、且つ鋭敏色板を挿入したときのリタデーションの変化から、この光学異方フィルムは、光軸が厚さ方向に向いた負の一軸性結晶とみなせることを確認できた。またこの光学異方フィルムを１２０℃の温度に保っても、コレステリック配向は維持されており耐熱性も何ら問題がなかった。」（３５頁下から１０行〜３６頁８行）
ソ．「実施例２２
　実施例２１で得た重合性液晶組成物（Ｅ）１００重量部と光重合開始剤”ＩＲＧ−６５１”（チバガイギー社製）１重量部からなる重合性液晶組成物（Ｅ−２）を得た。次に卵黄レシチンの０．１重量％エタノール溶液をガラス基板に塗布して、垂直配向膜を形成した。この垂直配向膜を形成した２枚のガラス基板を２０μｍの間隔をもって対向させ、この間に重合性液晶組成物（Ｅ−２）を挟持させた。この２枚のガラス基板に挟持された重合性液晶組成物を偏光顕微鏡を用いて観察したところ、欠陥は観察されなかった。またコノスコープ観察したところ、明瞭なアイソジャイヤーが視野の中心に見られ、ホメオトロピック配向していることを確認できた。このガラス基板間に挟持された重合性液品組成物に、室温において紫外線ランプ（ＵＶＰ社製、ＵＶＧＬ−２５）を用いて、１６０ｍＪ／ｃｍ２の光量の紫外線を照射して、重合性液晶組成物を光重合させて硬化させた。得られた重合体から一方のガラス基板を剥離して、光学異方フィルムを得た。この光学異方フィルムをコノスコープ観察したところ、重合前のホメオトロピック配向がそのまま固定化されていた。また光学異方フィルムを２枚の直交する偏光板の間に置いて観察したところ、均一に暗視野となっており、均一なホメオトロピック配向が得られていることを確認した。Ｈｅ−Ｎｅレーザーを用いて、この光学異方フィルムのリタデーションの入射角依存性を測定した結果を第１図に示した。 
 　このとき、入射角度は基板に対する法線からの角度を表わしている。第１図から、この光学異方フィルム中にホメオトロピック配向が固定化されていることが理解できる。また、この光学異方フィルムを１２０℃の温度に保っても、ホメオトロピック配向は維持されており耐熱性も何ら問題がなかった。」（３６頁９〜２９行）
タ．「実施例４１
　実施例１で得られた重合性液晶組成物（Ａ）８５重量部及び式（Ｎ−ａ）の化合物１５重量部からなる重合性液晶組成物（Ａ−１）を調製した。
得られた重合性液晶組成物（Ａ−１）は室温でネマチック相を示し、２５℃における屈折率の異方性は０．０９０であり、式（Ｎ−ａ）の化合物の添加により、屈折率の異方性の増大が認められた。」（４８頁５〜１１行）
チ．「実施例４２
　実施例１５で得られた重合性液晶組成物（Ｆ）６０重量部及び実施例４１で用いた式（Ｎ−ａ）の化合物４０部からなる重合性液晶組成物（Ｆ−３）を調製した。得られた重合性液晶組成物は室温でネマチック相を示し、２５℃における屈折率の異方性は０．１３５であり、式（Ｎ−ａ）の化合物の添加により、屈折率の異方性の増大が認められた。
　重合性液晶組成物（Ｆ−３）９９重量部及び、光重合開始剤「ＩＲＧ−６５１」（チバガイギー社製）１重量部からなる重合性液晶組成物（Ｆ−４）を調製した。実施例４１において、重合性液晶組成物（Ａ−２）に代えて、上記で得られた重合性液晶組成物（Ｆ−３）を用いた以外は実施例４１と同様にして光学異方フィルムを作製した。この光学異方フィルムを、２枚の偏光板の間に置いて観察したところ、光重合前の均一なツイステッドネマチック配向が光重合によって固定化されていることが確認できた。この光学異方フィルムは１２０℃の温度に保っても、耐熱性には何ら問題はなく、また黄変も観察されなかった。」（４８頁２８行〜４９頁８行）
２．甲第４号証
　甲第４号証には、以下のとおり記載されている。
ツ．「フィルム面内に光軸を有する一軸配向した正の屈折率異方性を有する熱可塑性高分子からなる位相差フィルムと、固体相・液晶相の転移温度が５０℃以上でありかつホメオトロピック配向に固定された液晶高分子からなる位相差フィルムとが、積層してなる複合位相差フィルム。」（【請求項１】）
　
３．甲第５号証
　甲第５号証には、以下のとおり記載されている。
テ．「・・・本発明に用いる第１の光学異方性フィルムは、フィルムの法線方向からは複屈折を示さず、法線方向に光軸を有する正の一軸性の光学異方体であって、法線方向から離れるに従い、複屈折性が発現するという特徴を持つ。・・・ 」（段落【０００９】）
 　「また、液晶性ポリマーも第１の光学異方性フィルムとして使用できる。・・・そのような液晶性ポリマーを溶融状態で、基板あるいは垂直配向処理した基板に塗布した後熱処理し冷却することによって、Ｎｚ＞Ｎｘ＝Ｎｙの関係で配向した第１の光学異方性フィルムを得ることが出来る。・・・ 」（段落【００１０】）
 　「本発明に用いる第２の光学異方性フィルムは、法線方向からは複屈折を示す光学異方体である。この第２の光学異方性フィルムは、例えば正の固有複屈折を有するポリマーを、溶融押出法、溶融流延法、あるいはカレンダー法などにより、プラスチックフィルムとした後、一軸延伸する事で得られる。この場合、延伸した方向（Ｘ方向）にポリマー鎖が配向し、それと垂直な幅方向（Ｙ方向）および厚み方向（Ｚ方向）では、Ｘ方向へのポリマー鎖の配向に伴い、ポリマー鎖のＹおよびＺ方向への配向が減少し、結果として延伸方向の屈折率Ｎｘがそれと垂直な方向の屈折率Ｎｙ、Ｎｚよりも大きいフィルムが得られる。屈折率の関係は、Ｎｘ＞Ｎｙ≧Ｎｚである。」（段落【００１１】）
 　「第１の光学異方性フィルムと第２の光学異方性フィルムを組み合わせることにより、ＳＴＮ−ＬＣＤ用の補償シートとして理想的な屈折率の関係、Ｎｘ＞Ｎｚ＞Ｎｙを得る事が出来、光学補償シートとして液晶表示装置に組み込む事により、良好な視角特性を得る事が出来る。この２枚のフィルムを組み合わせる方法としては、第２の光学異方性フィルム上に、光異性化しうる官能基を有する高分子化合物を塗布し、光異性化させて、第１の光学異方性フィルムを第２の光学異方性フィルム上に作成する方法、あるいは、ＴＡＣ、アートン、ゼオネックス等のような複屈折性の発現しにくいフィルム上に、光異性化しうる官能基を有する高分子化合物を塗布し、光異性化させて第１の光学異方性フィルム上とし、これと別に作成した第２の光学異方性フィルムとを用いる方法等が挙げられる。後者の方法においては、ＴＡＣ上に第１の光学異方性フィルムを作成し、それをＰＶＡ／ヨウ素から成る偏光フィルムの保護フィルムとして用いる事がコストの点から好ましい。」（段落【００１３】）
　
４．甲第９号証
　請求人が提出した平成２７年３月２７日付けの上申書に添付された甲第９号証全訳翻訳文に基づいて記載する。
　甲第９号証には、以下のとおり記載されている。
ト．「研究対象としたモノマーは、１，４−フェニレンビス［４−（６−アクリロイルオキシヘキシルオキシ）ベンゾアート］（表１、化合物６ｈ）、および、その類似体であって、中心環にメチル置換基を有するもの（６ｍ）である。」（２頁４〜６行）
ナ．
　　　　　　　　　　　　　　　　　　　　　　　　　（６１頁の表１）
　
５．甲第１９号証
　甲第１９号証には、以下のとおり記載されている。
ニ．「５．２付加重合†　
　ビニル基を二つ以上含むモノマーを重合させたり、ビニル型モノマーと共重合させると、ポリマー鎖間の架橋が起こり、三次元（無限網目）構造がつくられる。」（２７８頁１１〜１３行）
　
第６　本件無効理由についての当審の判断
１．無効理由１及び２について
（１）甲第１号証に記載された発明
ア．甲第１号証の１発明
　上記「第５．１．」の上記「ク．」の「実施例１　式（ａ）の化合物５０重量部・・・からなる重合性液晶組成物（Ａ）を調製した。
」との記載、
　上記「ケ．」の「実施例４　式（ａ）の化合物１０重量部・・・及び式（ｄ）の化合物からなる重合性液晶組成物（Ｄ）を調製した。
」との記載、
　上記「コ．」の「実施例７　式（ａ）の化合物５０重量部及び式（ｄ）の化合物５０重量部からなる重合性液晶組成物（Ｅ）を調製した。」との記載、
　上記「セ．」の「実施例２１　実施例７で得られた重合性液晶組成物（Ｅ）９５．６重量部・・・の重合性液晶組成物（Ｅ−４）を得た。」との記載、及び
　上記「ソ．」の「実施例２２　実施例２１で得た重合性液晶組成物（Ｅ）１００重量部と光重合開始剤”ＩＲＧ−６５１”（チバガイギー社製）１重量部からなる重合性液晶組成物（Ｅ−２）を得た。」との記載から、
　甲第１号証には、実施例７、２１及び２２で用いられている「重合性液晶組成物（Ｅ）」として「下記の式（ａ）の化合物５０重量部、
及び下記の式（ｄ）の化合物５０重量部からなる重合性液晶組成物。
」が記載されているといえる。
　また、上記「ソ．」の「実施例２２　実施例２１で得た重合性液晶組成物（Ｅ）１００重量部と光重合開始剤”ＩＲＧ−６５１”（チバガイギー社製）１重量部からなる重合性液晶組成物（Ｅ−２）を得た。・・・紫外線を照射して、重合性液晶組成物を光重合させて硬化させた。得られた重合体から一方のガラス基板を剥離して、光学異方フィルムを得た。この光学異方フィルムをこのスコープ観察したところ、重合前のホメオトロピック配向がそのまま固定化されていた。・・・また、この光学異方フィルムを１２０℃の温度に保っても、ホメオトロピック配向は維持されており耐熱性も何ら問題がなかった。」との記載から、甲第１号証には、その実施例２２で得られた「光学異方フィルム」として「重合性液晶組成物（Ｅ）１００重量部と光重合開始剤１重量部からなる重合性液晶組成物（Ｅ−２）を光重合させて得られた、ホメオトロピック配向の光学異方フィルム」が記載されているといえる。
　そして、上記「カ．」の「本発明の光学異方フィルムは・・・特に液晶表示素子の位相差板・・・として使用することができる。」との記載、上記「キ．」の「本発明の液晶表示素子は、通常上記光学異方フィルム及び２枚の偏光板を含む。光学異方フィルムは、通常偏光板及び液晶セルの間に位置する。」との記載、及び上記「ア．」の「ＳＴＮ型液晶ディスプレイに好適な光学補償板（位相差板）を得る技術」との記載から、甲第１号証には「液晶表示素子」として「偏光板と液晶セルの間に光学補償板（位相差板）として使用できる光学異方フィルムを配置する液晶表示素子」が記載されているといえる。
　
　これらの記載事項を総合すると、甲第１号証には、次の発明（以下「甲第１号証の１発明」という。）が記載されているものと認められる。
「偏光板と液晶セルの間に光学補償板として使用できる光学異方フィルムを配置する液晶表示素子であって、前記光学異方フィルムは、下記の式（ａ）の化合物５０重量部、
及び下記の式（ｄ）の化合物５０重量部
からなる重合性液晶組成物１００重量部と光重合開始剤１重量部からなる重合性液晶組成物を光重合させて得られた、ホメオトロピック配向の光学異方フィルムである、前記液晶表示素子。」
イ．甲第１号証の２発明
　上記「第５．１．」の上記「ク．」の「実施例１　式（ａ）の化合物５０重量部・・・からなる重合性液晶組成物（Ａ）を調製した。
」との記載、
　上記「サ．」の「参考例１：化合物（Ｉ）の合成
・・・化合物（Ｉ）６．２５ｇを得た。・・・
参考例２：化合物（ｍ）の合成
・・・５．６ｇの化合物（ｍ）を得た。」との記載、
　上記「シ．」の「実施例１５・・・式（Ｉ）の化合物２５重量部、式（ｍ）の化合物２５重量部及び式（ａ）の化合物５０重量部からなる重合性液晶組成物（Ｆ）を調製した。」との記載、
　上記「タ．」の「実施例４１・・・式（Ｎ−ａ）の化合物・・・
」との記載、
　上記「チ．」の「実施例４２・・・実施例１５で得られた重合性液晶組成物（Ｆ）６０重量部及び実施例４１で用いた式（Ｎ−ａ）の化合物４０部からなる重合性液晶組成物（Ｆ−３）を調製した。」との記載から、甲第１号証には、実施例４２で用いられている「重合性液晶組成物（Ｆ−３）」として「下記の式（Ｉ）の化合物１５重量部、
下記の式（ｍ）の化合物１５重量部、
下記の式（ａ）の化合物３０重量部、
及び下記の式（Ｎ−ａ）の化合物４０重量部からなる重合性液晶組成物。
」が記載されているといえる。
　また、上記「チ．」の「実施例４２・・・重合性液晶組成物（Ｆ−３）９９重量部及び、光重合開始剤「ＩＲＧ−６５１」（チバガイギー社製）１重量部からなる重合性液晶組成物（Ｆ−４）を調製した。実施例４１において、重合性液晶組成物（Ａ−２）に代えて、上記で得られた重合性液晶組成物（Ｆ−３）を用いた以外は実施例４１と同様にして光学異方フィルムを作製した。この光学異方フィルムを、２枚の偏光板の間に置いて観察したところ、光重合前の均一なツイステッドネマチック配向が光重合によって固定化されていることが確認できた。この光学異方フィルムは１２０℃の温度に保っても、耐熱性には何ら問題はなく、また黄変も観察されなかった。」との記載から、甲第１号証には、その実施例４２で得られた「光学異方フィルム」として「重合性液晶組成物（Ｆ−３）９９重量部と光重合開始剤１重量部からなる重合性液晶組成物（Ｆ−４）を光重合させて得られた、ツイステッドネマチック配向の光学異方フィルム」が記載されているといえる。
　そして、上記「カ．」の「本発明の光学異方フィルムは・・・特に液晶表示素子の位相差板・・・として使用することができる。」との記載、上記「キ．」の「本発明の液晶表示素子は、通常上記光学異方フィルム及び２枚の偏光板を含む。光学異方フィルムは、通常偏光板及び液晶セルの間に位置する。」との記載、及び上記「ア．」の「ＳＴＮ型液晶ディスプレイに好適な光学補償板（位相差板）を得る技術」との記載から、甲第１号証には「液晶表示素子」として「偏光板と液晶セルの間に光学補償板（位相差板）として使用できる光学異方フィルムを配置する液晶表示素子」が記載されているといえる。
　
　これらの記載事項を総合すると、甲第１号証には、次の発明（以下「甲第１号証の２発明」という。）が記載されているものと認められる。
「偏光板と液晶セルの間に光学補償板として使用できる光学異方フィルムを配置する液晶表示素子であって、前記光学異方フィルムは、下記の式（Ｉ）の化合物１５重量部、
下記の式（ｍ）の化合物１５重量部、
下記の式（ａ）の化合物３０重量部、
及び下記の式（Ｎ−ａ）の化合物４０重量部、
からなる重合性液晶組成物９９重量部と光重合開始剤１重量部からなる重合性液晶組成物を光重合させて得られた、ツイステッドネマチック配向の光学異方フィルムである、前記液晶表示素子。」
ウ．甲第１号証の３発明
　上記「１．（１）ア．」における検討と同様に、甲第１号証の「第５．１．」の「ク．」、「ケ．」、「セ．」、及び「ソ．」の記載から、甲第１号証には、実施例７、２１及び２２で用いられている「重合性液晶組成物（Ｅ）」として「下記の式（ａ）の化合物５０重量部、
及び下記の式（ｄ）の化合物５０重量部からなる重合性液晶組成物。
」が記載されているといえる。
　また、甲第１号証の「第５．１．ソ．」の「実施例２２　実施例２１で得た重合性液晶組成物（Ｅ）１００重量部と光重合開始剤”ＩＲＧ−６５１”（チバガイギー社製）１重量部からなる重合性液晶組成物（Ｅ−２）を得た。・・・垂直配向膜を形成した２枚のガラス基板を２０μｍの間隔をもって対向させ、この間に重合性液晶組成物（Ｅ−２）を挟持させた。この２枚のガラス基板に挟持された重合性液晶組成物を偏光顕微鏡を用いて観察したところ、欠陥は観察されなかった。またコノスコープ観察したところ、明瞭なアイソジャイヤーが視野の中心に見られ、ホメオトロピック配向していることを確認できた。このガラス基板間に挟持された重合性液晶組成物に、室温において紫外線ランプ（・・・）を用いて、１６０ｍＪ／ｃｍ２の光量の紫外線を照射して、重合性液晶組成物を光重合させて硬化させた。得られた重合体から一方のガラス基板を剥離して、光学異方フィルムを得た。この光学異方フィルムをコノスコープ観察したところ、重合前のホメオトロピック配向がそのまま固定化されていた。・・・また、この光学異方フィルムを１２０℃の温度に保っても、ホメオトロピック配向は維持されており耐熱性も何ら問題がなかった。」との記載、甲第１号証の「第５．１．カ．」の「本発明の光学異方フィルムは・・・特に液晶表示素子の位相差板・・・として使用することができる。」との記載、及び甲第１号証の「第５．１．ア．」の「ＳＴＮ型液晶ディスプレイに好適な光学補償板（位相差板）を得る技術」との記載から、甲第１号証には、その実施例２２で得られた「光学異方フィルム」として「重合性液晶組成物（Ｅ）１００重量部と光重合開始剤１重量部からなる重合性液晶組成物（Ｅ−２）を２枚のガラス基板の間に挟持させ、光重合させて得られた、光学補償板（位相差板）として使用することができるホメオトロピック配向の光学異方フィルム」が記載されているといえる。
　
　これらの記載事項を総合すると、甲第１号証には、次の発明（以下「甲第１号証の３発明」という。）が記載されているものと認められる。
「重合性液晶組成物を光重合させて得られた、光学補償板として使用することができるホメオトロピック配向の光学異方フィルムであって、下記の式（ａ）の化合物５０重量部、
及び下記の式（ｄ）の化合物５０重量部
からなる重合性液晶組成物１００重量部と光重合開始剤１重量部からなる重合性液晶組成物を、２枚のガラス基板の間に挟持させ、ホメオトロピック配向していることを確認した後、紫外線を照射して光重合させて得られた、前記光学異方フィルム。」
（２）本件訂正発明１について
ア．対比
　本件訂正発明１と甲第１号証の１発明とを対比する。
　後者の「偏光板と液晶セルの間に光学補償板として使用できる光学異方フィルムを配置する液晶表示素子」は、後者の「偏光板」、「液晶セル」、「光学補償板として使用できる光学異方フィルム」及び「液晶表示素子」の各々が、前者の「偏光板」、「液晶セル」、少なくとも１枚の補償膜を有する光学補償板」及び「液晶表示デバイス」に相当するから、前者の「液晶セルおよび少なくとも１枚の（補償膜または）偏光板と少なくとも１枚の補償膜を有する光学補償板との組合わせを含む液晶表示デバイス」に相当する。
　後者の「前記光学異方フィルムは、下記の式（ａ）の化合物５０重量部、
及び下記の式（ｄ）の化合物５０重量部
からなる重合性液晶組成物１００重量部と光重合開始剤１重量部からなる重合性液晶組成物」は、後者の「前記光学異方フィルム」が「光学補償板として使用できる光学異方フィルム」であるという点において前者の「該補償膜」に相当し、後者の「式（ａ）の化合物５０重量部・・・及び下記の式（ｄ）の化合物５０重量部・・・からなる重合性液晶組成物１００重量部」に含まれる式（ａ）及び（ｄ）の化合物という２種の液晶物質（メソゲン）の各々が「ＣＨ２＝ＣＨ−」という重合性官能基（ビニル基）を１個有しているという点において前者の「ａ）・・・１個の重合性官能基を有する少なくとも２種のメソゲンの内の１種のメソゲン」に相当し、後者の「光重合開始剤」及び「・・・からなる重合性液晶組成物」の各々が前者の「ｂ）開始剤」及び「重合性メソゲン物質の混合物」に相当するから、前者の「ａ）・・・１個の重合性官能基を有する少なくとも２種のメソゲンをｂ）開始剤…の存在下において含む、重合性メソゲン物質の混合物」に相当する。
　また、後者は、「式（ａ）の化合物５０重量部」、「式（ｄ）の化合物５０重量部」、及び「光重合開始剤１重量部」から構成されているから、「式（ａ）の化合物」と「式（ｄ）の化合物」とから構成される２種のメソゲンは、９９．００９９・・・重量％となり、前者の２種のメソゲンの重量％の有効数字が２桁であるから、９９重量％であるといえる。
　後者の「光重合させて得られた、ホメオトロピック配向の光学異方フィルム」は、後者の「光重合させて得られた・・・光学異方フィルム」が式（ａ）及び（ｄ）の２種類の重合性液晶化合物を共重合させて得られた光学異方性（アニソトロピック）のポリマーからなるフィルムであるという点において前者の「共重合によって得られる少なくとも１つのアニソトロピックポリマー層」に相当し、後者の「ホメオトロピック配向」が前者の「ホメオトロピック…分子配向を有する」に相当するから、前者の「（重合あるいは）共重合によって得られる少なくとも１つのアニソトロピックポリマー層を含み、上記アニソトロピックポリマー層がホメオトロピック（または傾斜したホメオトロピック）分子配向を有する」に相当する。
　
　そして、後者の「式（ａ）の化合物」は、前者の「式Ｉ：Ｐ−（Ｓｐ−Ｘ）ｎ−ＭＧ−Ｒ」において、
　Ｐが、全文訂正明細書の１８頁１２〜１３行の「Ｐは特に好ましくは、ビニル基、アクリレート基、メタアクリレート基、プロペニルエーテル基またはエポキシ基であり、非常に特に好ましくは、アクリレート基である。」との記載にある「ビニル基」に該当する「ＣＨ２＝ＣＨ−」の化学構造を有する「（１個の）重合性基」であり、
　Ｓｐが、全文訂正明細書の１８頁１６〜２２行の「スペーサー基Ｓｐは好ましくは、炭素原子１〜２０個・・・を有し、さらにこの基中に存在する１個のＣＨ２基・・・が・・・−ＣＯ−Ｏ−、・・・により置き換えられていてもよい直鎖状または分岐鎖状アルキレン基である」との記載にある「−ＣＯ−Ｏ−」に置き換えられた「炭素原子１個を有するスペーサー基」であり、
　Ｘが「単結合」であり、
　ｎが「１」であり、
　ＭＧが、前者の「式ＩＩ：−（Ａ１−Ｚ１）ｍ−Ａ２−Ｚ２−Ａ３−」において、ｍが「０」であり、Ａ２が「１，４−フェニレン基」であり、Ｚ２が「単結合」であり、Ａ３が「１，４−シクロヘキシレン基」である「メソゲン基またはメソゲン支持基」であり、
　Ｒが「−Ｃ３Ｈ７」という「３個の炭素原子を有するアルキル基」であるものに該当する。
　
　また、後者の「式（ｄ）の化合物」は、前者の「式Ｉ」において、
　Ｐが「ビニル基」の「（１個の）重合性基」であり、
　Ｓｐが「−ＣＯ−Ｏ−」のスペーサー基であり、
　Ｘが「単結合」であり、
　ｎが「１」であり、
　ＭＧが、前者の「式ＩＩ」において、ｍが「０」であり、Ａ２が「１，４−フェニレン基」であり、Ｚ２が「−Ｃ≡Ｃ−」であり、Ａ３が「１，４−フェニレン基」である「メソゲン基またはメソゲン支持基」であり、
　Ｒが「−Ｃ５Ｈ１１」という「５個の炭素原子を有するアルキル基」であるものに該当する。
　
　してみると、両者は、
「液晶セルおよび少なくとも１枚の補償膜または偏光板と少なくとも１枚の補償膜を有する光学補償板との組合わせを含む液晶表示デバイスであって、該補償膜は
　ａ）式Ｉ
Ｐ−（Ｓｐ−Ｘ）ｎ−ＭＧ−Ｒ Ｉ
式中、
Ｐは、重合性基であり、
Ｓｐは、炭素原子１〜２０個を有する直鎖状または分枝鎖状アルキレン基であって、この基中、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３− ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも２種のメソゲン７５〜９９重量％を
　ｂ）開始剤
　ｃ）必要に応じて、２個または３個以上の重合性官能基を有する非メソゲン化合物、および
　ｄ）必要に応じて、安定剤、
の存在下において含む、
重合性メソゲン物質の混合物の重合あるいは共重合によって得られる少なくとも１つのアニソトロピックポリマー層を含み、上記アニソトロピックポリマー層がホメオトロピックまたは傾斜したホメオトロピック分子配向を有する、前記液晶表示デバイス。」 
との点で一致し、両者は以下の点で相違する。
［相違点１］
　本件訂正発明１は、式Ｉで表される化合物のＳｐが「少なくとも１個のＣＨ２基を残すことを条件」として「ａ）式１・・・で表される化合物から選択される、１個の重合性官能基を有する少なくとも２種のメソゲン」を「７５〜９９重量％」の範囲で「重合性メソゲン物質の混合物」に含んでいるのに対して、甲第１号証の１発明は、化合物のＳｐが「少なくとも１個のＣＨ２基を残すことを条件」という条件を具備するものではない点。
　
イ．判断
　そうすると、甲第１号証の１発明は、本件訂正発明１を特定するために必要な式Ｉで表される化合物のＳｐが「少なくとも１個のＣＨ２基を残すことを条件」との発明特定事項を具備していない。
　したがって、本件訂正発明１が、甲第１号証の１発明であるとすることはできない。
　次に、上記相違点１について以下検討する。
　甲第１号証には、上記「第５．１．ウ．」の「一般式（ＩＩ）で表される第２の単官能（メタ）アクリレート化合物は、好ましくは本発明の重合性液晶組成物中に重量で５０％以下の量含まれる。」との記載にあるように、式Ｉで表される化合物のＳｐが「少なくとも１個のＣＨ２基を残すことを条件」との発明特定事項を具備する甲第１号証の「一般式（ＩＩ）で表される第２の単官能（メタ）アクリレート化合物」を「本発明の重合性液晶組成物中に重量で５０％以下の量」で配合させることが「好ましい」ものとして記載されている。
　そうすると、甲第１号証の１発明の重合性液晶組成物中に、本件訂正発明１の式Ｉで表されるＳｐが「少なくとも１個のＣＨ２基を残すことを条件」とした化合物を、甲第１号証において「好ましい」とされる「重量で５０％以下の量」よりも多い、本件訂正発明１の「７５〜９９重量％」の範囲で配合させることには「阻害事由」が存在するといえる。
　したがって、本件訂正発明１が、甲第１号証に記載された発明に基づいて当業者が容易に発明をすることができたものであるとすることはできない。
ウ．小括
　よって、本件訂正発明１は、甲第１号証の１発明であるとすることはできないから、本件訂正発明１についての特許は、無効理由１により無効とすることはできない。
　また、本件訂正発明１は、甲第１号証の１発明、甲各号証の公知刊行物に記載された発明、並びに技術常識に基づいて、当業者が容易に発明をすることができた発明であるとすることはできないから、本件訂正発明１についての特許は、無効理由２により無効とすることができない。
（３）本件訂正発明４について
ア．対比
　本件訂正発明４と甲第１号証の２発明とを対比する。
　後者の「偏光板と液晶セルの間に光学補償板として使用できる光学異方フィルムを配置する液晶表示素子」は、
　後者の「偏光板」、「液晶セル」、「光学補償板として使用できる光学異方フィルム」及び「液晶表示素子」の各々が、前者の「偏光板」、「液晶セル」、少なくとも１枚の補償膜を有する光学補償板」及び「液晶表示デバイス」に相当するから、
　前者の「液晶セルおよび少なくとも１枚の（補償膜または）偏光板と少なくとも１枚の補償膜を有する光学補償板との組合わせを含む液晶表示デバイス」に相当する。
　
　後者の「前記光学異方フィルムは、下記の式（Ｉ）の化合物１５重量部、
下記の式（ｍ）の化合物１５重量部、
下記の式（ａ）の化合物３０重量部、
及び下記の式（Ｎ−ａ）の化合物４０重量部、
からなる重合性液晶組成物９９重量部と光重合開始剤１重量部からなる重合性液晶組成物」は、
　
　後者の「式（Ｉ）の化合物」が、前者の「式Ｉ：Ｐ−（Ｓｐ−Ｘ）ｎ−ＭＧ−Ｒ」において、
　Ｐが、全文訂正明細書の１８頁１２〜１３行の「Ｐは特に好ましくは、ビニル基、アクリレート基、メタアクリレート基、プロペニルエーテル基またはエポキシ基であり、非常に特に好ましくは、アクリレート基である。」との記載にある「アクリレート基」に該当する「ＣＨ２＝ＣＨＣＯＯ−」の化学構造を有する「重合性基」であり、
　Ｓｐが「−ＣＨ２ＣＨ２−」という「炭素原子２個を有する直鎖状アルキレン基」であって、この基中のメチレン基（ＣＨ２基）は−Ｏ−などの他の連結基に置き換えられているものではないから「少なくとも１個のＣＨ２基を残す」という条件を満たすスペーサー基であり、
　Ｘが「単結合」であり、
　ｎが「１」であり、
　ＭＧが、前者の「式ＩＩ：−（Ａ１−Ｚ１）ｍ−Ａ２−Ｚ２−Ａ３−」において、ｍが「０」であり、Ａ２が「１，４−フェニレン基」であり、Ｚ２が「−ＯＣＯ−」であり、Ａ３が「１，４−フェニレン基」である「メソゲン基またはメソゲン支持基」であり、
　Ｒが「−Ｃ５Ｈ１１」という「５個の炭素原子を有するアルキル基」であるものに該当し、
　
　後者の「式（ｍ）の化合物」が、前者の「式Ｉ」において、
　Ｐが「アクリレート基」の「重合性基」であり、
　Ｓｐが「−ＣＨ２ＣＨ２−」という「炭素原子２個を有する直鎖状アルキレン基」のスペーサー基であり、
　Ｘが「単結合」であり、
　ｎが「１」であり、
　ＭＧが、前者の「式ＩＩ」において、ｍが「１」であり、Ａ１が「１，４−フェニレン基」であり、Ｚ１が「−ＯＣＯ−」であり、Ａ２が「１，４−フェニレン基」であり、Ｚ２が「単結合」であり、Ａ３が「１，４−シクロヘキシレン基」である「メソゲン基またはメソゲン支持基」であり、
　Ｒが「−Ｃ３Ｈ７」という「３個の炭素原子を有するアルキル基」であるものに該当し、
　
　後者の「式（Ｎ−ａ）の化合物」が、前者の「式Ｉ」において、
　Ｐが「アクリレート基」の「重合性基」であり、
　Ｓｐが「−ＣＨ２ＣＨ２−」という「炭素原子２個を有する直鎖状アルキレン基」のスペーサー基であり、
　Ｘが「単結合」であり、
　ｎが「１」であり、
　ＭＧが、前者の「式ＩＩ」において、ｍが「０」であり、Ａ２が「１，４−フェニレン基」であり、Ｚ２が「−ＯＣＯ−」であり、Ａ３が「ナフタレン−２，６−ジイル基」である「メソゲン基またはメソゲン支持基」であり、
　Ｒが「−Ｃ３Ｈ７」という「３個の炭素原子を有するアルキル基」であるものに該当し、
　
　後者の「下記の式（Ｉ）の化合物１５重量部・・・下記の式（ｍ）の化合物１５重量部・・・下記の式（ａ）の化合物３０重量部・・・及び下記の式（Ｎ−ａ）の化合物４０重量部・・・からなる重合性液晶組成物９９重量部」に含まれる式（Ｉ）、（ｍ）及び（Ｎ−ａ）の化合物という３種の液晶物質（メソゲン）の合計７５重量部が、前者の「ａ）式Ｉ・・・で表される化合物から選択される、少なくとも１個の重合性官能基を有する少なくとも１種のメソゲン」及び　「ａ１）１個の重合性官能基を有する少なくとも１種の式ＩおよびＩＩに従うメソゲンを１５〜８５重量％」に相当し、
　
　後者の「前記光学異方フィルム」が「光学補償板として使用できる光学異方フィルム」であるという点において、前者の「該補償膜」に相当し、
　後者の「光重合開始剤１重量部」が、前者の「ｂ）開始剤」及び「ｂ）開始剤を０．０１〜５重量％」に相当し、
　後者の「重合性液晶組成物９９重量部と光重合開始剤１重量部からなる重合性液晶組成物」は、前者の「ａ）・・・少なくとも１個の重合性官能基を有する少なくとも１種のメソゲンをｂ）開始剤…の存在下において含む、重合性メソゲン物質の混合物」並びに「該重合性メソゲン物質の混合物が、本質的にａ１）１個の重合性官能基を有する少なくとも１種の式ＩおよびＩＩに従うメソゲンを１５〜８５重量％、・・・ｂ）開始剤を０．０１〜５重量％、ｃ）２個または３個以上の重合性官能基を有する非メソゲン化合物を０〜２０重量％、およびｄ）安定剤を０〜１０００ｐｐｍ」からなる「重合性メソゲン物質の混合物」に相当する。
　
　後者の「光重合させて得られた・・・光学異方フィルム」は、式（Ｉ）、（ｍ）、（ａ）及び（Ｎ−ａ）の４種類の重合性液晶化合物を共重合させて得られた光学異方性（アニソトロピック）のポリマーからなるフィルムであるという点において前者の「共重合によって得られる少なくとも１つのアニソトロピックポリマー層」に相当するから、前者の「（重合あるいは）共重合によって得られる少なくとも１つのアニソトロピックポリマー層を含み」に相当する。
　
　してみると、両者は、
「液晶セルおよび少なくとも１枚の補償膜または偏光板と少なくとも１枚の補償膜を有する光学補償板との組合わせを含む液晶表示デバイスであって、該補償膜は
　ａ）式Ｉ
Ｐ−（Ｓｐ−Ｘ）ｎ−ＭＧ−Ｒ Ｉ
式中、
Ｐは、重合性基であり、
Ｓｐは、炭素原子１〜２０個を有する直鎖状または分枝鎖状アルキレン基であって、この基中、少なくとも１個のＣＨ２を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３− ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味の一つを有する、
で表される化合物から選択される、少なくとも１個の重合性官能基を有する少なくとも１種のメソゲンを
　ｂ）開始剤
　ｃ）必要に応じて、２個または３個以上の重合性官能基を有する非メソゲン化合物、および
　ｄ）必要に応じて、安定剤、
の存在下において含む、
重合性メソゲン物質の混合物の重合あるいは共重合によって得られる少なくとも１つのアニソトロピックポリマー層を含み、
該重合性メソゲン物質の混合物が、本質的に
　ａ１）１個の重合性官能基を有する少なくとも１種の式ＩおよびＩＩに従うメソゲンを１５〜８５重量％、
　ｂ）開始剤を０．０１〜５重量％、
　ｃ）２個または３個以上の重合性官能基を有する非メソゲン化合物を０〜２０重量％、および
　ｄ）安定剤を０〜１０００ｐｐｍ
からなる、前記液晶表示デバイス。」 
 との点で一致し、両者は以下の点で相違する。
［相違点２］
　本件訂正発明４は「ａ２）２個または３個以上の重合性官能基を有する少なくとも１種の式ＩおよびＩＩに従うメソゲン」を「１０〜８０重量％」の範囲で含むのに対して、甲第１号証の２発明はそのような「２個または３個以上の重合性官能基を有するメソゲン」を含むものではない点。
［相違点３］
　本件訂正発明４は「アニソトロピックポリマー層」が「ホメオトロピックまたは傾斜したホメオトロピック分子配向」を有するのに対して、甲第１号証の２発明は「ツイステッドネマチック配向」を有するものである点。
［相違点４］
　本件訂正発明４は「補償膜が２枚または３枚以上のアニソトロピックポリマー層を含み、これらの層の少なくとも１層がホメオトロピック配向または傾斜したホメオトロピック配向を有する複合補償膜である」ことを特徴とするのに対して、甲第１号証の２発明は、このような特徴を有するものではない点。
イ．判断
（ア）相違点２について
　甲第１号証には、上記「第５．１．イ．」の「本発明が解決しようとする課題は、機械的強度及び耐熱性に優れ、均一でムラのない光学異方フィルムを提供し、この光学異方フィルムを得るために有用な、重合性化合物及び室温付近で液晶相を示す重合性液晶組成物を提供することにある。」との記載にあるように「機械的強度及び耐熱性に優れた光学異方フィルムの提供」を解決しようとする課題の一つとしているものである。
　そして、上記「第５．１．ウ．」には「本発明の重合性液晶組成物は、第１の単官能（メタ）アクリレート化合物以外の重合性官能基を有する液晶化合物を含んでいてもよい。このような化合物としては、Ｄｉｒｋ　Ｊ．　Ｂｒｏｅｒ等が報告（Ｍａｋｒｏｍｏｌ．　Ｃｈｅｍ．１９９１年１９２巻５９〜７４頁）したジアクリレート化合物又は上記特許で開示されているようなアクリレート化合物を挙げることができる。」との記載があり、当該報告に対応する甲第９号証の上記「第５．４．ト．」の「研究対象としたモノマーは、１，４−フェニレンビス［４−（６−アクリロイルオキシヘキシルオキシ）ベンゾアート］（表１，化合物６ｈ）、および、その類似体であって、中心環にメチル置換基を有するもの（６ｍ）である。」との記載、及び上記「第５．４．ナ．」の表１におけるモノマー６ｈ及び６ｍの記載からみて、当該報告の６ｈ及び６ｍのジアクリレート化合物の化学構造は、甲第１号証の上記「第５．１．ア．」に記載された「
」の式において、そのＲ５が水素原子（６ｈ）及びメチル基（６ｍ）である場合のものに相当する。
　すなわち、甲第１号証には、本件訂正発明４の「式Ｉ：Ｐ−（Ｓｐ−Ｘ）ｎ−ＭＧ−Ｒ」において「Ｐが重合性基（アクリレート基）であり、Ｓｐが、炭素原子６個を有する直鎖状アルキレン基であって、この基中、６個のＣＨ２を残し、Ｘは、−Ｏ−であり、ｎは、１であり、ＭＧは、メソゲン基（本件訂正発明４の式ＩＩにおいて、Ａ１、Ａ２およびＡ３が１，４−フェニレン基であり、これらの基のうちのＡ２が炭素原子１個を有するアルキル基により置換されていて、Ｚ１が−ＣＯＯ−であり、Ｚ２が−ＯＣＯ−であり、そして、ｍは、１であるもの）であり、そしてＲはＰ−（Ｓｐ−Ｘ）ｎ−について示されている意味の一つを有する、で表される化合物」に該当するジアクリレート化合物（６ｍ）を含んでいてもよいことが記載されているので、甲第１号証の１発明の「重合性液晶組成物」に、甲第９号証に記載されたモノマー６ｍのジアクリレート化合物を更に含むようにしてみることは、甲第１号証に明確な示唆があるという点において十分な「動機付け」があるものと認められる。
　また、甲第１号証の上記「第５．１．ア．」には「一般式（Ｒ−２）の化合物によって、機械的強度と耐熱性の問題が有利になる。」との記載があるので、甲第１号証の１発明の上記「機械的強度及び耐熱性に優れた光学異方フィルムの提供」という課題に照らして、甲第１号証の１発明の「重合性液晶組成物」に、甲第１号証に記載された一般式（Ｒ−２）の化合物を課題達成に必要な量で更に含むようにしてみることは、課題の共通性があるという点において十分な「動機付け」があるものと認められ、その課題達成に必要な量を「１０〜８０重量％」の範囲に設定することは当業者にとって通常の創作能力の発揮の範囲である。
　なお、甲第１号証の上記「第５．１．ア．」には「一般式（Ｒ−２）においてＲ５がメチル基の化合物８０重量部及びＲ５が水素原子の化合物２０重量部から成る液晶組成物は、８０〜１２１℃と室温よりかなり高い温度範囲でネマチック液晶相を示し、また予期しない熱重合に起因してこのような重合性液晶組成物を用いて作製される光学異方性フィルムのメソゲンの配向が不均一となるという欠点があった。」との記載があるが、これは当該「一般式（Ｒ−２）」の化合物の配合量を１００％とした場合の欠点であって、上記「第５．１．イ．」の「本発明の重合性液晶組成物は、従来の重合性液晶組成物とは異なり、
室温付近の温度で液晶相を示す
　したがって、本件訂正発明４において、上記「一般式（Ｒ−２）」の化合物に照らして、相違点２に係る本件訂正発明４の発明特定事項とすることは、当業者が容易に想到し得るものである。
　
（イ）相違点３について
　甲第１号証には、上記「第５．１．カ．」の「その配向構造は光学異方フィルムの用途によって、適当な配向状態を示すことが好ましい。そのような配向構造の例としては、・・・ホメオトロピック配向・・・を含む。」との記載にあるように、用途に応じて「ホメオトロピック配向」にすることが記載されている。
　そして、甲第１号証の上記「第５．１．オ．」には「ホメオトロピック配向は、例えば垂直配向が得られる２枚の基板を一定の間隔をもって対向させ、この間に重合性液晶組成物を挟持させることによって得ることができる。」との記載があり、甲第１号証の上記「第５．１．ソ．」にも「実施例２２」として「ホメオトロピック配向」を有する光学異方フィルムの具体例が記載されている（以下「甲第１号証に記載された技術事項」という。）。
　したがって、本件訂正発明４において、甲第１号証の上記「実施例２２」の「ホメオトロピック配向」の「光学異方フィルム」に照らして、相違点３に係る本件訂正発明４の発明特定事項とすることは、当業者が容易に想到し得るものである。
（ウ）相違点４について
　甲第４号証には、上記「第５．２．ツ．」の「フィルム面内に光軸を有する一軸配向した正の屈折率異方性を有する熱可塑性高分子からなる位相差フィルムと、固体相・液晶相の転移温度が５０℃以上でありかつホメオトロピック配向に固定された液晶高分子からなる位相差フィルムとが、積層してなる複合位相差フィルム」との記載にあるように、ホメオトロピック配向に固定された液晶高分子からなる位相差フィルム（本件訂正発明４の「ホメオトロピック配向」を有する「アニソトロピックポリマー層」に相当する）と、もう１枚の位相差フィルムとを積層してなる複合位相差フィルム（本件訂正発明４の「複合補償膜」に相当する）についての発明が記載されている。
　また、甲第５号証には、上記「第５．３．テ．」の「液晶性ポリマーを溶融状態で・・・垂直配向処理した基板に塗布した後熱処理し冷却することによって、Ｎｚ＞Ｎｘ＝Ｎｙの関係で配向した第１の光学異方性フィルムを得ることが出来る。・・・第１の光学異方性フィルムと第２の光学異方性フィルムを組み合わせることにより、ＳＴＮ−ＬＣＤ用の補償シートとして理想的な屈折率の関係、Ｎｘ＞Ｎｚ＞Ｎｙを得る事が出来、光学補償シートとして液晶表示装置に組み込む事により、良好な視角特性を得る事が出来る」との記載にあるように、液晶性ポリマーを垂直配向処理した基板に形成した第１の光学異方性フィルム（本件訂正発明４の「ホメオトロピック配向」を有する「アニソトロピックポリマー層」に相当する）を、もう１枚のフィルムと組み合わせた補償シート（本件訂正発明４の「複合補償膜」に相当する）についての発明が記載されている。
　すなわち、補償膜の技術分野において、「補償膜が２枚または３枚以上のアニソトロピックポリマー層を含み、これらの層の少なくとも１枚がホメオトロピック配向または傾斜したホメオトロピック配向を有する複合補償膜」は、本願の優先日時点で当業者において普通になされている事項、すなわち常套手段（以下「常套手段１」という。）である。
　してみると、上記常套手段１には、相違点４に係る本件訂正発明４の発明特定事項が示されている。
　また、本件訂正発明４と上記常套手段１とは、共に液晶表示デバイス（補償板）という技術分野に属するものである。また、本件訂正発明４において、相違点４に係る本件訂正発明４の発明特定事項に格別の技術的意義はない。
　したがって、本件訂正発明４において、上記常套手段１に照らして、相違点３に係る本件訂正発明４の発明特定事項とすることは、当業者が容易に想到し得るものである。
（エ）本件訂正発明４の効果
　本件訂正発明４の発明特定事項全体によって奏される効果は、甲第１号証の２発明、甲第１号証及び甲第９号証に記載された上記「一般式（Ｒ−２）」の化合物、上記甲第１号証に記載された技術事項、並びに上記常套手段１から当業者が予測し得る範囲内のものである。
ウ．小括
　よって、本件訂正発明４は、甲第１号証の２発明、甲第１号証及び甲第９号証に記載された上記「一般式（Ｒ−２）」の化合物、上記甲第１号証に記載された技術事項（ホメオトロピック配向）、並びに上記常套手段１（複合補償膜）に基づいて当業者が容易に想到し得るものであるから、特許法第２９条第２項の規定により特許を受けることができないものであり、本件訂正発明４についての特許は、無効理由２により無効とするべきものである。
　
（４）本件訂正発明５について
ア．対比
　本件訂正発明５と甲第１号証の１発明とを対比すると、両者は少なくとも以下の点で相違する。
［相違点５］
　本件訂正発明５は、式Ｉで表される化合物のＳｐが「少なくとも１個のＣＨ２基を残すことを条件」として「ａ１）１個の重合性官能基を有する少なくとも２種の式ＩおよびＩＩに従うメソゲン」を「７５〜９９重量％」の範囲で「重合性メソゲン物質の混合物」に含んでいるのに対して、甲第１号証の１発明は、化合物のＳｐが「少なくとも１個のＣＨ２基を残すことを条件」という条件を具備するものではない点。
イ．判断
　上記相違点５については、上記「１．（２）イ．」のとおりであるから、本件訂正発明５が、甲第１号証に記載された発明に基づいて当業者が容易に発明をすることができたものであるとすることはできない。
ウ．小括
　よって、本件訂正発明５は、甲第１号証の１発明、甲各号証の公知刊行物に記載された発明、並びに技術常識に基づいて、当業者が容易に発明をすることができた発明であるとすることはできないから、本件訂正発明５についての特許は、無効理由２により無効とすることができない。
（５）本件訂正発明６について
ア．対比
　本件訂正発明６と甲第１号証の３発明とを対比する。
　後者の「重合性液晶組成物を光重合させて得られた、光学補償板として使用することができるホメオトロピック配向の光学異方フィルム」は、前者の「ホメオトロピック分子配向・・・を有する少なくとも１つのアニソトロピックポリマー層を含む補償膜」に相当する。
　後者の「下記の式（ａ）の化合物５０重量部、
及び下記の式（ｄ）の化合物５０重量部
からなる重合性液晶組成物１００重量部と光重合開始剤１重量部からなる重合性液晶組成物」は、前者の「Ａ）ａ）・・・重合性官能基を有する少なくとも１種のメソゲンをｂ）開始剤、ｃ）必要に応じて・・・、およびｄ）必要に応じて・・・の存在下において含む、重合性メソゲン物質の混合物」に相当する。
　後者の「２枚のガラス基板の間に挟持させ」と、前者の「少なくとも１つの基板上に層形態で塗布し」は、両者とも「少なくとも１つの基板上に層形態で配置し」という点で共通する。
　後者の「ホメオトロピック配向していることを確認した後、紫外線を照射して光重合させて得られた」は、前者の「Ｂ）この混合物を、ホメオトロピック配向・・・させ、Ｃ）この混合物を・・・活性照射線にさらすことによって重合させ、・・・Ｄ）必要に応じて、・・・次いで、Ｅ）必要に応じて・・・ことによって得られ」に相当する。
　そして、後者の「式（ａ）の化合物」は、前者の「式Ｉ：Ｐ−（Ｓｐ−Ｘ）ｎ−ＭＧ−Ｒ」において、
　Ｐが「ビニル基」の「重合性基」であり、 
　Ｓｐが「−ＣＯ−Ｏ−」のスペーサー基であり、
　Ｘが「単結合」であり、 
　ｎが「１」であり、 
　ＭＧが、前者の「式ＩＩ：−（Ａ１−Ｚ１）ｍ−Ａ２−Ｚ２−Ａ３−」において、ｍが「０」であり、Ａ２が「１，４−フェニレン基」であり、Ｚ２が「単結合」であり、Ａ３が「１，４−シクロヘキシレン基」である「メソゲン基またはメソゲン支持基」である。
　また、後者の「式（ｄ）の化合物」は、前者の「式Ｉ」において、
　Ｐが「ビニル基」の「重合性基」であり、
　Ｓｐが「−ＣＯ−Ｏ−」のスペーサー基であり、
　Ｘが「単結合」であり、
　ｎが「１」であり、
　ＭＧが、前者の「式ＩＩ」において、ｍが「０」であり、Ａ２が「１，４−フェニレン基」であり、Ｚ２が「−Ｃ≡Ｃ−」であり、Ａ３が「１，４−フェニレン基」である「メソゲン基またはメソゲン支持基」である。
　
　してみると、両者は、
「ホメオトロピック分子配向または傾斜したホメオトロピック分子配向を有する少なくとも１つのアニソトロピックポリマー層を含む補償膜であって、
　Ａ）
　ａ）式Ｉ
Ｐ−（Ｓｐ−Ｘ）ｎ−ＭＧ−Ｒ Ｉ
式中、
Ｐは、重合性基であり、
Ｓｐは、炭素原子１〜３個を有する直鎖状または分枝鎖状アルキレン基であって、この基中、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３− ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒを有する、
で表される化合物から選択される、重合性官能基を有する少なくとも１種のメソゲンを
　ｂ）開始剤、
　ｃ）必要に応じて、２個または３個以上の重合性官能基を有する非メソゲン化合物、および
　ｄ）必要に応じて、安定剤、の存在下において含む、
重合性メソゲン物質の混合物を、少なくとも１つの基板上に層形態で配置し、
　Ｂ）この混合物を、ホメオトロピック配向または傾斜したホメオトロピック配向に配向させ、
　Ｃ）この混合物を熱または活性照射線にさらすことによって重合させ、
　Ｄ）必要に応じて、工程Ａ）、Ｂ）およびＣ）を少なくとも１回以上反復し、次いで、
　Ｅ）必要に応じて、重合した材料から基板の一方または両方を取り除く、ことによって得られる、前記補償膜。」
との点で一致し、両者は以下の点で相違している。
［相違点６］
　本件訂正発明６は、式Ｉで表される化合物のＳｐが「少なくとも１個のＣＨ２基を残すことを条件」とし、なおかつ「Ｒは、Ｐ−（Ｓｐ−Ｘ）ｎ−について示されている意味の一つを有する」という「少なくとも２個の重合性官能基を有する少なくとも１種のメソゲン」を含むのに対して、甲第１号証の３発明はそのような「少なくとも２個の重合性官能基を有するメソゲン」を含むものではない点。
［相違点７］
　重合性メソゲン物質の混合物の「配置」が、本件訂正発明６では「塗布」であるのに対し、甲第１号証の３発明では「挟持」である点。
　
イ．判断
（ア）相違点６について
　上記相違点６については、上記「１．（３）イ．（ア）」のとおりであるから、本件訂正発明６において、甲第１号証及び甲第９号証に記載された上記「一般式（Ｒ−２）」の化合物を適用することにより、相違点６に係る本件訂正発明６の発明特定事項とすることは、当業者が容易に想到し得るものである。
（イ）相違点７について
　甲第１号証には、上記「第５．１．オ」の「柔軟性を有する基板の場合には、この基板の上に重合性液晶組成物及びスペーサーからなる混合物を塗布して、その上に他方の基板を配置する方法がある。」との記載にあるように、重合性液晶組成物の配置を「塗布」により行えることが記載されている。
　また、甲第５号証には、上記「第５．３．テ．」の「液晶性ポリマーも第１の光学異方性フィルムとして使用できる。・・・そのような液晶性ポリマーを溶融状態で、基板あるいは垂直配向処理した基板に塗布した後熱処理し冷却することによって、Ｎｚ＞Ｎｘ＝Ｎｙの関係で配向した第１の光学異方性フィルムを得ることが出来る」との記載にあるように、溶融状態の液晶性ポリマーを基板に「塗布」することによって光学異方性フィルムを得ることができることが記載されている。
　すなわち、重合性液晶組成物の技術分野において、液晶組成物の配置を「塗布」によって行うことは、本願の優先日時点で当業者において普通になされている事項、すなわち常套手段（以下「常套手段２」という。）である。
　してみると、上記常套手段２には、相違点７に係る本件訂正発明６の発明特定事項が示されている。
　また、本件訂正発明６と上記常套手段２とは、共に液晶表示デバイス（重合性液晶組成物）という技術分野に属するものである。また、本件訂正発明６において、相違点７に係る本件訂正発明６の発明特定事項に格別の技術的意義はない。
　したがって、本件訂正発明６において、上記常套手段２に照らして、相違点７に係る本件訂正発明６の発明特定事項とすることは、当業者が容易に想到し得るものである。
　
（ウ）本件訂正発明６の効果
　そして、本件訂正発明６の発明特定事項全体によって奏される効果も、甲第１号証の３発明、上記常套手段２、並びに甲第１号証及び甲第９号証に記載された上記「一般式（Ｒ−２）」の化合物から当業者が予測し得る範囲内のものである。
　
ウ．小括
　よって、本件訂正発明６は、甲第１号証の３発明、上記常套手段２（塗布）、並びに甲第１号証及び甲第９号証に記載された上記「一般式（Ｒ−２）」の化合物に基づいて当業者が容易に想到し得るものであるから、特許法第２９条第２項の規定により特許を受けることができないものであり、本件訂正発明６についての特許は、無効理由２により無効とするべきものである。
　
（６）本件訂正発明７について 
ア．対比
　本件訂正発明７は、本件訂正発明６の「補償板」において、少なくとも１つの基板が「プラスティックフィルム」であることを特徴とする発明である。
　本件訂正発明７と甲第１号証の３発明とを対比すると、上記「１．（５）イ．」での検討を踏まえるに、両者は上記相違点６及び相違点７に加え、以下の点で相違する。
［相違点８］
　本件訂正発明７は、少なくとも１つの基板が「プラスティックフィルム」であるのに対し、甲第１号証の３発明は、その点につき、明らかでない点。
　
イ．判断
（ア）相違点６について
　上記相違点６については、上記「１．（３）イ．（ア）」のとおりであるから、本件訂正発明７において、甲第１号証及び甲第９号証に記載された上記「一般式（Ｒ−２）」の化合物を適用することにより、相違点６に係る本件訂正発明７の発明特定事項とすることは、当業者が容易に想到し得るものである。
（イ）相違点７について
　上記相違点７については、上記「１．（５）イ．（イ）」のとおりであるから、本件訂正発明７において上記常套手段２（塗布）を適用することにより、相違点７に係る本件訂正発明７の発明特定事項とすることは、当業者が容易に想到し得るものである。
（ウ）相違点８について
　甲第１号証には、上記「第５．１．オ．」の「基板は、・・・ポリエチレンテレフタレート、・・・透明性を有するフィルム状のもの」との記載にあるように、基板が「ポリエチレンテレフタレート」等の有機材料（全文訂正明細書の７頁１５〜１７行の「基板は、例えばポリエチレンテレフタレート（ＰＥＴ）・・・などのプラスティックフィルム」との記載にあるＰＥＴに合致する材料）である場合の発明が記載されている。
　また、甲第５号証には、上記「第５．３．テ．」の「ＴＡＣ上に第１の光学異方性フィルムを作成」との記載にあるように、基板がＴＡＣ（全文訂正明細書の７頁１５〜１７行の「基板は、例えば・・・トリアセチルセルロース（ＴＡＣ）フィルムなどのプラスティックフィルム」との記載にあるＴＡＣに合致する材料）である場合の発明が記載されている。
　すなわち、液晶素子用の基板の材料として「プラスティックフィルム」は、本願の優先日時点で当業者において普通になされている事項、すなわち常套手段（以下「常套手段３」という。）である。
　したがって、本件訂正発明７において、上記常套手段３に照らして、相違点８に係る本件訂正発明７の発明特定事項とすることは、当業者が容易に想到し得るものである。
　
（エ）本件訂正発明７の効果
　そして、本件訂正発明７の発明特定事項全体によって奏される効果も、甲第１号証の３発明、上記常套手段２及び３、並びに甲第１号証及び甲第９号証に記載された上記「一般式（Ｒ−２）」の化合物から当業者が予測し得る範囲内のものである。
　
ウ．小括
　よって、本件訂正発明７は、甲第１号証の３発明、上記常套手段２（塗布）、上記常套手段３（プラスティックフィルム）、並びに甲第１号証及び甲第９号証に記載された上記「一般式（Ｒ−２）」の化合物に基づいて当業者が容易に想到し得るものであるから、特許法第２９条第２項の規定により特許を受けることができないものであり、本件訂正発明７についての特許は、無効理由２により無効とするべきものである。
　
（７）本件訂正発明８について
ア．対比
　本件訂正発明８と甲第１号証の２発明とを対比すると、両者は、
「少なくとも１つのアニソトロピックポリマー層を含む補償膜であって、
　Ａ）
　ａ）式Ｉ’
Ｐ−（Ｓｐ−Ｘ）ｎ−ＭＧ−Ｒ　Ｉ’
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ1およびＺ2はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種のメソゲンを、
　ｂ）開始剤、
　ｃ）必要に応じて、２個または３個以上の重合性官能基を有する非メソゲン化合物、および
　ｄ）必要に応じて、安定剤、の存在下において含む、
を特徴とする、前記補償膜。」
との点で一致し、両者は以下の点で相違している。
［相違点９］
　本件訂正発明８は「式Ｉ・・・で表される化合物から選択される、２個または３個以上の重合性官能基を有する少なくとも１種のメソゲン」を含むのに対して、甲第１号証の２発明はそのような「２個または３個以上の重合性官能基を有するメソゲン」を含むものではない点。
［相違点３］
　本件訂正発明８は「アニソトロピックポリマー層」が「ホメオトロピック分子配向または傾斜したホメオトロピック分子配向」を有するのに対して、甲第１号証の２発明は「ツイステッドネマチック配向」を有するものである点。
［相違点１０］
　本件訂正発明８は「Ａ）重合性メソゲン物質の混合物を、少なくとも１つの基板上に層形態で塗布し、Ｂ）この混合物を、ホメオトロピック配向または傾斜したホメオトロピック配向に配向させ、Ｃ）この混合物を熱または活性照射線にさらすことによって重合させ、Ｄ）必要に応じて、工程Ａ）、Ｂ）およびＣ）を少なくとも１回以上反復し、次いで、Ｅ）必要に応じて、重合した材料から基板の一方または両方を取り除く、ことによって得られる」のに対して、甲第１号証の２発明は、これらＡ）〜Ｅ）の製造方法により補償膜という物の発明を特定するものではない点。
イ．判断
（ア）相違点９について
　上記相違点９については、上記「１．（３）イ．（ア）」のとおりであるから、本件訂正発明８において、甲第１号証及び甲第９号証に記載された上記「一般式（Ｒ−２）」の化合物を適用することにより、相違点９に係る本件訂正発明８の発明特定事項とすることは、当業者が容易に想到し得るものである。
（イ）相違点３について
　上記相違点３については、上記「１．（３）イ．（イ）」のとおりであるから、本件訂正発明８において、甲第１号証に記載された技術事項に照らして、ツイステッドネマチック配向をホメオトロピック配向に置き換えることは、当業者が容易に想到し得るものである。
（ウ）相違点１０について
　上記「１．（５）イ．（イ）」の「常套手段２」について示したように、重合性液晶組成物の技術分野において、液晶組成物の配置を「塗布」によって行うことは、本願の優先日時点で当業者において普通になされている事項、すなわち常套手段である。
　また、甲第１号証の３発明のように「重合性液晶組成物を、２枚のガラス基板の間に挟持させ、ホメオトロピック配向していることを確認した後、紫外線を照射して光重合」させて「光学異方フィルム」を得るという製造方法も、普通になされている事項、すなわち常套手段（以下「常套手段４」という。）である。
　したがって、本件訂正発明８において、上記常套手段２及び４に照らして、相違点１０に係る本件訂正発明８の発明特定事項とすることは、当業者が容易に想到し得るものである。
（エ）本件訂正発明８の効果
　そして、本件訂正発明６の発明特定事項全体によって奏される効果も、第１号証の２発明、甲第１号証に記載された技術事項、上記常套手段２、上記常套手段４、並びに甲第１号証及び甲第９号証に記載された上記「一般式（Ｒ−２）」の化合物から当業者が予測し得る範囲内のものである。
ウ．小括
　よって、本件訂正発明８は、甲第１号証の２発明、甲第１号証に記載された技術事項（ホメオトロピック配向）、上記常套手段２（塗布）、上記常套手段４（製造方法）、並びに甲第１号証及び甲第９号証に記載された上記「一般式（Ｒ−２）」の化合物に基づいて当業者が容易に想到し得るものであるから、特許法第２９条第２項の規定により特許を受けることができないものであり、本件訂正発明８についての特許は、無効理由２により無効とするべきものである。
（８）本件訂正発明９について
ア．対比
　本件訂正発明９と甲第１号証の１発明とを対比すると、両者は少なくとも以下の点で相違する。
［相違点１１］
　本件訂正発明９は、式Ｉで表される化合物のＳｐが「少なくとも１個のＣＨ２基を残すことを条件」として「１個の重合性官能基を有する少なくとも２種のメソゲン」を「７５〜９９重量％」の範囲で「重合性メソゲン物質の混合物」に含んでいるのに対して、甲第１号証の１発明は、化合物のＳｐが「少なくとも１個のＣＨ２基を残すことを条件」という条件を具備するものではない点。
イ．判断
　上記相違点１１については、上記「１．（２）イ．」のとおりであるから、本件訂正発明５が、甲第１号証に記載された発明に基づいて当業者が容易に発明をすることができたものであるとすることはできない。
ウ．小括
　よって、本件訂正発明９は、甲第１号証の１発明、甲各号証の公知刊行物に記載された発明、並びに技術常識に基づいて、当業者が容易に発明をすることができた発明であるとすることはできないから、本件訂正発明９についての特許は、無効理由２により無効とすることができない。
（９）本件訂正発明１０について
ア．対比
　本件訂正発明１０と甲第１号証の２発明とを対比すると、両者は、
「少なくとも１つのアニソトロピックポリマー層を含む補償膜であって、
該補償膜が、
　Ａ）
　ａ１）式Ｉ’
Ｐ−（Ｓｐ−Ｘ）ｎ−ＭＧ−Ｒ　Ｉ’
式中、
Ｐは、重合性基であり、
Ｓｐは、炭素原子１〜２０個を有する直鎖状または分枝鎖状アルキレン基であって、この基中少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩ’に従い選択され：
−（Ａ１−Ｚ１）ｍ−Ａ２−Ｚ２−Ａ３−　ＩＩ’
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２、６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種のメソゲン１５〜８５重量％を
　ｂ）開始剤０．０１〜５重量％、
　ｃ）２個または３個以上の重合性官能基を有する非メソゲン化合物０〜２０重量％、および
　ｄ）安定剤０〜１０００ｐｐｍ、の存在下において含む、
重合性メソゲン物質の混合物を配向させた、前記補償膜。」
 との点で一致し、両者は以下の点で相違する。
［相違点１２］
　本件訂正発明１０は「ａ２）式Ｉ・・・で表される化合物から選択される、少なくとも２個の重合性官能基を有する少なくとも１種のメソゲン」を「１０〜８０重量％」の範囲で含むのに対して、甲第１号証の２発明はそのような「少なくとも２個の重合性官能基を有するメソゲン」を含むものではない点。
［相違点３］
　本件訂正発明１０は「アニソトロピックポリマー層」が「ホメオトロピック分子配向または傾斜したホメオトロピック分子配向」を有するのに対して、甲第１号証の２発明は「ツイステッドネマチック配向」を有するものである点。
［相違点１０］
　本件訂正発明１０は「Ａ）重合性メソゲン物質の混合物を、少なくとも１つの基板上に層形態で塗布し、Ｂ）この混合物を、ホメオトロピック配向または傾斜したホメオトロピック配向に配向させ、Ｃ）この混合物を熱または活性照射線にさらすことによって重合させ、Ｄ）必要に応じて、工程Ａ）、Ｂ）およびＣ）を少なくとも１回以上反復し、次いで、Ｅ）必要に応じて、重合した材料から基板の一方または両方を取り除く、ことによって得られる」のに対して、甲第１号証の２発明は、これらＡ）〜Ｅ）の製造方法により補償膜という物を特定するものではない点。
［相違点１３］
　本件訂正発明１０は「重合した材料が、三次元網状構造体を形成」するのに対して、甲第１号証の２発明は、三次元網状構造体を形成するものとして特定されていない点。
イ．判断
（ア）相違点１２について
　上記相違点１２については、上記「１．（３）イ．（ア）」のとおりであるから、本件訂正発明１０において、甲第１号証及び甲第９号証に記載された上記「一般式（Ｒ−２）」の化合物を適用することにより、相違点１２に係る本件訂正発明８の発明特定事項とすることは、当業者が容易に想到し得るものである。
（イ）相違点３について
　上記相違点３については、上記「１．（３）イ．（イ）」のとおりであるから、本件訂正発明１０において、甲第１号証に記載された技術事項に照らして、ツイステッドネマチック配向をホメオトロピック配向に置き換えることは、当業者が容易に想到し得るものである。
（ウ）相違点１０について
　上記相違点１０については、上記「１．（７）イ．（ウ）」のとおりであるから、本件訂正発明１０において、上記常套手段２及び４に照らして、相違点８に係る本件訂正発明１０の発明特定事項とすることは、当業者が容易に想到し得るものである。
（エ）相違点１３について
　甲第１号証は、上記「第５．１．イ．」の「本発明が解決しようとする課題は、機械的強度及び耐熱性に優れ、均一でムラのない光学異方フィルムを提供し、この光学異方フィルムを得るために有用な、重合性化合物及び室温付近で液晶相を示す重合性液晶組成物を提供することにある。」との記載にあるように「機械的強度及び耐熱性に優れた光学異方フィルムの提供」を解決しようとする課題の一つとしているものである。
　そして、甲第１号証の上記「第５．１．ウ．」には「本発明の重合性液晶組成物は、第１の単官能（メタ）アクリレート化合物以外の重合性官能基を有する液晶化合物を含んでいてもよい。このような化合物としては、Ｄｉｒｋ　Ｊ．　Ｂｒｏｅｒ等が報告（Ｍａｋｒｏｍｏｌ．　Ｃｈｅｍ．１９９１年１９２巻５９〜７４頁）したジアクリレート化合物又は上記特許で開示されているようなアクリレート化合物を挙げることができる。」との記載があり、当該報告に対応する甲第９号証の上記「第５．４．ト．」の「研究対象としたモノマーは、１，４−フェニレンビス［４−（６−アクリロイルオキシヘキシルオキシ）ベンゾアート］（表１，化合物６ｈ）、および、その類似体であって、中心環にメチル置換基を有するもの（６ｍ）である。」との記載、及び上記「第５．４．ナ．」の表１におけるモノマー６ｈ及び６ｍの記載からみて、当該報告の６ｈ及び６ｍのジアクリレート化合物の化学構造は、甲第１号証の上記「第５．１．ア．」に記載された「
」の式において、そのＲ５が水素原子（６ｈ）及びメチル基（６ｍ）である場合のものに相当し、甲第１号証の上記「第５．１．ア．」には、当該「一般式（Ｒ−２）で表される２官能性のアクリレート化合物」が「重合体ネットワーク」を形成することが記載されている。
　また、甲第１９号証の上記「第５．５．ニ．」の「ビニル基を二つ以上含むモノマーを重合させたり，ビニル型モノマーと共重合させると，ポリマー鎖間の架橋が起こり，三次元（無限網目）構造がつくられる．」との記載、及び全文訂正明細書の６頁１５〜１７行の「もう一つの好適態様において、重合性混合物は、２個または３個以上の重合性官能基を有する反応性メソゲン化合物（多官能性化合物）を含有する。このような混合物を重合させると、三次元ポリマー網状構造体が形成される。」との記載からみて、甲第１号証に記載されたジアクリレート化合物を更に含むようにしてみた場合に、重合した材料が「三次元網状構造体を形成」することは自明である（以下「甲第９号証及び甲第１９号証に記載された技術事項」という。）。
　したがって、本件訂正発明１０において、上記「重合体ネットワーク」に照らして、相違点１３に係る本件訂正発明１０の発明特定事項とすることは、当業者が容易に想到し得るものである。
　
（オ）本件訂正発明１０の効果
　そして、本件訂正発明１０の発明特定事項全体によって奏される効果も、甲第１号証の３発明、甲第１号証及び甲第９号証に記載された上記「一般式（Ｒ−２）」の化合物、甲第１号証に記載された技術事項、上記常套手段２及び４、並びに甲第９号証及び甲第１９号証に記載された上記の技術事項から当業者が予測し得る範囲内のものである。
　
ウ．小括
　よって、本件訂正発明１０は、甲第１号証の３発明、甲第１号証に記載された技術事項、甲第１号証及び甲第９号証に記載された上記「一般式（Ｒ−２）」の化合物、甲第１号証に記載された上記「一般式（Ｒ−２）」の化合物、上記常套手段２及び４、並びに甲第９号証及び甲第１９号証に記載された上記の技術事項に基づいて当業者が容易に想到し得るものであるから、特許法第２９条第２項の規定により特許を受けることができないものであり、本件訂正発明１０についての特許は、無効理由２により無効とすべきものである。
　
（１０）本件訂正発明１１について
ア．対比
　本件訂正発明１１と甲第１号証の１発明とを対比すると、両者は少なくとも以下の点で相違する。
［相違点１４］
　本件訂正発明１１は「重合性メソゲン物質の混合物を、配向層を担持しない少なくとも１つの基板上に層形態で塗布することにより、ホメオトロピック配向または傾斜したホメオトロピック配向に配向させ」るのに対して、甲第１号証の１発明は、具体的には「卵黄レシチンの０．１重量％エタノール溶液をガラス基板に塗布して、垂直配向膜を形成」して「ホメオトロピック配向」に配向させるものである点。
　
イ．判断
　配向層を担持することなく、ホメオトロピック配向に配向した配向膜を形成するためには、重合性メソゲン物質の混合物の組成について、用いる化合物を厳選するとともに、その配合比を極めて厳選した範囲に特定することが必要不可欠であるのに対して、甲第１号証を含む甲各号証の公知刊行物には、配向層を担持することなくホメオトロピック配向または傾斜したホメオトロピック配向に配向させることができる重合性メソゲン物質の混合物の組成が開示されていない。したがって、甲第１号証の１発明で用いられている重合性メソゲン物質の組成を、基板に予め配向層を担持することなくホメオトロピック配向が得られる組成にするためには、当業者の通常の創作能力を超える創意工夫を要するものと認められ、本件訂正発明１１が、甲第１号証に記載された発明に基づいて当業者が容易に発明をすることができたものであるとすることはできない。
ウ．小括
　よって、本件訂正発明１１は、甲第１号証の１発明、甲各号証の公知刊行物に記載された発明、並びに技術常識に基づいて、当業者が容易に発明をすることができた発明であるとすることはできないから、本件訂正発明１１についての特許は、無効理由２により無効とすることができない。
（１１）本件訂正発明１２について
ア．対比
　本件訂正発明１２と甲第１号証の２発明とを対比すると、両者は、
「少なくとも１つのアニソトロピックポリマー層を含む補償膜であって、
該補償膜が、
　Ａ）
　ａ）式Ｉ
Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個ＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味の一つを有する、
で表される化合物から選択される、少なくとも１個の重合性官能基を有する少なくとも１種のメソゲンを
　ｂ）開始剤、
　ｃ）必要に応じて、２個または３個以上の重合性官能基を有する非メソゲン化合物、および
　ｄ）必要に応じて、安定剤、の存在下において含み、
該重合性メソゲン物質の混合物が本質的に下記成分からなる、前記補償膜：
　ａ１）１個の重合性官能基を有する少なくとも１種の式ＩおよびＩＩに従うメソゲンを１５〜８５重量％、
　ｂ）開始剤を０．０１〜５重量％、
　ｃ）２個または３個以上の重合性官能基を有する非メソゲン化合物を０〜２０重量％、および
　ｄ）安定剤を０〜１０００ｐｐｍ。」
との点で一致し、両者は以下の点で相違する。
［相違点２］
　本件訂正発明１２は「ａ２）２個または３個以上の重合性官能基を有する少なくとも１種の式ＩおよびＩＩによるメソゲン」を「１０〜８０重量％」の範囲で含むのに対して、甲第１号証の２発明はそのような「２個または３個以上の重合性官能基を有するメソゲン」を含むものではない点。
［相違点３］
　本件訂正発明１２は「アニソトロピックポリマー層」が「ホメオトロピック分子配向または傾斜したホメオトロピック分子配向」を有するのに対して、甲第１号証の２発明は「ツイステッドネマチック配向」を有するものである点。
［相違点１０］
　本件訂正発明１２は「Ａ）重合性メソゲン物質の混合物を、少なくとも１つの基板上に層形態で塗布し、Ｂ）この混合物を、ホメオトロピック配向または傾斜したホメオトロピック配向に配向させ、Ｃ）この混合物を熱または活性照射線にさらすことによって重合させ、Ｄ）必要に応じて、工程Ａ）、Ｂ）およびＣ）を少なくとも１回以上反復し、次いで、Ｅ）必要に応じて、重合した材料から基板の一方または両方を取り除く、ことによって得られる」のに対して、甲第１号証の２発明は、これらＡ）〜Ｅ）の製造方法により補償膜という物を特定するものではない点。
イ．判断
（ア）相違点２について
　上記相違点２については、上記「１．（３）イ．（ア）」のとおりであるから、本件訂正発明１２において、甲第１号証及び甲第９号証に記載された上記「一般式（Ｒ−２）」の化合物を適用することにより、相違点２に係る本件訂正発明８の発明特定事項とすることは、当業者が容易に想到し得るものである。
（イ）相違点３について
　上記相違点３については、上記「１．（３）イ．（イ）」のとおりであるから、本件訂正発明１２において、甲第１号証に記載された技術事項に照らして、ツイステッドネマチック配向をホメオトロピック配向に置き換えることは、当業者が容易に想到し得るものである。
（ウ）相違点１０について
　上記相違点１０については、上記「１．（７）イ．（ウ）」のとおりであるから、本件訂正発明１２において、上記常套手段２及び４に照らして、相違点１０に係る本件訂正発明１２の発明特定事項とすることは、当業者が容易に想到し得るものである。
（エ）本件訂正発明１２の効果
　そして、本件訂正発明１２の発明特定事項全体によって奏される効果も、甲第１号証の２発明、甲第１号証及び甲第９号証に記載された上記「一般式（Ｒ−２）」の化合物、上記常套手段２及び４、並びに甲第１号証に記載された技術事項から当業者が予測し得る範囲内のものである。
　
ウ．小括
　よって、本件訂正発明１２は、甲第１号証の２発明、甲第１号証及び甲第９号証に記載された上記「一般式（Ｒ−２）」の化合物、上記常套手段２及び４、並びに甲第１号証に記載された技術事項に基づいて当業者が容易に想到し得るものであるから、特許法第２９条第２項の規定により特許を受けることができないものであり、本件訂正発明１２についての特許は、無効理由２により無効とすべきものである。
（１２）本件訂正発明１３について
ア．対比
　本件訂正発明１３と甲第１号証の１発明とを対比すると、両者は少なくとも以下の点で相違する。
［相違点５］
　本件訂正発明１３は、式Ｉで表される化合物のＳｐが「少なくとも１個のＣＨ２基を残すことを条件」として「ａ１）１個の重合性官能基を有する少なくとも２種の式ＩおよびＩＩに従うメソゲン」を「７５〜９９重量％」の範囲で「重合性メソゲン物質の混合物」に含んでいるのに対して、甲第１号証の１発明はそのような条件を満たすものではない点。
イ．判断
　上記相違点５については、上記「１．（２）イ．」のとおりであるから、本件訂正発明１３が、甲第１号証に記載された発明に基づいて当業者が容易に発明をすることができたものであるとすることはできない。
ウ．小括
　よって、本件訂正発明１３は、甲第１号証の１発明、甲各号証の公知刊行物に記載された発明、並びに技術常識に基づいて、当業者が容易に発明をすることができた発明であるとすることはできないから、本件訂正発明１３についての特許は、無効理由２により無効とすることができない。
（１３）本件訂正発明１４について
ア．対比
　本件訂正発明１４と甲第１号証の２発明とを対比すると、両者は、
「少なくとも１つのアニソトロピックポリマー層を含む補償膜の調製に用いられるための重合性メソゲン物質の混合物であって、
　ａ）式Ｉ
　Ｐ−（Ｓｐ−Ｘ）ｎ−ＭＧ−Ｒ　Ｉ
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、メソゲン基またはメソゲン支持基であり、この基は好ましくは、下記式ＩＩに従い選択され：
−（Ａ１−Ｚ１）ｍ−Ａ２−Ｚ２−Ａ３−　ＩＩ
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基またはナフタレン−２，６−ジイル基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノであるか、あるいは独立して、Ｐ−（Ｓｐ−Ｘ）ｎ−について示されている意味のーつを有する、
で表される化合物から選択される、少なくとも１個の重合性官能基を有する少なくとも１種のメソゲン、
　ｂ）開始剤
　ｃ）必要に応じて、２個または３個以上の重合性官能基を有する非メソゲン化合物、および
　ｄ）必要に応じて、安定剤
を含む、前記混合物。」
との点で一致し、両者は以下の点で相違する。
［相違点１５］
　本件訂正発明１４は「ホメオトロピック分子配向または傾斜したホメオトロピック分子配向を有する少なくとも１つのアニソトロピックポリマー層を含む補償膜の調製に用いられるため」の重合性メソゲン物質の混合物であるのに対して、甲第１号証の２発明は「ツイステッドネマチック配向を有するアニソトロピックポリマー層を含む補償膜の調製に用いられるため」の混合物である点。
イ．判断
　甲第１号証には、上記「第５．１．カ．」の「その配向構造は光学異方フィルムの用途によって、適当な配向状態を示すことが好ましい。そのような配向構造の例としては、・・・ホメオトロピック配向・・・を含む。」との記載にあるように、用途に応じて「ホメオトロピック配向」にすることが記載されている。
　してみると、甲第１号証の２発明の「重合性液晶組成物」という「物」の用途には、ホメオトロピック配向した光学異方フィルムの調製に用いられる用途も含まれているといえるから、用途限定に関する相違点１１について、実質的な差異があるとは認められない。
　また、仮に用途限定に関する相違点１１に実質的な差異があるとしても、甲第１号証の上記「第５．１．オ．」には「ホメオトロピック配向は、例えば垂直配向が得られる２枚の基板を一定の間隔をもって対向させ、この間に重合性液晶組成物を挟持させることによって得ることができる。」との記載があり、甲第１号証の上記「第５．１．ソ．」にも「実施例２２」として「ホメオトロピック配向」を有する光学異方フィルムの具体例が記載されている（甲第１号証に記載された技術事項）ので、本件訂正発明１４において、甲第１号証の上記「実施例２２」の「ホメオトロピック配向」の「光学異方フィルム」に照らして、相違点１１に係る本件訂正発明１４の発明特定事項とすることは、当業者が容易に想到し得るものである。
　そして、本件訂正発明１４の発明特定事項全体によって奏される効果は、当業者が予測し得る範囲内のものである。
ウ．小括
　よって、本件訂正発明１４は、甲第１号証の２発明の「重合性液晶組成物」という物の発明と実質的に区別することができないから、特許法第２９条第１項第３号に該当し、特許を受けることができないものであり、本件訂正発明１４についての特許は、無効理由１により無効とするべきものである。
　また、本件訂正発明１４は、甲第１号証の２発明、及び甲第１号証に記載された技術事項に基づいて当業者が容易に想到し得るものであるから、特許法第２９条第２項の規定により特許を受けることができないものであり、本件訂正発明１４についての特許は、無効理由２により無効とするべきものである。
　
（１４）本件訂正発明２５について
ア．対比
　本件訂正発明２５と甲第１号証の１発明とを対比すると、両者は少なくとも以下の点で相違する。
［相違点１４］
　本件訂正発明２５は「重合性メソゲン物質の混合物を、配向層を担持しない少なくとも１つの基板上に層形態で塗布することにより、ホメオトロピック配向または傾斜したホメオトロピック配向に配向させ」るのに対して、甲第１号証の１発明は、具体的には「卵黄レシチンの０．１重量％エタノール溶液をガラス基板に塗布して、垂直配向膜を形成」して「ホメオトロピック配向」をさせるものである点。
　
イ．判断
　上記相違点１４については、上記「１．（１０）イ．」のとおりであるから、本件訂正発明２５が、甲第１号証に記載された発明に基づいて当業者が容易に発明をすることができたものであるとすることはできない。
ウ．小括
　よって、本件訂正発明２５は、甲第１号証の１発明、甲各号証の公知刊行物に記載された発明、並びに技術常識に基づいて、当業者が容易に発明をすることができた発明であるとすることはできないから、本件訂正発明２５についての特許は、無効理由２により無効とすることができない。
（１５）本件訂正発明２６について
ア．対比
　本件訂正発明２６と甲第１号証の２発明とを対比すると、両者は、
「少なくとも１つのアニソトロピックポリマー層を含む補償膜であって、
該補償膜が
　Ａ）本質的に
　ａ１）式Ｉ’
Ｐ−（Ｓｐ−Ｘ）ｎ−ＭＧ−Ｒ　Ｉ’
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩ’に従い選択され：
−（Ａ１−Ｚ１）ｍ−Ａ２−Ｚ２−Ａ３−　ＩＩ’
（式中、
Ａ１、Ａ２およびＡ３は相互に独立して、１,４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種の式Ｉ’およびＩＩ’に従うメソゲン１５〜８５重量％
　ｂ）開始剤０．０１〜５重量％、
　ｃ）２個または３個以上の重合性官能基を有する非メソゲン化合物０〜２０重量％、および
　ｄ）安定剤０〜１０００ｐｐｍからなる、
重合性メソゲン物質の混合物を配向させた、前記補償膜。」
との点で一致し、両者は以下の点で相違する。
［相違点１２］
　本件訂正発明２６は「ａ２）式Ｉ・・・で表される化合物から選択される、２個または３個以上の重合性官能基を有する少なくとも１種の式ＩおよびＩＩによるメソゲン」を「１０〜８０重量％」を含むのに対して、甲第１号証の２発明はそのような「２個または３個以上の重合性官能基を有するメソゲン」を含むものではない点。
［相違点３］
　本件訂正発明２６は「アニソトロピックポリマー層」が「ホメオトロピック分子配向または傾斜したホメオトロピック分子配向」を有するのに対して、甲第１号証の２発明は「ツイステッドネマチック配向」を有するものである点。
［相違点１０］
　本件訂正発明２６は「Ａ）・・・重合性メソゲン物質の混合物を、少なくとも１つの基板上に層形態で塗布し、Ｂ）この混合物を、ホメオトロピック配向または傾斜したホメオトロピック配向に配向させ、Ｃ）この混合物を熱または活性照射線にさらすことによって重合させ、Ｄ）必要に応じて、工程Ａ）、Ｂ）およびＣ）を少なくとも１回以上反復し、次いで、Ｅ）必要に応じて、重合した材料から基板の一方または両方を取り除く、ことによって得られ」るのに対して、甲第１号証の２発明は、これらＡ）〜Ｅ）の製造方法により補償膜という物を特定するものではない点。
イ．判断
（ア）相違点１２について
　上記相違点１２については、上記「１．（３）イ．（ア）」のとおりであるから、本件訂正発明２６において、甲第１号証及び甲第９号証に記載された上記「一般式（Ｒ−２）」の化合物を適用することにより、相違点１２に係る本件訂正発明２６の発明特定事項とすることは、当業者が容易に想到し得るものである。
（イ）相違点３について
　上記相違点３については、上記「１．（３）イ．（イ）」のとおりであるから、本件訂正発明２６において、甲第１号証に記載された技術事項に照らして、ツイステッドネマチック配向をホメオトロピック配向に置き換えることは、当業者が容易に想到し得るものである。
（ウ）相違点１０について
　上記相違点１０については、上記「１．（７）イ．（ウ）」のとおりであるから、本件訂正発明２６において、上記常套手段２及び４に照らして、相違点１０に係る本件訂正発明２６の発明特定事項とすることは、当業者が容易に想到し得るものである。
（エ）本件訂正発明２６の効果
　そして、本件訂正発明１２の発明特定事項全体によって奏される効果も、甲第１号証の２発明、甲第１号証及び甲第９号証に記載された上記「一般式（Ｒ−２）」の化合物、甲第１号証に記載された技術事項、並びに上記常套手段２及び４から当業者が予測し得る範囲内のものである。
　
ウ．小括
　よって、本件訂正発明２６は、甲第１号証の２発明、甲第１号証及び甲第９号証に記載された上記「一般式（Ｒ−２）」の化合物、甲第１号証に記載された技術事項、並びに上記常套手段２及び４に基づいて当業者が容易に想到し得るものであるから、特許法第２９条第２項の規定により特許を受けることができないものであり、本件訂正発明２６についての特許は、無効理由２により無効とすべきものである。
（１６）本件訂正発明２７について
ア．対比
　本件訂正発明２７と甲第１号証の１発明とを対比すると、両者は少なくとも以下の点で相違する。
［相違点１４］
　本件訂正発明２７は「重合性メソゲン物質の混合物を、配向層を担持しない少なくとも１つの基板上に層形態で塗布することにより、ホメオトロピック配向または傾斜したホメオトロピック配向に配向させ」るのに対して、甲第１号証の１発明は、具体的には「卵黄レシチンの０．１重量％エタノール溶液をガラス基板に塗布して、垂直配向膜を形成」して「ホメオトロピック配向」に配向させるものである点。
　
イ．判断
　上記相違点１４については、上記「１．（１０）イ．」のとおりであるから、本件訂正発明２７が、甲第１号証に記載された発明に基づいて当業者が容易に発明をすることができたものであるとすることはできない。
ウ．小括
　よって、本件訂正発明２７は、甲第１号証の１発明、甲各号証の公知刊行物に記載された発明、並びに技術常識に基づいて、当業者が容易に発明をすることができた発明であるとすることはできないから、本件訂正発明２７についての特許は、無効理由２により無効とすることができない。
（１７）本件訂正発明２８について
ア．対比
　本件訂正発明２８と甲第１号証の１発明とを対比すると、両者は少なくとも以下の点で相違する。
［相違点５］
　本件訂正発明２８は、式Ｉで表される化合物のＳｐが「少なくとも１個のＣＨ２基を残すことを条件」として「ａ１）１個の重合性官能基を有する少なくとも２種の式ＩおよびＩＩに従うメソゲン」を「７５〜９９重量％」の範囲で「重合性メソゲン物質の混合物」に含んでいるのに対して、甲第１号証の１発明はそのような条件を満たすものではない点。
イ．判断
　上記相違点５については、上記「１．（２）イ．」のとおりであるから、本件訂正発明２８が、甲第１号証に記載された発明に基づいて当業者が容易に発明をすることができたものであるとすることはできない。
ウ．小括
　よって、本件訂正発明２８は、甲第１号証の１発明、甲各号証の公知刊行物に記載された発明、並びに技術常識に基づいて、当業者が容易に発明をすることができた発明であるとすることはできないから、本件訂正発明２８についての特許は、無効理由２により無効とすることができない。
（１８）本件訂正発明２９について
ア．対比
　本件訂正発明２９と甲第１号証の１発明とを対比すると、両者は少なくとも以下の点で相違する。
［相違点１４］
　本件訂正発明２９は「重合性メソゲン物質の混合物を、配向層を担持しない少なくとも１つの基板上に層形態で塗布することにより、ホメオトロピック配向または傾斜したホメオトロピック配向に配向させ」るのに対して、甲第１号証の１発明は、具体的には「卵黄レシチンの０．１重量％エタノール溶液をガラス基板に塗布して、垂直配向膜を形成」して「ホメオトロピック配向」に配向させるものである点。
　
イ．判断
　上記相違点１４については、上記「１．（１０）イ．」のとおりであるから、本件訂正発明２９が、甲第１号証の１発明であるとすることはできなず、また、本件訂正発明２９が、甲第１号証に記載された発明に基づいて当業者が容易に発明をすることができたものであるとすることはできない。
ウ．小括
　よって、本件訂正発明２９は、甲第１号証の１発明であるとすることはできないから、本件訂正発明２９についての特許は、無効理由１により無効とすることはできない。
　また、本件訂正発明２９は、甲第１号証の１発明、甲各号証の公知刊行物に記載された発明、並びに技術常識に基づいて、当業者が容易に発明をすることができた発明であるとすることはできないから、本件訂正発明２９についての特許は、無効理由２により無効とすることができない。
（１９）本件訂正発明３０について
ア．対比
　本件訂正発明３０と甲第１号証の１発明とを対比すると、両者は少なくとも以下の点で相違する。
［相違点１］
　本件訂正発明３０は、式Ｉで表される化合物のＳｐが「少なくとも１個のＣＨ２基を残すことを条件」として「ａ）式Ｉ・・・で表される化合物から選択される、１個の重合性官能基を有する少なくとも２種のメソゲン」を「７５〜９９重量％」の範囲で「重合性メソゲン物質の混合物」に含んでいるのに対して、甲第１号証の１発明は、化合物のＳｐが「少なくとも１個のＣＨ２基を残すことを条件」という条件を具備するものではない点。
イ．判断
　上記相違点１については、上記「１．（２）イ．」のとおりであるから、本件訂正発明３０が、甲第１号証に記載された発明に基づいて当業者が容易に発明をすることができたものであるとすることはできない。
ウ．小括
　よって、本件訂正発明３０は、甲第１号証の１発明、甲各号証の公知刊行物に記載された発明、並びに技術常識に基づいて、当業者が容易に発明をすることができた発明であるとすることはできないから、本件訂正発明３０についての特許は、無効理由２により無効とすることができない。
（２０）本件訂正発明３１について
ア．対比
　本件訂正発明３１と甲第１号証の２発明とを対比すると、両者は、
「少なくとも１つのアニソトロピックポリマー層を含む補償膜の調製に用いられるための重合性メソゲン物質の混合物であって、
　ａ１）式Ｉ’
　Ｐ−（Ｓｐ−Ｘ）ｎ−ＭＧ−Ｒ　Ｉ’
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩ’に従い選択され：
−（Ａ１−Ｚ１）ｍ−Ａ２−Ｚ２−Ａ３−　ＩＩ'
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種のメソゲン、
ｂ）開始剤、
ｃ）必要に応じて、２個または３個以上の重合性官能基を有する非メソゲン化合物、および
ｄ）必要に応じて、安定剤
を含む、前記混合物。」
との点で一致し、両者は以下の点で相違する。
［相違点９］
　本件訂正発明３１は「ａ２）式Ｉ・・・で表される化合物から選択される、２個または３個以上の重合性官能基を有する少なくとも１種のメソゲン」を含むのに対して、甲第１号証の２発明はそのような「２個または３個以上の重合性官能基を有するメソゲン」を含むものではない点。
［相違点３］
　本件訂正発明３１は「アニソトロピックポリマー層」が「ホメオトロピック分子配向または傾斜したホメオトロピック分子配向」を有するのに対して、甲第１号証の２発明は「ツイステッドネマチック配向」を有するものである点。
イ．判断
（ア）相違点９について
　上記相違点９については、上記「１．（３）イ．（ア）」のとおりであるから、本件訂正発明３１において、甲第１号証及び甲第９号証に記載された上記「一般式（Ｒ−２）」の化合物を適用することにより、相違点９に係る本件訂正発明３１の発明特定事項とすることは、当業者が容易に想到し得るものである。
（イ）相違点３について
　上記相違点３については、上記「１．（３）イ．（イ）」のとおりであるから、本件訂正発明３１において、甲第１号証に記載された技術事項に照らして、ツイステッドネマチック配向をホメオトロピック配向に置き換えることは、当業者が容易に想到し得るものである。
（ウ）本件訂正発明３１の効果
　そして、本件訂正発明３１の発明特定事項全体によって奏される効果も、甲第１号証の２発明、甲第１号証及び甲第９号証に記載された上記「一般式（Ｒ−２）」の化合物、並びに甲第１号証に記載された技術事項から当業者が予測し得る範囲内のものである。
　
ウ．小括
　よって、本件訂正発明３１は、甲第１号証の２発明、甲第１号証及び甲第９号証に記載された上記「一般式（Ｒ−２）」の化合物、並びに甲第１号証に記載された技術事項に基づいて当業者が容易に想到し得るものであるから、特許法第２９条第２項の規定により特許を受けることができないものであり、本件訂正発明３１についての特許は、無効理由２により無効とすべきものである。
（２１）本件訂正発明３２について
ア．対比
　本件訂正発明３２と甲第１号証の１発明とを対比すると、両者は少なくとも以下の点で相違する。
［相違点１］
　本件訂正発明３２は、式Ｉで表される化合物のＳｐが「少なくとも１個のＣＨ２基を残すことを条件」として「ａ）式Ｉ・・・で表される化合物から選択される、１個の重合性官能基を有する少なくとも２種のメソゲン」を「７５〜９９重量％」の範囲で「重合性メソゲン物質の混合物」に含んでいるのに対して、甲第１号証の１発明は、化合物のＳｐが「少なくとも１個のＣＨ２基を残すことを条件」という条件を具備するものではない点。
イ．判断
　上記相違点１については、上記「１．（２）イ．」のとおりであるから、本件訂正発明３２が、甲第１号証に記載された発明に基づいて当業者が容易に発明をすることができたものであるとすることはできない。
ウ．小括
　よって、本件訂正発明３２は、甲第１号証の１発明、甲各号証の公知刊行物に記載された発明、並びに技術常識に基づいて、当業者が容易に発明をすることができた発明であるとすることはできないから、本件訂正発明３２についての特許は、無効理由２により無効とすることができない。
（２２）本件訂正発明３３について
ア．対比
　本件訂正発明３３と甲第１号証の２発明とを対比すると、両者は、
「少なくとも１つのアニソトロピックポリマー層を含む補償膜の調製に用いられるための重合性メソゲン物質の混合物であって、本質的に
ａ）式Ｉ’
Ｐ−（Ｓｐ−Ｘ）ｎ−ＭＧ−Ｒ　Ｉ’
式中、
Ｐは、重合性基であり、
Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、
Ｘは、−Ｏ−、−Ｓ−、−ＣＯ−、−ＣＯＯ−、−ＯＣＯ−、−ＯＣＯＯ−または単結合であり、
ｎは、１であり、
ＭＧは、下記式ＩＩ’に従い選択され：
−（Ａ１−Ｚ１）ｍ−Ａ２−Ｚ２−Ａ３−　ＩＩ'
（式中、
Ａ１、Ａ２およびＡ３は相互に独立して、１，４−フェニレン基であり、この基中に存在する１個または２個以上のＣＨ基はまた、Ｎにより置き換えられていてもよく、あるいは１，４−シクロヘキシレン基であり、この基中に存在する１個のＣＨ２基または隣接していない２個のＣＨ２基はまた、Ｏおよび（または）Ｓにより置き換えられていてもよく、あるいは１，４−シクロヘキセニレン基であり、これらの基は全部が未置換であるか、あるいは１個または２個以上のハロゲン、シアノまたはニトロ基により、あるいは炭素原子１〜７個を有するアルキル基、アルコキシ基またはアルカノイル基により置換されていてもよく、これらの基中の１個または２個以上のＨ原子はＦまたはＣｌにより置換されていてもよく、
Ｚ１およびＺ２はそれぞれ独立して、−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−または単結合であり、そして
ｍは、０、１または２である）、そして
Ｒは、２５個までの炭素原子を有するアルキル基であり、この基は未置換であるか、あるいは１個または２個以上のハロゲンまたはＣＮにより置換されており、この基中に存在する１個のＣＨ２基または隣接していない２個以上のＣＨ２基はまたそれぞれ相互に独立して、酸素原子が相互に直接結合しない様相で、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により置き換えられていてもよく、あるいはＲはまた、ハロゲンまたはシアノである、
で表される化合物から選択される、１個の重合性官能基を有する少なくとも１種の式Ｉ’およびＩＩ’に従うメソゲン１５〜８５重量％、
　ｂ）開始剤を０．０１〜５重量％、　
　ｃ）２個または３個以上の重合性官能基を有する非メソゲン化合物を０〜２０重量％、および
　ｄ）安定剤を０〜１０００ｐｐｍ。
からなる、
前記混合物。」
との点で一致し、両者は以下の点で相違する。
［相違点１２］
　本件訂正発明３３は「ａ２）式Ｉ・・・で表される化合物から選択される、２個または３個以上の重合性官能基を有する少なくとも１種の式ＩおよびＩＩによるメソゲン」を「１０〜８０重量％」の量で含むのに対して、甲第１号証の２発明はそのような「２個または３個以上の重合性官能基を有するメソゲン」を含むものではない点。
［相違点３］
　本件訂正発明３３は「アニソトロピックポリマー層」が「ホメオトロピック分子配向または傾斜したホメオトロピック分子配向」を有するのに対して、甲第１号証の２発明は「ツイステッドネマチック配向」を有するものである点。
イ．判断
（ア）相違点１２について
　上記相違点１２については、上記「１．（３）イ．（ア）」のとおりであるから、本件訂正発明３３において、甲第１号証及び甲第９号証に記載された上記「一般式（Ｒ−２）」の化合物を適用することにより、相違点１２に係る本件訂正発明３３の発明特定事項とすることは、当業者が容易に想到し得るものである。
（イ）相違点３について
　上記相違点３については、上記「１．（３）イ．（イ）」のとおりであるから、本件訂正発明３３において、甲第１号証に記載された技術事項に照らして、ツイステッドネマチック配向をホメオトロピック配向に置き換えることは、当業者が容易に想到し得るものである。
（ウ）本件訂正発明３３の効果
　そして、本件訂正発明３３の発明特定事項全体によって奏される効果も、甲第１号証の２発明、甲第１号証及び甲第９号証に記載された上記「一般式（Ｒ−２）」の化合物、並びに甲第１号証に記載された技術事項から当業者が予測し得る範囲内のものである。
　
ウ．小括
　よって、本件訂正発明３３は、甲第１号証の２発明、甲第１号証及び甲第９号証に記載された上記「一般式（Ｒ−２）」の化合物、並びに甲第１号証に記載された技術事項に基づいて当業者が容易に想到し得るものであるから、特許法第２９条第２項の規定により特許を受けることができないものであり、本件訂正発明３３についての特許は、無効理由２により無効とすべきものである。
（２３）本件訂正発明３４について
ア．対比
　本件訂正発明３４と甲第１号証の１発明とを対比すると、両者は少なくとも以下の点で相違する。
［相違点１］
　本件訂正発明３４は、式Ｉで表される化合物のＳｐが「少なくとも１個のＣＨ２基を残すことを条件」として「ａ）式Ｉ・・・で表される化合物から選択される、１個の重合性官能基を有する少なくとも２種のメソゲン」を「７５〜９９重量％」の範囲で「重合性メソゲン物質の混合物」に含んでいるのに対して、甲第１号証の１発明は、化合物のＳｐが「少なくとも１個のＣＨ２基を残すことを条件」という条件を具備するものではない点。
イ．判断
　上記相違点１については、上記「１．（２）イ．」のとおりであるから、本件訂正発明３４が、甲第１号証に記載された発明に基づいて当業者が容易に発明をすることができたものであるとすることはできない。
ウ．小括
　よって、本件訂正発明３４は、甲第１号証の１発明、甲各号証の公知刊行物に記載された発明、並びに技術常識に基づいて、当業者が容易に発明をすることができた発明であるとすることはできないから、本件訂正発明３４についての特許は、無効理由２により無効とすることができない。
２．無効理由３について
（１）特許請求の範囲の記載と発明の詳細な説明の記載
　本件特許の請求項１〜３４の記載は、上記「第３　本件訂正後の特許発明」の項に示したとおりである。
　また、本件訂正後の明細書の発明の詳細な説明には、次のとおりの記載がある。
　
ア．従来技術と解決しようとする課題（訂正明細書１頁末行〜３頁１０行）
「ＥＰ０６０６９４０は、円偏光された光を生じさせるか、または四分の一液長リターデーション膜とともに使用した場合、広い波長範囲にわたり輝度の高い直線偏光された光を生じさせるコレステリック反射型偏光板を開示している。しかしながら、この偏光板の光学的性質、例えば輝度およびコントラスト比は、視角が大きくなるのに従い相当に劣化される。
　従って、上記したもののような広帯域コレステリック反射型偏光板と一緒に使用した場合、広い視角範囲にわたり当該偏光板の光学的性質を改善する補償膜を利用できることが望まれていた。
　補償膜は従来技術で開示されている。通常、この目的には、アイソトロピックまたは液晶ポリマーの単軸延伸フィルムが使用されている。反応性メソゲンの重合混合物から形成された補償膜はまた、開示されている。
　例えば、ＪＰ０５−１４２５３１には、膜の垂直方向に配向されているネマティック液晶ポリマーを含む補償板が記載されている。この補償板はガラスセルでホメオトロピック配向される液晶を配向させることによって形成される。しかしながら、ＪＰ０５−１４２５３１に記載されているような液晶の配向はしばしば、達成が困難であり、また高温を要する。さらにまた、ＪＰ０５−１４２５３１に記載されているように、ガラスセルで重合させ、引き続きガラス板を取り除く方法は複雑であり、工業的大規模製造に適していない。
　Heynderickx,Broer等によるMol.Cryst.Liq.Cryst.,203(1991),113〜126頁には、非カイラルメソゲンジアクリレートとカイラルドープ剤との重合混合物から形成されたＳＴＮ用の補償膜が形成されている。この膜の液晶分子はプレーナ配向、すなわち膜面に対して平行の配向を有する。しかしながら、この刊行物に記載されている１種のみの重合性化合物を含有する重合性液晶組成物は一般に、高融点を示し、従って配向および重合に高温を要し、これはこのような膜を製造する場合、重要な欠点である。
　さらにまた、ＪＰ０５−１４２５３１およびHynderickx,Broer等による刊行物に記載されている補償板は、補償性液晶ディスプレイ、例えばＳＴＮディスプレイで使用されているが、これらは液晶ディスプレイと組合わされている広帯域反射型コレステリック偏光板の補償用にデザインされていない。従って、広帯域コレステリック反射型偏光板と一緒に使用した場合、この偏光板の光学的性質を広い視角範囲にわたり増強させ、組み立てが容易であり、かつまた前記の従来技術の補償膜の欠点を有していない補償膜に対する格別の要求が存在している。
　本発明の課題の一つは、これらの性質を有する補償膜を提供することにある。本発明のもう一つの課題は、このような補償膜を備えた液晶表示デバイスを提供することにある。本発明のその他の課題は、以下の詳細な説明から当業者にとって直に明白である。
　これらの課題が、本発明に従い、ホメオトロピック配向または傾斜したホメオトロピック配向を有する補償膜を提供することによって達成することができることが見出された。」
　
イ．良好な配向を得るための方法（訂正明細書８頁２６行〜９頁４行）
「良好な配向を備えたポリマーフィルムを得るためには、この重合を重合性メソゲン物質の混合物の液晶相でホメオトロピック配向または傾斜したホメオトロピック配向状態で行うべきである。従って、低融点、好ましくは１００℃またはそれ以下、特に６０℃またはそれ以下の融点を有する重合性混合物を使用すると好ましく、これにより低温で混合物の液晶相において硬化を行うことができる。これによりまた、重合操作を容易にすることができ、これは大量生産の場合に特に重要である。１００℃以下の硬化温度が好適である。６０℃以下の硬化温度は特に好ましい。」
　
ウ．式Ｉの反応性メソゲン化合物（訂正明細書１１頁１９行〜１２頁２４行）
「本発明の好適態様において、重合性メソゲン物質の混合物に使用される反応性メソゲン化合物は、下記式Ｉで表わされる化合物である：
　　Ｐ−（Ｓｐ−Ｘ）ｎ−ＭＧ−Ｒ　　　　Ｉ
　式中、
　Ｐは、重合性基であり、
　Ｓｐは、炭素原子１〜２０個を有するスペーサー基であり、
　Ｘは、−Ｏ−、−Ｓ−、−ＣＯ−、−ＣＯＯ−、−ＯＣＯ−、−ＯＣＯ−Ｏ−から選択される基または単結合であり、
　ｎは、０または１であり、
  ＭＧは、メソゲン基またはメソゲン支持基であり、…、そして
　Ｒは、２５個までの炭素原子を有するアルキル基であり、…あるいはＲはまた、ハロゲンまたはシアノであるか、あるいは独立して、Ｐ−（Ｓｐ−Ｘ）ｎ−について示されている意味の一つを有する。」
　
エ．実施例（訂正明細書２２頁１５行〜２６頁末行）
「前記および下記の例において、別段の記載がないかぎり、温度は全部が未補正であって、摂氏度で示されおり、そして部およびパーセンテージは全部が重量による。下記の略号を使用して、化合物の液晶相挙動を示す：
Ｋ＝結晶；Ｎ＝ネマティック；Ｓ＝スメクティック；Ｃｈ＝コレステリック；Ｉ＝アイソトロピック。これらの記号間の数値は相転移温度を摂氏度で示すものである。
例１Ａ
下記の混合物を調製する：
　化合物（１）            ２４．５％
　化合物（２）            ２４．５％
　化合物（３）            ２４．５％
　化合物（４）            ２４．５％
　イルガキュア６５１        ２．０％
　（Ｉｒｇａｃｕｒｅ）
　イルガキュアは市販の光開始剤である（Ｃｉｂａ  Ｇｅｉｇｙ  ＡＧ）。化合物（１）の製造はＤＥ１９５，０４，２２４に記載されている。化合物（２）〜（４）は同様にして製造することができる。
　この混合物は、ＳＡ　７６　Ｃｈ　１２１　Ｉの中間相挙動を示す。
　補償膜を製造するために、この混合物をシクロペンタノン中に溶解し、次いで０．２ミクロンＰＴＦＥフィルターに通して濾過した。この試料を、ワイヤー巻き付け塗布棒によりガラス上に塗布し（通常、１２ミクロンのコーティング）、次いで窒素雰囲気下に５０℃で溶剤を蒸発させた。この混合物を次いで、窒素雰囲気下に、７０ｍＷ／ｃｍ２の照度を有する紫外線光に５分間さらすことによって硬化させ、３ミクロンの厚さを有するアニソトロピックポリマーフィルムを形成した。
　このポリマーフィルムは、偏光光学顕微鏡下で、光学的に透明であり、垂直入射で見た場合、複屈折を伴わず、かつ視角の増大とともに増加する複屈折率を伴う、メソゲン基のホメオトロピック配向を示した。
　このホメオトロピック薄膜を有するガラス板を、接着層により広波長帯域コレステリック薄膜のシートに接着させた。
　この広波長帯域反射型偏光膜は、反応性コレステリックメソゲン化合物の重合した混合物からなる。この偏光板は、多種のピッチ長さのコレステリックラセンを示し、そして約２６０ｎｍの帯域をもって、図２に示されている広い反射帯域を有していた。
　上記接着層は、ヘキサンジオールジアクリレートおよび１％のイルガキュア６５１からなる塗布混合物を７０ｍＷ／ｃｍ２の照度を有する紫外線光下に３分間硬化させることによって調製し、２０ミクロンの厚さを有していた。
例１Ｂ
　下記の測定において、反射型偏光板５１および１Ａの本発明によるホメオトロピック補償膜５２、四分の一波長薄膜（ＱＷＦ）５３および直線偏光板５４（偏光軸はＱＷＦの固定軸に対して４５°である）を備えている図３に記載の装置を通過する、市販ＬＣＤバックライト５０からの光の輝度を、或る視角範囲（−６０°〜＋６０°）でミノルタ（Ｍｉｎｏｌｔａ）ＣＳ−１００カラーカメラ５５を用いて測定した。この測定値を図４に示す。
　第一に、反射型偏光板５１、ＱＷＦ５３および直線偏光板５４からなり、本発明による補償膜５２を備えていない未補償偏光板組合わせにかかわる結果（曲線４ｂ）を、直線偏光板５４を単独で用いた同一装置（曲線４ａ）と比較した。
　曲線４ｂから、４ａに比較して、約４４％の明度の増加、すなわち輝度の増加が垂直方向（視野角角度＝０°）で測定された。しかしながら、視野角が大きくなるに従う、反射型偏光板それ自体による位相リターデーションの増加は、測定された輝度の顕著な減少を引き起こした。これは３６°のクロスオーバー角で直線偏光板について測定された数値と一致した。
　次いで、この結果を、反射型偏光板５１、本発明によるホメオトロピック補償膜５２、ＱＷＦ５３および直線偏光板５４からなる補償偏光板組合わせ（４ｃ）と比較した。クロスオーバー角は補償膜を用いない場合の約３６°から補償膜を用いた場合の約４７°に増加した。曲線４ｂ（未補償）と曲線４ｃ（補償済）とを比較した場合、ホメオトロピック補償膜を使用した場合に、全視角にわたり輝度が格別に増大されることを見ることができる。
　図５は、補償済試料（５ｂ）および未補償試料（５ａ）にかかわる色度差（ＣＩＥ  １９７６　Ｌ＊Ｕ＊Ｖ＊色空間による△Ｅ＊ＵＶ値）を示している。曲線５ｂに示されているように、補償膜は、補償膜を用いない試料（曲線５ａ）と比較して、角度の増大に従い、色度差を減少させる。一例として、４０°の視角において、補償膜を用いた試料の色度差は、補償膜を用いない試料の色度差のほぼ半分である。
例２
　下記の混合物を調製する：
　化合物（５）            ６９％
　化合物（６）            １９％
　イルガキュア６５１      １２％
　（Ｉｒｇａｃｕｒｅ）
　二反応性化合物（５）は、ＷＯ９３／２２３９７に記載されている化合物の合成と同様にして製造することができる。化合物（６）は、化合物（１）〜（４）と同様にして製造することができる。
　この混合物は、ＳＡ　７６　Ｎ　１１７　Ｉの中間相挙動を示す。
　この混合物のシクロペンタノン中２０％溶液を、シリカ塗布ＰＥＴ基板上に塗布し、次いで溶剤を蒸発させた。この混合物を６０℃で紫外線光にさらすことによって硬化させ、ホメオトロピック配向膜を得た。この膜を、例１Ｂに記載の装置で補償膜として使用した場合、６０°のクロスオーバー角が見出された。
例３
　下記の混合物を調製する：
　化合物（５）            ４０％
　化合物（７）            １０％
　化合物（８）            ４６％
　イルガキュア９０７        ４％
　（Ｉｒｇａｃｕｒｅ）
　イルガキュアは、市販の光開始剤である（Ciba Geigy AG）。化合物（７）および（８）は、化合物（１）〜（４）と同様にして製造することができる。
　本明細書に記載の補償板として使用することができるホメオトロピック配向を有するポリマーフィルムを、例１Ａに記載のとおりに、上記混合物の塗布、配向および硬化により製造した。
　前記諸例は、前記例で用いられているものの代わりに、一般的または具体的に記載されている反応剤および（または）本発明の操作条件を用いて同様の成功をもって反復することができる。
　前記記載から、当業者は本発明の本質的特徴を容易に確認することができ、また本発明の精神および範囲から逸脱することなく、各種用途および状態に適合させるために、本発明を変更および修正することができるものとする。」
　
（２）本件訂正発明１〜３４の解決しようとする課題
　一般に「特許請求の範囲の記載が，明細書のサポート要件に適合するか否かは，特許請求の範囲の記載と発明の詳細な説明の記載とを対比し，特許請求の範囲に記載された発明が，発明の詳細な説明に記載された発明で，発明の詳細な説明の記載により当業者が当該発明の課題を解決できると認識できる範囲のものであるか否か，また，その記載や示唆がなくとも当業者が出願時の技術常識に照らし当該発明の課題を解決できると認識できる範囲のものであるか否かを検討して判断すべきものであり，明細書のサポート要件の存在は，特許出願人…が証明責任を負うと解するのが相当である。」とされている〔平成１７年（行ケ）１００４２号判決参照。〕。
　そして、本件訂正発明１〜３４の解決しようとする課題は、全文訂正明細書１頁末行〜３頁１０行〔上記２．（１）ア．〕の記載を含む発明の詳細な説明の全体の記載からみて「偏光板の光学的性質を広い視角範囲にわたり増強させ、組み立てが容易であり、重合性液晶組成物が高融点を示し配向および重合に高温を要するという欠点を有していないホメオトロピック配向または傾斜したホメオトロピック配向を有する補償膜の提供、このような補償膜を備えた液晶表示デバイスの提供、並びにこのような補償膜を調製できる重合性メソゲン物質の混合物の提供」にあるものと認められる。
　
（３）詳細な説明に記載された発明
　一般に「化学物質の発明の有用性をその化学構造だけから予測することは困難であり，試験してみなければ判明しないことは当業者の広く認識しているところである。したがって，化学物質の発明の有用性を知るには，実際に試験を行い，その試験結果から，当業者にその有用性が認識できることを必要とする。」とされている〔平成２０（行ケ）１０４８３号判決参照〕。
　そして、全文訂正明細書の発明の詳細な説明（上記２．（１）エ．）には、その例１Ａ〜例３の具体例として化合物（１）〜（８）の重合性メソゲン物質が記載され、そのうちの化合物（１）〜（６）について「本明細書に記載の補償板として使用することができるホメオトロピック配向を有するポリマーフィルム」が得られたという試験結果が示されているところ、当該化合物（１）〜（８）は、いずれも全文訂正明細書の１１頁２１行〔上記２．（１）ウ．〕の「Ｐ−（Ｓｐ−Ｘ）ｎ−ＭＧ−Ｒ」で示される「式Ｉ」において、Ｐが重合性基としてのアクリレート基（ＣＨ２＝ＣＨＣＯＯ−）であり、Ｓｐが炭素数３又は６個の直鎖状アルキレン基〔−（ＣＨ２）３−又は−（ＣＨ２）６−〕であり、Ｘが−Ｏ−であり、ｎが１であり、ＭＧがメソゲン基である場合の反応性メソゲン化合物に該当する。
　すなわち、当該「式Ｉ」で表される化合物において、Ｐがアクリレート基以外の、メタアクリレート基、プロペニルエーテル基、又はエポキシ基などである場合のもの、Ｓｐが「この基中、少なくとも１個のＣＨ２基を残すことを条件として、さらに、１個のＣＨ２基または隣接していない２個のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換え」られている場合のもの、Ｘが−Ｏ−以外の「−Ｓ−、−ＣＯ−、−ＣＯＯ−、−ＯＣＯ−、−ＯＣＯＯ−または単結合」であるもの（又は、Ｐがビニル基であり、Ｓｐの左末端のメチレン基が−ＣＯ−Ｏ−に置き換えられ、Ｓｐの右末端のメチレン基が−Ｏ−に置き換えられ、Ｘが単結合であるもの以外のもの）ついては、当該化合物の有用性を当業者が認識できる程度の記載が、全文訂正明細書の発明の詳細な説明に見当たらない。
　また、全文訂正明細書の発明の詳細な説明（上記２．（１）イ．）には、良好な配向を備えたポリマーフィルムを得るためには、重合性メソゲン物質の混合物の液晶相でホメオトロピック配向または傾斜したホメオトロピック配向状態で重合を行うべきであり、好ましくは１００℃またはそれ以下の低融点を有する重合性混合物を使用する必要があり、これにより低温で混合物の液晶相において硬化を行うことができる旨の記載がなされているところ、当該「式Ｉ」で表される化合物の全てが、良好な配向を備えたポリマーフィルムを得るために必要な物性（好ましくは１００℃以下の低融点を有する重合性メソゲン物質の混合物を形成し得る物性）を有し、これらが「ホメオトロピックまたは傾斜したホメオトロピック分子配向を有する補償膜」を好適に作製できる範囲にあることを裏付ける記載は、全文訂正明細書の発明の詳細な説明に見当たらない。
　
（４）特許請求の範囲の記載と発明の詳細な説明の記載との対比
ア．本件訂正発明１
　本件特許の請求項１は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐが重合性基（アクリレート基）であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明１の式Ｉにおいて、Ｐがプロペニルエーテル基又はエポキシ基であり、Ｓｐが−Ｏ−ＣＨ２−Ｃ≡Ｃ−ＣＨ２−Ｏ−であり、Ｘが−Ｏ−である場合のメソゲン物質や、Ｐがアクリレート基であり、Ｓｐが−Ｏ−ＣＨ２−Ｏ−ＣＯＯ−ＣＨ２−ＣＯ−Ｓ−であり、Ｘが−ＯＣＯ−Ｏ−である場合のメソゲン物質など）の全てが、実際に合成して使用することができ、これらが「ホメオトロピックまたは傾斜したホメオトロピック分子配向を有する補償膜」を好適に作製できる範囲にあることを当業者が認識できる程度に裏付ける記載は、全文訂正明細書の発明の詳細な説明に見当たらない。
　そして、全文訂正明細書２頁２２〜２４行（上記２．（１）ア．）には、高融点を示す重合性液晶組成物は補償膜を製造する場合の重要な欠点になることが記載され、同８頁２６行〜９頁１行（上記２．（１）イ．）には、良好なホメオトロピック配向を備えたポリマーフィルムを得るためには、１００℃以下の低融点を有する重合性混合物を使用することが必要である旨の記載がなされているので、本件訂正発明の式Ｉの反応性メソゲン化合物のうち、１００℃以下の低融点を有さないものが「ホメオトロピックまたは傾斜したホメオトロピック分子配向を有する補償膜」の提供をできる範囲にあると解することはできない。
　また、メソゲンの分子量や立体構造や極性基の有無などによっても、その反応性メソゲン物質としての物性が大きく異なることも当業者の技術常識であるところ、本件訂正発明１の式Ｉの反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項１の記載は、発明の詳細な説明の記載により当業者が本件訂正発明１の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
イ．本件訂正発明４
　本件特許の請求項４は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明４の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明４の式Ｉの反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項４の記載は、発明の詳細な説明の記載により当業者が本件訂正発明４の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
ウ．本件訂正発明５
　本件特許の請求項５は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明５の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明５の式Ｉの反応性メソゲン化合物の全てが「ホメオトロピックまたは傾斜したホメオトロピック分子配向を有する補償膜を備えた液晶表示デバイス」の提供をできる範囲にあるといえる本件特許の出願時の技術常識の存在も見当たらない。
　したがって、本件訂正後の請求項５の記載は、発明の詳細な説明の記載により当業者が本件訂正発明５の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
エ．本件訂正発明６
　本件特許の請求項６は、その「Ｐ−（Ｓｐ−Ｘ）ｎ−ＭＧ−Ｒ」で示される「式Ｉ」の式中「Ｐは、重合性基であり、Ｓｐは、炭素原子１〜３個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明６の式Ｉにおいて、Ｐがプロペニルエーテル基であり、Ｓｐが−Ｏ−ＣＨ２−Ｏ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明６の式Ｉの反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項６の記載は、発明の詳細な説明の記載により当業者が本件訂正発明６の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
オ．本件訂正発明７
　本件特許の請求項７は「少なくとも１つの基板がプラスティックフィルムであることを特徴とする、請求項６に記載の補償膜」に関するものであるところ、上記と同様の理由により、本件訂正後の請求項７の記載は、発明の詳細な説明の記載により当業者が本件訂正発明７の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
カ．本件訂正発明８
　本件特許の請求項８は、その「Ｐ−（Ｓｐ−Ｘ）ｎ−ＭＧ−Ｒ」で示される「式Ｉ’」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明８の式Ｉ’において、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明８の式Ｉ’の反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項８の記載は、発明の詳細な説明の記載により当業者が本件訂正発明８の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
キ．本件訂正発明９
　本件特許の請求項９は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明９の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明９の式Ｉの反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項９の記載は、発明の詳細な説明の記載により当業者が本件訂正発明９の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
ク．本件訂正発明１０
　本件特許の請求項１０は、その「Ｐ−（Ｓｐ−Ｘ）ｎ−ＭＧ−Ｒ」で示される「式Ｉ’」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明１０の式Ｉ’において、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明１０の式Ｉ’の反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項１０の記載は、発明の詳細な説明の記載により当業者が本件訂正発明１０の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
ケ．本件訂正発明１１
　本件特許の請求項１１は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明１１の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明１１の式Ｉの反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項１１の記載は、発明の詳細な説明の記載により当業者が本件訂正発明１１の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
コ．本件訂正発明１２
　本件特許の請求項１２は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明１２の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明１２の式Ｉの反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項１２の記載は、発明の詳細な説明の記載により当業者が本件訂正発明１２の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
サ．本件訂正発明１３
　本件特許の請求項１３は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明１３の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明１３の式Ｉの反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項１３の記載は、発明の詳細な説明の記載により当業者が本件訂正発明１３の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
シ．本件訂正発明１４
　本件特許の請求項１４は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明１４の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明１４の式Ｉの反応性メソゲン化合物の全てが「ホメオトロピックまたは傾斜したホメオトロピック分子配向を有する補償膜を調製できる重合性メソゲン物質の混合物」の提供をできる範囲にあるといえる本件特許の出願時の技術常識の存在も見当たらない。
　したがって、本件訂正後の請求項１４の記載は、発明の詳細な説明の記載により当業者が本件訂正発明１４の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
ス．本件訂正発明２５
　本件特許の請求項２５は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明２５の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明２５の式Ｉの反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項２５の記載は、発明の詳細な説明の記載により当業者が本件訂正発明２５の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
セ．本件訂正発明２６
　本件特許の請求項２６は、その「Ｐ−（Ｓｐ−Ｘ）ｎ−ＭＧ−Ｒ」で示される「式Ｉ’」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明２６の式Ｉ’において、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明２６の式Ｉ’の反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項２６の記載は、発明の詳細な説明の記載により当業者が本件訂正発明２６の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
ソ．本件訂正発明２７
　本件特許の請求項２７は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明２７の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明２７の式Ｉの反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項２７の記載は、発明の詳細な説明の記載により当業者が本件訂正発明２７の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
タ．本件訂正発明２８
　本件特許の請求項２８は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明２８の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明２８の式Ｉの反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項２８の記載は、発明の詳細な説明の記載により当業者が本件訂正発明２８の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
チ．本件訂正発明２９
　本件特許の請求項２９は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明２９の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明２９の式Ｉの反応性メソゲン化合物の全てが「ホメオトロピックまたは傾斜したホメオトロピック分子配向を有する補償膜」の提供をできる範囲にあるといえる本件特許の出願時の技術常識の存在も見当たらない。
　したがって、本件訂正後の請求項２９の記載は、発明の詳細な説明の記載により当業者が本件訂正発明２９の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
ツ．本件訂正発明３０
　本件特許の請求項３０は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明３０の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明３０の式Ｉの反応性メソゲン化合物の全てが「ホメオトロピックまたは傾斜したホメオトロピック分子配向を有する補償膜を調製できる重合性メソゲン物質の混合物」の提供をできる範囲にあるといえる本件特許の出願時の技術常識の存在も見当たらない。
　したがって、本件訂正後の請求項３０の記載は、発明の詳細な説明の記載により当業者が本件訂正発明３０の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
テ．本件訂正発明３１
　本件特許の請求項３１は、その「Ｐ−（Ｓｐ−Ｘ）ｎ−ＭＧ−Ｒ」で示される「式Ｉ’」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明３１の式Ｉ’において、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明３１の式Ｉ’の反応性メソゲン化合物の全てが「ホメオトロピックまたは傾斜したホメオトロピック分子配向を有する補償膜を調製できる重合性メソゲン物質の混合物」の提供をできる範囲にあるといえる本件特許の出願時の技術常識の存在も見当たらない。
　したがって、本件訂正後の請求項３１の記載は、発明の詳細な説明の記載により当業者が本件訂正発明３１の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
ト．本件訂正発明３２
　本件特許の請求項３２は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明３２の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明３２の式Ｉの反応性メソゲン化合物の全てが「ホメオトロピックまたは傾斜したホメオトロピック分子配向を有する補償膜を調製できる重合性メソゲン物質の混合物」の提供をできる範囲にあるといえる本件特許の出願時の技術常識の存在も見当たらない。
　したがって、本件訂正後の請求項３２の記載は、発明の詳細な説明の記載により当業者が本件訂正発明３２の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
ナ．本件訂正発明３３
　本件特許の請求項３３は、その「Ｐ−（Ｓｐ−Ｘ）ｎ−ＭＧ−Ｒ」で示される「式Ｉ’」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ’」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明３３の式Ｉ’において、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明３３の式Ｉ’の反応性メソゲン化合物の全てが「ホメオトロピックまたは傾斜したホメオトロピック分子配向を有する補償膜を調製できる重合性メソゲン物質の混合物」の提供をできる範囲にあるといえる本件特許の出願時の技術常識の存在も見当たらない。
　したがって、本件訂正後の請求項３３の記載は、発明の詳細な説明の記載により当業者が本件訂正発明３３の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
ニ．本件訂正発明３４
　本件特許の請求項３４は、その「Ｐ−（Ｓｐ−Ｘ）ｎ−ＭＧ−Ｒ」で示される「式Ｉ」の式中「Ｐは、重合性基であり、Ｓｐは、炭素原子１〜２０個を有する直鎖状または分枝鎖状アルキレン基であって、この基中、少なくとも１個のＣＨ２基を残すことを条件として、さらに、１個のＣＨ２基または隣接していない２個以上のＣＨ２基が、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置き換えられていてもよく、Ｘは、−Ｏ−、−Ｓ−、−ＣＯ−、−ＣＯＯ−、−ＯＣＯ−、−ＯＣＯＯ−または単結合であり、」という事項を発明特定事項とするものである。
　これに対して、全文訂正明細書の発明の詳細な説明（上記２．（１）エ．）には、当該「式Ｉ」の式中、Ｐがアクリレート基であり、Ｓｐが炭素数３又は６個の直鎖状アルキレン基であり、Ｘが−Ｏ−であり、ｎが１であり、ＭＧがメソゲン基である場合の反応性メソゲン化合物が、ホメオトロピック配向を有するポリマーフィルムを形成し、これが補償膜として使用できるという試験結果が示されているものの、化合物（１）〜（６）以外のメソゲン（例えば、本件訂正発明３４の式Ｉにおいて、Ｐがプロペニルエーテル基であり、Ｓｐが−Ｏ−ＣＨ２−Ｃ≡Ｃ−ＣＨ２−Ｏ−ＣＨ２−Ｏ−ＣＯＯ−ＣＨ２−ＣＯ−Ｓ−であり、Ｘが−Ｏ−である場合のメソゲン物質など）の全てが「ホメオトロピックまたは傾斜したホメオトロピック分子配向を有する補償膜」を好適に作製できる範囲にあることを裏付ける記載は全文訂正明細書の発明の詳細な説明に見当たらず、本件訂正発明３４の式Ｉの反応性メソゲン化合物の全てが「ホメオトロピックまたは傾斜したホメオトロピック分子配向を有する補償膜を調製できる重合性メソゲン物質の混合物」の提供をできる範囲にあるといえる本件特許の出願時の技術常識の存在も見当たらない。
　したがって、本件訂正後の請求項３４の記載は、発明の詳細な説明の記載により当業者が本件訂正発明３４の課題を解決できると認識できる範囲のものであるとは認められず、また、その記載や示唆がなくとも当業者が出願時の技術常識に照らし当該発明の課題を解決できると認識できる範囲のものであるとも認められないので、特許法第３６条第６項第１号の規定に適合するものではない。
　
（５）被請求人の主張
　平成２９年３月２１日付けの上申書の２７頁２３行〜２８頁１６行において、被請求人は「本件特許発明は、上記（１）の項で述べたとおり、所定のＳｐ基を有する式Ｉの化合物が有する、好適なホメオトロピック配向光学補償膜を調製できるという新たな発見に基づき完成した発明であって、その本質は、上記（１）の項に記載のとおり、好適なホメオトロピック配向光学補償膜を調製できる式Ｉの化合物を含む重合性メソゲン物質の混合物を提供すること、該重合性メソゲン物質の混合物により調製された好適なホメオトロピック配向光学補償膜を提供すること、さらに該ホメオトロピック配向光学補償膜を含む好適な液晶表示デバイスを提供することにあるところ、特筆すべきは、混合物の融点と、ホメオトロピック配向性とは無関係である点である。・・・事実、本件訂正発明１、４〜１４及び２５〜３４における式Ｉで表される重合性メソゲン化合物のスペーサー基の有無が、好適なホメオトロピック配向性を決定づける傾向を示すことは全文訂正明細書の例１Ａおよびその結果を示す２３頁下４〜２行の記載や乙第４号証レポートにより既に実証されている。」と主張している。
　しかしながら、全文訂正明細書の例１Ａ〜例３及び乙第４号証の追試で使用された化合物（１）〜（８）の重合性メソゲン物質は、いずれも、全文訂正明細書の１１頁２１行の「式Ｉ」において、ＰがＣＨ２＝ＣＨＣＯＯ−（アクリレート基）であり、Ｓｐが−（ＣＨ２）６−又は−ＣＨ２）３−であり、Ｘが−Ｏ−であり、ｎが１であるものに限られているので、本件訂正発明１、４〜１４及び２５〜３４における式Ｉで表される重合性メソゲン化合物の全て、特に「所定のＳｐ基」に含まれるもの全てが、好適なホメオトロピック配向の光学補償膜を調製できる範囲にあるとは認められない。
　また、被請求人の主張にある「混合物の融点と、ホメオトロピック配向性とは無関係である点」を具体的に裏付ける根拠は見当たらず、全文訂正明細書の発明の詳細な説明（上記２．（１）イ．）の『良好な配向を備えたポリマーフィルムを得るためには、特に６０℃以下の融点を有する重合性混合物を使用すると好ましい』という旨の記載にも整合しないので、上記被請求人の主張は採用できない。
（６）サポート要件のまとめ
　よって、本件特訂正明１、４〜１４及び２５〜３４は、発明の詳細な説明に記載されたものではないから、本件訂正発明１、４〜１４及び２５〜３４についての特許は、特許法第３６条第６項第１号に規定する要件を満たしていない特許出願に対してされたものであって、無効理由３により無効とすべきものである。 
　
第７　むすび
　以上のとおりであるから、本件訂正発明１、４〜１４及び２５〜３４についての特許は、無効とすべきである。
　審判に関する費用については、特許法第１６９条第２項の規定で準用する民事訴訟法第６１条の規定により、被請求人が負担すべきものとする。
　よって、結論のとおり審決する。